(57)【特許請求の範囲】
【請求項１】
下記式（１）で表される化合物。
【化１】
0006589241.tif 000182
（式（１）において、
＊ａ及び＊ｂの一方は炭素原子＊ｃ１に結合し、他方は炭素原子＊ｃ２に結合し、
Ｒ１は置換もしくは無置換のフェニル基を表し、
Ｘ１はＣＲ２を表し、Ｒ２は水素原子又は置換基を表し、Ｒ２はＲ１に結合して芳香族炭化水素環を形成してもよく、
＊ｂが炭素原子＊ｃ２に結合し、Ｘ１がＣＲ２を表し、かつ、Ｒ２がＲ１に結合して芳香族炭化水素環を形成する場合、−Ｒ１−Ｒ２−は−Ｘａ＝Ｘｂ−Ｘｃ＝Ｘｄ−を表し、
Ｘａ〜Ｘｄは、それぞれ独立して、ＣＲａを表し、Ｒａは水素原子又は置換基を表し、隣接する２個のＲａは互いに結合して芳香族炭化水素環を形成してもよく、
Ｌ１は置換もしくは無置換のフェニレン基又はＲ２と結合して芳香族炭化水素環を形成する原子群を表し、
ｎが０であり、Ｌ２は単結合を表し、
Ａ１及びＡ２は互いに異なり、下記式（２）、（２’）、（３）、（３’）、及び（３’’）のいずれかで表される基である。
【化２】
0006589241.tif 000183
（式（２）において、
＊２は式（１）の炭素原子＊ｃ１、炭素原子＊ｃ２、又は、Ｌ１に結合し、
Ｘ７〜Ｘ１０の１つは＊３に結合する炭素原子であり、
Ｘ１２〜Ｘ１６の１つは＊４に結合する炭素原子であり、
他のＸ７〜Ｘ１１、他のＸ１２〜Ｘ１６、Ｘ２〜Ｘ６、及びＸ１７〜Ｘ２１はＣＲ３を表し、
Ｒ３は水素原子又は置換基を表し、
Ｘ６とＸ１１は互いに結合する炭素原子であり、Ｘ１６とＸ２１は互いに結合する炭素原子であってもよく、
Ｘ２２は、ＮＲ４を表し、
Ｒ４は水素原子又は置換基を表す。）
【化３】
0006589241.tif 000184
（式（２’）において、
＊２、Ｘ７〜Ｘ１１、Ｘ１２〜Ｘ１６、Ｘ１７〜Ｘ２１、及びＸ２２は前記と同様であり、
Ｘ２’〜Ｘ５’の１つは＊３’に結合する炭素原子であり、
Ｘ１２’〜Ｘ１６’の１つは＊４’に結合する炭素原子であり、
他のＸ２’〜Ｘ６’、他のＸ１２’〜Ｘ１６’、及びＸ１７’〜Ｘ２１’はＣＲ３を表し、
Ｒ３は前記と同様であり、
Ｘ６’とＸ１１は互いに結合する炭素原子であり、Ｘ１６とＸ２１は互いに結合する炭素原子であってもよく、Ｘ１６’とＸ２１’は互いに結合する炭素原子であってもよく、
Ｘ２２’は、ＮＲ４を表し、
Ｒ４は前記と同様である。）
【化４】
0006589241.tif 000185
（式（３）において、
＊５は式（１）の炭素原子＊ｃ１、炭素原子＊ｃ２、又は、Ｌ１に結合し、
Ｘ３７〜Ｘ４０の１つは＊６に結合する炭素原子であり、
他のＸ３７〜Ｘ４１、Ｘ３２〜Ｘ３６、及びＸ４２〜Ｘ５１はＣＲ９を表し、
Ｒ９は水素原子又は置換基を表し、
Ｘ３６とＸ４１は互いに結合する炭素原子であり、Ｘ４６とＸ５１は互いに結合する炭素原子であってもよい。）
【化５】
0006589241.tif 000186
（式（３’）において、
＊５、Ｘ３７〜Ｘ４１、及びＸ４２〜Ｘ５１は前記と同様であり、
Ｘ３２’〜Ｘ３５’の１つは＊６’に結合する炭素原子であり、
他のＸ３２’〜Ｘ３６’及びＸ４２’〜Ｘ５１’はＣＲ９を表し、
Ｒ９は前記と同様であり、
Ｘ３６’とＸ４１は互いに結合する炭素原子であり、Ｘ４６とＸ５１は互いに結合する炭素原子であってもよく、Ｘ４６’とＸ５１’は互いに結合する炭素原子であってもよい。）
【化６】
0006589241.tif 000187
（式（３’’）において、
＊５、Ｘ３７〜Ｘ４１、及びＸ４２〜Ｘ５１は前記と同様であり、
Ｘ３２’’〜Ｘ３５’’の１つは＊３’’に結合する炭素原子であり、
Ｘ１２’’〜Ｘ１６’’の１つは＊４’’に結合する炭素原子であり、
他のＸ３２’’〜Ｘ３６’’、他のＸ１２’’〜Ｘ１６’’、及びＸ１７’’〜Ｘ２１’’はＣＲ３を表し、
Ｒ３は前記と同様であり、
Ｘ３６’’とＸ４１は互いに結合する炭素原子であり、Ｘ４６とＸ５１は互いに結合する炭素原子であってもよく、Ｘ１６’’とＸ２１’’は互いに結合する炭素原子であってもよく、
Ｘ２２’’は、ＮＲ４を表し、
Ｒ４は前記と同様である。）
【請求項２】
下記式（１ａ）で表される請求項１に記載の化合物。
【化７】
0006589241.tif 000188
（式（１ａ）において、Ｒ１、Ｘ１、Ｌ１、Ｌ２、ｎ、Ａ１、及びＡ２は前記と同様である。）
【請求項３】
下記式（１ｂ）で表される請求項１に記載の化合物。
【化８】
0006589241.tif 000189
（式（１ｂ）において、Ｒ１、Ｘ１、Ｌ１、Ｌ２、ｎ、Ａ１、及びＡ２は前記と同様である。）
【請求項４】
下記式（１ｃ）で表される請求項１又は３に記載の化合物。
【化９】
0006589241.tif 000190
（式（１ｂ）において、Ｘａ〜Ｘｄ、Ｌ１、Ｌ２、ｎ、Ａ１、及びＡ２は前記と同様である。）
【請求項５】
前記Ａ１及びＡ２が下記式のいずれかで表される基である請求項１〜４のいずれか１項に記載の化合物。
【化１０】
0006589241.tif 000191
（式（２ａ）〜（２ｃ）において、＊２及びＸ２〜Ｘ２２は前記と同様である。）
【化１１】
0006589241.tif 000192
【化１２】
0006589241.tif 000193
（式（２’ａ）〜（２’ｉ）において、＊２、Ｘ７〜Ｘ２２、Ｘ２’〜Ｘ６’、及びＸ１２’〜Ｘ２２’は前記と同様である。）
【化１３】
0006589241.tif 000194
（式（３ａ）及び（３ｂ）において、＊５及びＸ３２〜Ｘ５１は前記と同様である。）
【化１４】
0006589241.tif 000195
（式（３’ａ）〜（３’ｃ）において、５＊、Ｘ３７〜Ｘ５１、Ｘ３２’〜Ｘ３６’、及びＸ４２’〜Ｘ５１’は前記と同様である。）
【化１５】
0006589241.tif 000196
【化１６】
0006589241.tif 000197
（式（３’’ａ）〜（３’’ｆ）において、５＊、Ｘ３７〜Ｘ５１、Ｘ３２’’〜Ｘ３６’’、及びＸ１２’’〜Ｘ２２’’は前記と同様である。）
【請求項６】
前記Ａ１及びＡ２が下記式のいずれかで表される基である請求項１〜５のいずれか１項に記載の化合物。
【化１７】
0006589241.tif 000198
（式（２ａ−１）〜（２ａ−２）において、＊２及び各Ｘ基は前記と同様である。）
【化１８】
0006589241.tif 000199
（式（２ｂ−１）〜（２ｂ−２）において、＊２及び各Ｘ基は前記と同様である。）
【化１９】
0006589241.tif 000200
（式（２ｃ−１）〜（２ｃ−２）において、＊２及び各Ｘ基は前記と同様である。）
【化２０】
0006589241.tif 000201
（式（２’ａ−１）〜（２’ａ−３）において、＊２及び各Ｘ基は前記と同様である。）
【化２１】
0006589241.tif 000202
（式（２’ｂ−１）〜（２’ｂ−４）において、＊２及び各Ｘ基は前記と同様である。）
【化２２】
0006589241.tif 000203
（式（２’ｃ−１）〜（２’ｃ−４）において、＊２及び各Ｘ基は前記と同様である。）
【化２３】
0006589241.tif 000204
（式（２’ｄ−１）〜（２’ｄ−３）において、＊２及び各Ｘ基は前記と同様である。）
【化２４】
0006589241.tif 000205
（式（２’ｅ−１）〜（２’ｅ−４）において、＊２及び各Ｘ基は前記と同様である。）
【化２５】
0006589241.tif 000206
（式（２’ｆ−１）〜（２’ｆ−４）において、＊２及び各Ｘ基は前記と同様である。）
【化２６】
0006589241.tif 000207
（式（２’ｇ−１）〜（２’ｇ−３）において、＊２及び各Ｘ基は前記と同様である。）
【化２７】
0006589241.tif 000208
（式（２’ｈ−１）〜（２’ｈ−４）において、＊２及び各Ｘ基は前記と同様である。）
【化２８】
0006589241.tif 000209
（式（２’ｉ−１）〜（２’ｉ−４）において、＊２及び各Ｘ基は前記と同様である。）
【化２９】
0006589241.tif 000210
（式（３ａ−１）〜（３ａ−２）において、＊５及び各Ｘ基は前記と同様である。）
【化３０】
0006589241.tif 000211
（式（３ｂ−１）〜（３ｂ−２）において、＊５及び各Ｘ基は前記と同様である。）
【化３１】
0006589241.tif 000212
（式（３’ａ−１）〜（３’ａ−３）において、＊５及び各Ｘ基は前記と同様である。）
【化３２】
0006589241.tif 000213
（式（３’ｂ−１）〜（３’ｂ−４）において、＊５及び各Ｘ基は前記と同様である。）
【化３３】
0006589241.tif 000214
（式（３’ｃ−１）〜（３’ｃ−３）において、＊５及び各Ｘ基は前記と同様である。）
【化３４】
0006589241.tif 000215
（式（３’’ａ−１）〜（３’’ａ−４）において、＊５及び各Ｘ基は前記と同様である。）
【化３５】
0006589241.tif 000216
（式（３’’ｂ−１）〜（３’’ｂ−４）において、＊５及び各Ｘ基は前記と同様である。）
【化３６】
0006589241.tif 000217
（式（３’’ｃ−１）〜（３’’ｃ−４）において、＊５及び各Ｘ基は前記と同様である。）
【化３７】
0006589241.tif 000218
（式（３’’ｄ−１）〜（３’’ｄ−４）において、＊５及び各Ｘ基は前記と同様である。）
【化３８】
0006589241.tif 000219
（式（３’’ｅ−１）〜（３’’ｅ−４）において、＊５及び各Ｘ基は前記と同様である。）
【化３９】
0006589241.tif 000220
（式（３’’ｆ−１）〜（３’’ｆ−４）において、＊５及び各Ｘ基は前記と同様である。）
【請求項７】
Ｒａが表す置換基が、ハロゲン原子、シアノ基、ニトロ基、置換もしくは無置換の炭素数１〜５０のアルキル基、置換もしくは無置換の環形成炭素数３〜５０のシクロアルキル基、置換もしくは無置換の環形成炭素数６〜６０のアリール基、環形成炭素数６〜５０のアリール基を有する炭素数７〜５１のアラルキル基、アミノ基、置換もしくは無置換の炭素数１〜５０のアルキル基及び置換もしくは無置換の環形成炭素数６〜６０のアリール基から選ばれる置換基を有するモノ置換又はジ置換アミノ基、置換もしくは無置換の炭素数１〜５０のアルコキシ基、置換もしくは無置換の環形成炭素数３〜５０のシクロアルコキシ基、置換もしくは無置換の環形成炭素数６〜６０のアリールオキシ基、置換もしくは無置換の炭素数１〜５０のアルキルチオ基、置換もしくは無置換の環形成炭素数６〜６０のアリールチオ基、シリル基、置換もしくは無置換の炭素数１〜５０のアルキル基及び置換もしくは無置換の環形成炭素数６〜６０のアリール基から選ばれる置換基を有するモノ置換、ジ置換又はトリ置換シリル基、置換もしくは無置換の環形成原子数５〜６０のヘテロアリール基、及び、置換もしくは無置換の炭素数１〜５０のハロアルキル基からなる群から選ばれる請求項１及び３〜６のいずれか１項に記載の化合物。
【請求項８】
Ｒ２、Ｒ３、Ｒ９、及びＲ１０が表す置換基が、それぞれ独立に、ハロゲン原子、シアノ基、ニトロ基、置換もしくは無置換の炭素数１〜５０のアルキル基、置換もしくは無置換の環形成炭素数３〜５０のシクロアルキル基、置換もしくは無置換の環形成炭素数６〜６０のアリール基、環形成炭素数６〜５０のアリール基を有する炭素数７〜５１のアラルキル基、アミノ基、置換もしくは無置換の炭素数１〜５０のアルキル基及び置換もしくは無置換の環形成炭素数６〜６０のアリール基から選ばれる置換基を有するモノ置換又はジ置換アミノ基、置換もしくは無置換の炭素数１〜５０のアルコキシ基、置換もしくは無置換の環形成炭素数３〜５０のシクロアルコキシ基、置換もしくは無置換の環形成炭素数６〜６０のアリールオキシ基、置換もしくは無置換の炭素数１〜５０のアルキルチオ基、置換もしくは無置換の環形成炭素数６〜６０のアリールチオ基、シリル基、置換もしくは無置換の炭素数１〜５０のアルキル基及び置換もしくは無置換の環形成炭素数６〜６０のアリール基から選ばれる置換基を有するモノ置換、ジ置換又はトリ置換シリル基、置換もしくは無置換の環形成原子数５〜６０のヘテロアリール基、及び、置換もしくは無置換の炭素数１〜５０のハロアルキル基からなる群から選ばれる請求項１〜７のいずれか１項に記載の化合物。
【請求項９】
Ｒ４が表す置換基が、それぞれ独立に、ハロゲン原子、シアノ基、ニトロ基、置換もしくは無置換の炭素数１〜５０のアルキル基、置換もしくは無置換の環形成炭素数３〜５０のシクロアルキル基、置換もしくは無置換の環形成炭素数６〜６０のアリール基、環形成炭素数６〜５０のアリール基を有する炭素数７〜５１のアラルキル基、アミノ基、置換もしくは無置換の炭素数１〜５０のアルキル基及び置換もしくは無置換の環形成炭素数６〜６０のアリール基から選ばれる置換基を有するモノ置換又はジ置換アミノ基、置換もしくは無置換の炭素数１〜５０のアルコキシ基、置換もしくは無置換の環形成炭素数３〜５０のシクロアルコキシ基、置換もしくは無置換の環形成炭素数６〜６０のアリールオキシ基、置換もしくは無置換の炭素数１〜５０のアルキルチオ基、置換もしくは無置換の環形成炭素数６〜６０のアリールチオ基、シリル基、置換もしくは無置換の炭素数１〜５０のアルキル基及び置換もしくは無置換の環形成炭素数６〜６０のアリール基から選ばれる置換基を有するモノ置換、ジ置換又はトリ置換シリル基、置換もしくは無置換の環形成原子数５〜６０のヘテロアリール基、及び、置換もしくは無置換の炭素数１〜５０のハロアルキル基からなる群から選ばれる請求項１〜８のいずれか１項に記載の化合物。
【請求項１０】
Ｌ１が、ｍ−フェニレン基又はｐ−フェニレン基である請求項１〜９のいずれか１項に記載の化合物。
【請求項１１】
Ｌ１がＲ２と結合して形成する環が、縮合もしくは非縮合の環形成炭素数６〜５０の芳香族炭化水素環である請求項２、５、６、及び８〜１０のいずれか１項に記載の化合物。
【請求項１２】
Ｒ２がＲ１と結合して形成する環が、縮合もしくは非縮合の環形成炭素数６〜５０の芳香族炭化水素環である請求項１、２、５、６、及び８〜１０のいずれか１項に記載の化合物。
【請求項１３】
隣接する２個のＲａが互いに結合して形成する環が、縮合もしくは非縮合の環形成炭素数６〜５０の芳香族炭化水素環である請求項１、３〜６、及び７〜１０のいずれか１項に記載の化合物。
【請求項１４】
Ｘａ〜ＸｄのすべてがＣＲａを表し、Ｒａが水素原子を表す請求項１、３〜６、及び７〜１０のいずれか１項に記載の化合物。
【請求項１５】
請求項１〜１４のいずれか１項に記載の化合物を含有する有機エレクトロルミネッセンス素子用材料。
【請求項１６】
溶媒及び請求項１〜１４のいずれか１項に記載の化合物を含むインク組成物。
【請求項１７】
陰極、陽極、及び該陰極と該陽極の間に配置された一層以上の有機薄膜層を有する有機エレクトロルミネッセンス素子であって、
前記一層以上の有機薄膜層が発光層を含み、前記一層以上の有機薄膜層の少なくとも１層が請求項１〜１４のいずれか１項に記載の化合物を含む有機エレクトロルミネッセンス素子。
【請求項１８】
前記発光層が、前記化合物をホスト材料として含む請求項１７に記載の有機エレクトロルミネッセンス素子。
【請求項１９】
前記発光層が、燐光発光材料を含有する請求項１７又は１８に記載の有機エレクトロルミネッセンス素子。
【請求項２０】
前記燐光発光材料が、イリジウム（Ｉｒ），オスミウム（Ｏｓ）及び白金（Ｐｔ）からなる群から選択される金属原子のオルトメタル化錯体である請求項１９に記載の有機エレクトロルミネッセンス素子。
【請求項２１】
前記陰極と前記発光層の間に電子輸送層を有し、該電子輸送層が前記化合物を含む請求項１７〜２０のいずれか１項に記載の有機エレクトロルミネッセンス素子。
【請求項２２】
前記陽極と前記発光層の間に正孔輸送層を有し、該正孔輸送層が前記化合物を含む請求項１７〜２１のいずれか１項に記載の有機エレクトロルミネッセンス素子。
【請求項２３】
前記陰極と前記有機薄膜層との界面領域に、電子供与性ドーパントが添加されてなる請求項１７〜２２のいずれか１項に記載の有機エレクトロルミネッセンス素子。
【請求項２４】
請求項１７〜２３のいずれか１項に記載の有機エレクトロルミネッセンス素子を備える電子機器。
【請求項２５】
下記カップリング反応１及び下記カップリング反応２を含む下記式（１）で表される化合物の製造方法であって、
【化４０】
0006589241.tif 000221
（式（１）において、
＊ａ及び＊ｂの一方は炭素原子＊ｃ１に結合し、他方は炭素原子＊ｃ２に結合し、
Ｒ１は置換もしくは無置換のフェニル基を表し、
Ｘ１はＣＲ２を表し、Ｒ２は水素原子又は置換基を表し、Ｒ２はＲ１に結合して芳香族炭化水素環を形成してもよく、
＊ｂが炭素原子＊ｃ２に結合し、Ｘ１がＣＲ２を表し、かつ、Ｒ２がＲ１に結合して芳香族炭化水素環を形成する場合、−Ｒ１−Ｒ２−は−Ｘａ＝Ｘｂ−Ｘｃ＝Ｘｄ−を表し、
Ｘａ〜Ｘｄは、それぞれ独立して、ＣＲａを表し、Ｒａは水素原子又は置換基を表し、隣接する２個のＲａは互いに結合して芳香族炭化水素環を形成してもよく、
Ｌ１は置換もしくは無置換のフェニレン基又はＲ２と結合して芳香族炭化水素環を形成する原子群を表し、
ｎが０であり、Ｌ２は単結合を表し、
Ａ１及びＡ２は互いに異なり、下記式（２）、（２’）、（３）、（３’）、（３’’）、及び（４）のいずれかで表される基である。
【化４１】
0006589241.tif 000222
（式（２）において、
＊２は式（１）の炭素原子＊ｃ１、炭素原子＊ｃ２、又は、Ｌ１に結合し、
Ｘ７〜Ｘ１０の１つは＊３に結合する炭素原子であり、
Ｘ１２〜Ｘ１６の１つは＊４に結合する炭素原子であり、
他のＸ７〜Ｘ１１、他のＸ１２〜Ｘ１６、Ｘ２〜Ｘ６、及びＸ１７〜Ｘ２１はＣＲ３を表し、
Ｒ３は水素原子又は置換基を表し、
Ｘ６とＸ１１は互いに結合する炭素原子であり、Ｘ１６とＸ２１は互いに結合する炭素原子であってもよく、
Ｘ２２は、ＮＲ４を表し、
Ｒ４は水素原子又は置換基を表す。）
【化４２】
0006589241.tif 000223
（式（２’）において、
＊２、Ｘ７〜Ｘ１１、Ｘ１２〜Ｘ１６、Ｘ１７〜Ｘ２１、及びＸ２２は前記と同様であり、
Ｘ２’〜Ｘ５’の１つは＊３’に結合する炭素原子であり、
Ｘ１２’〜Ｘ１６’の１つは＊４’に結合する炭素原子であり、
他のＸ２’〜Ｘ６’、他のＸ１２’〜Ｘ１６’、及びＸ１７’〜Ｘ２１’はＣＲ３を表し、
Ｒ３は前記と同様であり、
Ｘ６’とＸ１１は互いに結合する炭素原子であり、Ｘ１６とＸ２１は互いに結合する炭素原子であってもよく、Ｘ１６’とＸ２１’は互いに結合する炭素原子であってもよく、
Ｘ２２’は、ＮＲ４を表し、
Ｒ４は前記と同様である。）
【化４３】
0006589241.tif 000224
（式（３）において、
＊５は式（１）の炭素原子＊ｃ１、炭素原子＊ｃ２、又は、Ｌ１に結合し、
Ｘ３７〜Ｘ４０の１つは＊６に結合する炭素原子であり、
他のＸ３７〜Ｘ４１、Ｘ３２〜Ｘ３６、及びＸ４２〜Ｘ５１はＣＲ９を表し、
Ｒ９は水素原子又は置換基を表し、
Ｘ３６とＸ４１は互いに結合する炭素原子であり、Ｘ４６とＸ５１は互いに結合する炭素原子であってもよい。）
【化４４】
0006589241.tif 000225
（式（３’）において、
＊５、Ｘ３７〜Ｘ４１、及びＸ４２〜Ｘ５１は前記と同様であり、
Ｘ３２’〜Ｘ３５’の１つは＊６’に結合する炭素原子であり、
他のＸ３２’〜Ｘ３６’及びＸ４２’〜Ｘ５１’はＣＲ９を表し、
Ｒ９は前記と同様であり、
Ｘ３６’とＸ４１は互いに結合する炭素原子であり、Ｘ４６とＸ５１は互いに結合する炭素原子であってもよく、Ｘ４６’とＸ５１’は互いに結合する炭素原子であってもよい。）
【化４５】
0006589241.tif 000226
（式（３’’）において、
＊５、Ｘ３７〜Ｘ４１、及びＸ４２〜Ｘ５１は前記と同様であり、
Ｘ３２’’〜Ｘ３５’’の１つは＊３’’に結合する炭素原子であり、
Ｘ１２’’〜Ｘ１６’’の１つは＊４’’に結合する炭素原子であり、
他のＸ３２’’〜Ｘ３６’’、他のＸ１２’’〜Ｘ１６’’、及びＸ１７’’〜Ｘ２１’’はＣＲ３を表し、
Ｒ３は前記と同様であり、
Ｘ３６’’とＸ４１は互いに結合する炭素原子であり、Ｘ４６とＸ５１は互いに結合する炭素原子であってもよく、Ｘ１６’’とＸ２１’’は互いに結合する炭素原子であってもよく、
Ｘ２２’’は、ＮＲ４を表し、
Ｒ４は前記と同様である。）
【化４６】
0006589241.tif 000227
（式（４）において、
＊７は式（１）の炭素原子＊ｃ１、炭素原子＊ｃ２、又はＬ１に結合し、
Ｘ６７〜Ｘ７０から選ばれる１つの隣接する対において、一方は＊８に結合する炭素原子を表し、他方は＊９に結合する炭素原子を表し、
他のＸ６７〜Ｘ７１、Ｘ６２〜Ｘ６６及びＸ７２〜Ｘ７５はＣＲ１０を表し、
Ｒ１０は水素原子又は置換基を表し、
Ｘ６６とＸ７１は互いに結合する炭素原子であり、
Ｘ７６は、ＮＲ１１、ＣＲ１２Ｒ１３、Ｏ、Ｓ、Ｓｅ、又はＳｉＲ１４Ｒ１５を表し、
Ｒ１１〜Ｒ１５はそれぞれ独立に水素原子又は置換基を表し、Ｒ１２とＲ１３及びＲ１４とＲ１５は互いに結合して環を形成してもよい。））。
の製造方法であって、
（１）前記カップリング反応１では、下記式（Ｉ）で表される化合物
【化４７】
0006589241.tif 000228
（式中、Ｒ１、Ｘ１、Ｌ１、Ｌ２、及びｎは式（１）で定義したとおりであり、
＊ｃ及び＊ｄの一方は炭素原子＊ｃ１に結合し、他方は炭素原子＊ｃ２に結合し、
Ｈａｌ１及びＨａｌ２は同一又は異なるハロゲン原子を表す。）
と下記式（II）、（II’）、（III）、（III’）、（III’’）、及び（IV）のいずれかで表されるアミン化合物
【化４８】
0006589241.tif 000229
（式中、Ｘ２〜Ｘ２２、Ｘ３２〜Ｘ５１、Ｘ６２〜Ｘ７６、Ｘ２’〜Ｘ６’、Ｘ１２’〜Ｘ２２’、Ｘ３２’〜Ｘ３６’、Ｘ４２’〜Ｘ５１’、Ｘ３２’’〜Ｘ３６’’、及びＸ１２’’〜Ｘ２２’’は式（１）で定義したとおりであり、Ｈ＊は式（Ｉ）のＨａｌ１と反応する水素原子である。）
を塩基性触媒の存在下、かつ、遷移金属触媒の不存在下で、有機溶媒中で反応させて下記式（Ｖ）で表される化合物
【化４９】
0006589241.tif 000230
（式中、＊ｃ、＊ｄ、Ａ１、Ｒ１、Ｘ１、Ｌ１、Ｌ２、及びｎは式（１）で定義したとおりであり、Ｈａｌ２は前記と同様である。）
を合成し、
（２）前記カップリング反応２では、前記式（Ｖ）で表される化合物と前記式（II）、（II’）、（III）、（III’）、（III’’）、及び（IV）のいずれかで表されるアミン化合物（ただし、前記カップリング反応１で用いたアミン化合物とは異なる）を遷移金属触媒と配位子の存在下、かつ、塩基の存在下又は不存在下、有機溶媒中で反応させて、前記式（Ｖ）で表される化合物のＨａｌ２と前記アミン化合物の水素原子Ｈ＊の脱離下に前記式（Ｖ）で表される化合物と前記アミン化合物をカップリングさせて、式（１）で表される化合物を合成する。
【請求項２６】
前記塩基性触媒が、アルカリ金属炭酸塩類、アルカリ金属炭酸水素塩類、アルカリ土類金属炭酸塩類、金属りん酸塩類、アルカリ金属ヒドリド類、及び属アミド類からなる群より選ばれる少なくとも１種である請求項２５に記載の製造方法。
【請求項２７】
前記遷移金属触媒が、パラジウム、銅、白金、ロジウム、ルテニウム、ニッケル、及び鉄からなる群より選ばれる少なくとも１種の遷移金属を含む触媒である請求項２５又は２６に記載の製造方法。
【請求項２８】
前記塩基が、アルコキシド類、炭酸塩類、及び燐酸塩類からなる群より選ばれる少なくとも１種である請求項２５〜２７のいずれか１項に記載の製造方法。
【発明の詳細な説明】
【技術分野】
【０００１】
本発明は、化合物、有機エレクトロルミネッセンス素子用材料、有機エレクトロルミネッセンス素子、インク組成物、電子機器、及び前記化合物の製造方法に関する。
【背景技術】
【０００２】
陽極と陰極との間に発光層を含む有機薄膜層を備え、発光層に注入された正孔と電子との再結合によって生じる励起子（エキシトン）エネルギーから発光を得る有機エレクトロルミネッセンス素子（以下、「有機ＥＬ素子」と記載することもある）が知られている。【０００３】
有機ＥＬ素子は、自発光型素子としての利点を活かし、高発光効率、高画質、低消費電力さらには薄型のデザイン性に優れた発光素子として期待されている。発光層を、ホストにドーパントとして発光材料をドーピングしたホスト／ドーパント発光層にすることが知られている。
ホスト／ドーパント発光層では、ホストに注入された電荷から効率よく励起子を生成することができる。そして、生成された励起子のエネルギーをドーパントに移動させ、ドーパントから高効率の発光を得ることができる。【０００４】
近年では有機ＥＬ素子の性能向上を果たすべく、ホスト／ドーパントシステムに関してもさらなる研究が行われており、好適なホスト材料及びその他の有機ＥＬ素子用材料の探索が続いている。特許文献１〜１０には、非縮合又は縮合アジン環にカルバゾール構造が直接又は連結基を介して結合している種々の化合物が記載されている。【０００５】
有機ＥＬ素子の各層を形成する方法は、真空蒸着法や分子線蒸着法等の蒸着法と、ディッピング法、スピンコーティング法、キャスティング法、バーコート法及びロールコート法等の塗布法に大別される。塗布法で層形成する材料は、例えば温度耐性や溶媒への可溶性など、蒸着法で用いられる材料とは異なる特性が求められる。したがって、蒸着法で有用な材料が塗布法においても有用であるとは限らない。更に、塗布法での層形成が可能な上で、有機ＥＬ素子として求められる多様な性能要求に応える必要がある。
特に、大型の有機ＥＬディスプレイ、照明パネルなどの製造には塗布法による層形成が適用され得るため、塗布法に用いることができる有機ＥＬ素子用材料の開発が望まれている。【０００６】
特許文献１〜８には、非縮合含窒素環にビスカルバゾールまたはトリカルバゾール含有基が１個または複数個置換した化合物が開示されている。しかし、縮合含窒素環に複数の異なるビスカルバゾール含有基、複数の異なるトリカルバゾール含有基、又は、ビスカルバゾール含有基とトリカルバゾール含有基が置換した化合物は、特許文献１〜８には記載されていない。
特許文献９には、ビスカルバゾール含有基で置換された縮合含窒素環を有する化合物が記載されているが、ビスカルバゾール含有基を複数有する縮合含窒素環化合物は記載されていない。又、塗布法による層形成に関しても何ら記載されていない。
特許文献１０には、非縮合又は縮合含窒素環にビスカルバゾールまたはトリカルバゾール含有基が複数置換した化合物が、有機ＥＬ素子に適用できることが検証されている。そして、その一部の化合物は溶媒に可溶であり、塗布法により層形成して有機ＥＬ素子を形成している。しかしながら、塗布法により層形成して有機ＥＬ素子に適用された化合物は、全て、非縮合含窒素環に置換する複数のビスカルバゾール含有基が、それぞれ同じ構造のものに留まっている。従って、特許文献１０で検証された化合物の特性は、同一構造の複数のビスカルバゾール含有基と非縮合含窒素環とを組み合わせた範囲内に限定され、有機ＥＬ素子の多様な要求特性に応えるには不十分であった。
【先行技術文献】
【特許文献】
【０００７】
【特許文献１】ＷＯ２０１２／０７７５２０Ａ１号公報
【特許文献２】ＷＯ２０１３／０８１０８８Ａ１号公報
【特許文献３】ＷＯ２０１３／１０８５８９Ａ１号公報
【特許文献４】ＫＲ２０１１−００１１５７８Ａ号公報
【特許文献５】ＫＲ２０１２−０１２２８１２Ａ号公報
【特許文献６】ＫＲ２０１２−０１２２８１３Ａ号公報
【特許文献７】特開２０１０−１３５４６７号公報
【特許文献８】特開２０１０−０４０８３０号公報
【特許文献９】ＷＯ２０１２／１３４１２４Ａ１号公報
【特許文献１０】ＷＯ２０１２／０８６１７０Ａ１号公報
【発明の概要】
【発明が解決しようとする課題】
【０００８】
一態様において、本発明は塗布法による層形成が可能であり、ＥＬ素子の多様な特性要求に応え得る化合物を提供する。また、他の態様において、本発明は該化合物を含む有機エレクトロルミネッセンス素子用材料、該化合物を用いた有機エレクトロルミネッセンス素子、及び該化合物を含むインク組成物を提供する。さらに他の態様において、本発明は該化合物を製造する方法を提供する。
【課題を解決するための手段】
【０００９】
本発明者等は、塗布法により層形成可能であって、多様な置換基を有する下記式（１）で表される化合物を見出した。また、該化合物を効率よく簡便に製造する方法を見出した。本発明はこれらの知見に基づく。【００１０】
すなわち、本発明の一態様によれば、下記式（１）で表される化合物（以下、「化合物（１）」と記載することがある）が提供される。
【化１】
0006589241.tif 000002
（式（１）において、
＊ａ及び＊ｂの一方は炭素原子＊ｃ１に結合し、他方は炭素原子＊ｃ２に結合し、
Ｒ１は水素原子又は置換基を表し、
Ｘ１はＮ又はＣＲ２を表し、Ｒ２は水素原子又は置換基を表し、Ｒ２はＲ１に結合して環を形成してもよく、
＊ｂが炭素原子＊ｃ２に結合し、Ｘ１がＣＲ２を表し、かつ、Ｒ２がＲ１に結合して環を形成する場合、−Ｒ１−Ｒ２−は−Ｘａ＝Ｘｂ−Ｘｃ＝Ｘｄ−を表し、
Ｘａ〜Ｘｄは、それぞれ独立して、Ｎ又はＣＲａを表し、Ｒａは水素原子又は置換基を表し、隣接する２個のＲａは互いに結合して環を形成してもよく、
Ｌ１は連結基を表し、
Ｌ２は２価の連結基を表し、
ｎは０〜３の整数を表し、ｎが０の場合、Ｌ２は単結合を表し、
Ａ１及びＡ２は互いに異なり、下記式（２）、（２’）、（３）、（３’）、（３’’）、及び（４）のいずれかで表される基である。
【化２】
0006589241.tif 000003
（式（２）において、
＊２は式（１）の炭素原子＊ｃ１、炭素原子＊ｃ２、Ｌ１（ｎが０である場合）、又は、Ｌ２（ｎが１〜３の整数である場合）に結合し、
Ｘ７〜Ｘ１１の１つは＊３に結合する炭素原子であり、
Ｘ１２〜Ｘ１６の１つは＊４に結合する炭素原子であり、
他のＸ７〜Ｘ１１、他のＸ１２〜Ｘ１６、Ｘ２〜Ｘ６、及びＸ１７〜Ｘ２１はそれぞれ独立にＮ又はＣＲ３を表し、
Ｒ３は水素原子又は置換基を表し、複数のＲ３が互いに結合して環を形成してもよく、
Ｘ６とＸ１１は互いに結合する炭素原子であってもよく、Ｘ１６とＸ２１は互いに結合する炭素原子であってもよく、
Ｘ２２は、ＮＲ４、ＣＲ５Ｒ６、Ｏ、Ｓ、Ｓｅ、又はＳｉＲ７Ｒ８を表し、
Ｒ４〜Ｒ８はそれぞれ独立に水素原子又は置換基を表し、Ｒ５とＲ６又はＲ７とＲ８は互いに結合して環を形成してもよい。）
【化３】
0006589241.tif 000004
（式（２’）において、
＊２、Ｘ７〜Ｘ１１、Ｘ１２〜Ｘ１６、Ｘ１７〜Ｘ２１、及びＸ２２は前記と同様であり、
Ｘ２’〜Ｘ６’の１つは＊３’に結合する炭素原子であり、
Ｘ１２’〜Ｘ１６’の１つは＊４’に結合する炭素原子であり、
他のＸ２’〜Ｘ６’、他のＸ１２’〜Ｘ１６’、及びＸ１７’〜Ｘ２１’はそれぞれ独立にＮ又はＣＲ３を表し、
Ｒ３は前記と同様であり、
Ｘ６’とＸ１１は互いに結合する炭素原子であってもよく、Ｘ１６とＸ２１は互いに結合する炭素原子であってもよく、Ｘ１６’とＸ２１’は互いに結合する炭素原子であってもよく、
Ｘ２２’は、ＮＲ４、ＣＲ５Ｒ６、Ｏ、Ｓ、Ｓｅ、又はＳｉＲ７Ｒ８を表し、
Ｒ４〜Ｒ８は前記と同様である。）
【化４】
0006589241.tif 000005
（式（３）において、
＊５は式（１）の炭素原子＊ｃ１、炭素原子＊ｃ２、Ｌ１（ｎが０である場合）、又は、Ｌ２（ｎが１〜３の整数である場合）に結合し、
Ｘ３７〜Ｘ４１の１つは＊６に結合する炭素原子であり、
他のＸ３７〜Ｘ４１、Ｘ３２〜Ｘ３６、及びＸ４２〜Ｘ５１はそれぞれ独立にＮ又はＣＲ９を表し、
Ｒ９は水素原子又は置換基を表し、複数のＲ９は互いに結合して環を形成してもよく、
Ｘ３６とＸ４１は互いに結合する炭素原子であってもよく、Ｘ４６とＸ５１は互いに結合する炭素原子であってもよい。）
【化５】
0006589241.tif 000006
（式（３’）において、
＊５、Ｘ３７〜Ｘ４１、及びＸ４２〜Ｘ５１は前記と同様であり、
Ｘ３２’〜Ｘ３６’の１つは＊６’に結合する炭素原子であり、
他のＸ３２’〜Ｘ３６’及びＸ４２’〜Ｘ５１’はそれぞれ独立にＮ又はＣＲ９を表し、
Ｒ９は前記と同様であり、
Ｘ３６’とＸ４１は互いに結合する炭素原子であってもよく、Ｘ４６とＸ５１は互いに結合する炭素原子であってもよく、Ｘ４６’とＸ５１’は互いに結合する炭素原子であってもよい。）
【化６】
0006589241.tif 000007
（式（３’’）において、
＊５、Ｘ３７〜Ｘ４１、及びＸ４２〜Ｘ５１は前記と同様であり、
Ｘ３２’’〜Ｘ３６’’の１つは＊３’’に結合する炭素原子であり、
Ｘ１２’’〜Ｘ１６’’の１つは＊４’’に結合する炭素原子であり、
他のＸ３２’’〜Ｘ３６’’、他のＸ１２’’〜Ｘ１６’’、及びＸ１７’’〜Ｘ２１’’はそれぞれ独立にＮ又はＣＲ３を表し、
Ｒ３は前記と同様であり、
Ｘ３６’’とＸ４１は互いに結合する炭素原子であってもよく、Ｘ４６とＸ５１は互いに結合する炭素原子であってもよく、Ｘ１６’’とＸ２１’’は互いに結合する炭素原子であってもよく、
Ｘ２２’’は、ＮＲ４、ＣＲ５Ｒ６、Ｏ、Ｓ、Ｓｅ、又はＳｉＲ７Ｒ８を表し、
Ｒ４〜Ｒ８は前記と同様である。）
【化７】
0006589241.tif 000008
（式（４）において、
＊７は式（１）の炭素原子＊ｃ１、炭素原子＊ｃ２、Ｌ１（ｎが０である場合）、又は、Ｌ２（ｎが１〜３の整数である場合）に結合し、
Ｘ６７〜Ｘ７１から選ばれる1つの隣接する対において、一方は＊８に結合する炭素原子を表し、他方は＊９に結合する炭素原子を表し、
他のＸ６７〜Ｘ７１、Ｘ６２〜Ｘ６６及びＸ７２〜Ｘ７５はそれぞれ独立にＮまたはＣＲ１０を表し、
Ｒ１０は水素原子又は置換基を表し、複数のＲ１０は互いに結合して環を形成してもよく、
Ｘ６６とＸ７１は互いに結合する炭素原子であってもよく、
Ｘ７６は、ＮＲ１１、ＣＲ１２Ｒ１３、Ｏ、Ｓ、Ｓｅ、又はＳｉＲ１４Ｒ１５を表し、
Ｒ１１〜Ｒ１５はそれぞれ独立に水素原子又は置換基を表し、Ｒ１１とＲ１２及びＲ１３とＲ１４は互いに結合して環を形成してもよい。））。【００１１】
本発明の他の態様によれば、前記化合物（１）を含有する有機エレクトロルミネッセンス素子用材料が提供される。【００１２】
本発明のさらに他の態様によれば、溶媒及び前記化合物（１）を含むインク組成物が提供される。【００１３】
本発明のさらに他の態様によれば、陰極、陽極、及び該陰極と該陽極の間に配置された一層以上の有機薄膜層を有する有機エレクトロルミネッセンス素子であって、前記一層以上の有機薄膜層が発光層を含み、前記一層以上の有機薄膜層の少なくとも１層が前記化合物（１）を含む有機エレクトロルミネッセンス素子が提供される。【００１４】
本発明のさらに他の態様によれば、前記有機エレクトロルミネッセンス素子を備える電子機器が提供される。【００１５】
本発明のさらに他の態様によれば、下記カップリング反応１及び下記カップリング反応２を含む前記化合物（１）を製造する方法が提供される。
（１）前記カップリング反応１では、下記式（Ｉ）で表される化合物
【化８】
0006589241.tif 000009
（式中、Ｒ１、Ｘ１、Ｌ１、Ｌ２、及びｎは式（１）で定義したとおりであり、
＊ｃ及び＊ｄの一方は炭素原子＊ｃ１に結合し、他方は炭素原子＊ｃ２に結合し、
Ｈａｌ１及びＨａｌ２は同一又は異なるハロゲン原子を表す。）
と下記式（II）、（II’）、（III）、（III’）、（III’’）、及び（IV）のいずれかで表されるアミン化合物
【化９】
0006589241.tif 000010
（式中、Ｘ２〜Ｘ２２、Ｘ３２〜Ｘ５１、Ｘ６２〜Ｘ７６、Ｘ２’〜Ｘ６’、Ｘ１２’〜Ｘ２２’、Ｘ３２’〜Ｘ３６’、Ｘ４２’〜Ｘ５１’、Ｘ３２’’〜Ｘ３６’’、及びＸ１２’’〜Ｘ２２’’は式（１）で定義したとおりであり、Ｈ＊は式（Ｉ）のＨａｌ１と反応する水素原子である。）
を塩基性触媒の存在下、かつ、遷移金属触媒の不存在下で、有機溶媒中で反応させて下記式（Ｖ）で表される化合物
【化１０】
0006589241.tif 000011
（式中、＊ｃ、＊ｄ、Ａ１、Ｒ１、Ｘ１、Ｌ１、Ｌ２、及びｎは式（１）で定義したとおりであり、Ｈａｌ２は前記と同様である。）
を合成し、
（２）前記カップリング反応２では、前記式（Ｖ）で表される化合物と前記式（II）、（II’）、（III）、（III’）、（III’’）、及び（IV）のいずれかで表されるアミン化合物（ただし、前記カップリング反応１で用いたアミン化合物とは異なる）を遷移金属触媒と配位子の存在下、かつ、塩基の存在下又は不存在下、有機溶媒中で反応させて、前記式（Ｖ）で表される化合物のＨａｌ２と前記アミン化合物の水素原子Ｈ＊の脱離下に前記式（Ｖ）で表される化合物と前記アミン化合物をカップリングさせて、式（１）で表される化合物を合成する。
【発明の効果】
【００１６】
前記化合物（１）は塗布法による層形成が可能であり、有機ＥＬ素子の多様な特性要求に応えられる。また、該化合物（１）は、以下に記載する合成方法により効率よく簡便に製造することが出来る。
【図面の簡単な説明】
【００１７】
【図１】本発明の一態様に係る有機ＥＬ素子の概略構成を示す図である。
【発明を実施するための形態】
【００１８】
本明細書において、「置換もしくは無置換の炭素数ＸＸ〜ＹＹのＺＺ基」という表現における「炭素数ＸＸ〜ＹＹ」は、ＺＺ基が無置換である場合の炭素数を表すものであり、ＺＺ基が置換されている場合の置換基の炭素数は含めない。
【００１９】
本明細書において、「置換もしくは無置換の原子数ＸＸ〜ＹＹのＺＺ基」という表現における「原子数ＸＸ〜ＹＹ」は、ＺＺ基が無置換である場合の原子数を表すものであり、置換されている場合の置換基の原子数は含めない。
【００２０】
本明細書において、「置換もしくは無置換のＺＺ基」という場合における「無置換ＺＺ基」とは、ＺＺ基の水素原子が置換基で置換されていないことを意味する。
【００２１】
本明細書において、「環形成炭素数」とは、原子が環状に結合した構造の化合物（例えば、単環化合物、縮合環化合物、架橋化合物、炭素環化合物、複素環化合物）の当該環自体を構成する原子のうちの炭素原子の数を表す。当該環が置換基によって置換される場合、置換基に含まれる炭素は環形成炭素には含まない。以下で記される「環形成炭素数」については、特筆しない限り同様とする。例えば、ベンゼン環は環形成炭素数が６であり、ナフタレン環は環形成炭素数が１０であり、ピリジニル基は環形成炭素数５であり、フラニル基は環形成炭素数４である。また、ベンゼン環やナフタレン環に置換基として例えばアルキル基が置換している場合、当該アルキル基の炭素数は、環形成炭素数の数に含めない。また、フルオレン環に置換基として例えばフルオレン環が結合している場合（スピロフルオレン環を含む）、置換基としてのフルオレン環の炭素数は環形成炭素数に含めない。
【００２２】
本明細書において、「環形成原子数」とは、原子が環状に結合した構造（例えば単環、縮合環、環集合）の化合物（例えば単環化合物、縮合環化合物、架橋化合物、炭素環化合物、複素環化合物）の当該環自体を構成する原子の数を表す。環を構成しない原子（例えば環を構成する原子の結合手を終端する水素原子）や、当該環が置換基によって置換される場合の置換基に含まれる原子は環形成原子数には含まない。以下で記される「環形成原子数」については、特筆しない限り同様とする。例えば、ピリジン環は環形成原子数は６であり、キナゾリン環は環形成原子数が１０であり、フラン環の環形成原子数は５である。ピリジン環やキナゾリン環の環形成炭素原子にそれぞれ結合している水素原子や置換基を構成する原子は、環形成原子数の数に含めない。また、フルオレン環に置換基として例えばフルオレン環が結合している場合（スピロフルオレン環を含む）、置換基としてのフルオレン環の原子数は環形成原子数の数に含めない。
【００２３】
本発明において、「水素原子」の定義には、中性子数が異なる同位体、すなわち、軽水素（ｐｒｏｔｉｕｍ）、重水素（ｄｅｕｔｅｒｉｕｍ）及び三重水素（ｔｒｉｔｉｕｍ）が含まれる。
【００２４】
本明細書において、「置換もしくは無置換」というときの任意の置換基は、特に断らない限り、炭素数１〜５０、好ましくは１〜１８、より好ましくは１〜８のアルキル基；環形成炭素数３〜５０、好ましくは３〜１０、より好ましくは３〜８、さらに好ましくは５又は６のシクロアルキル基；環形成炭素数６〜５０、好ましくは６〜２５、より好ましくは６〜１８のアリール基；環形成炭素数６〜５０、好ましくは６〜２５、より好ましくは６〜１８のアリール基を有する炭素数７〜５１、好ましくは７〜３０、より好ましくは７〜２０のアラルキル基；アミノ基；炭素数１〜５０、好ましくは１〜１８、より好ましくは１〜８のアルキル基及び環形成炭素数６〜５０、好ましくは６〜２５、より好ましくは６〜１８のアリール基から選ばれる置換基を有するモノ置換又はジ置換アミノ基；炭素数１〜５０、好ましくは１〜１８、より好ましくは１〜８のアルキル基を有するアルコキシ基；環形成炭素数６〜５０、好ましくは６〜２５、より好ましくは６〜１８のアリール基を有するアリールオキシ基；炭素数１〜５０、好ましくは１〜１８、より好ましくは１〜８のアルキル基及び環形成炭素数６〜５０、好ましくは６〜２５、より好ましくは６〜１８のアリール基から選ばれる置換基を有するモノ置換、ジ置換又はトリ置換シリル基；同一又は異なるヘテロ原子（窒素原子、酸素原子、硫黄原子）を１〜５個（好ましくは１〜３個、より好ましくは１〜２個）含む環形成原子数５〜５０、好ましくは５〜２４、より好ましくは５〜１３のヘテロアリール基；１個以上、好ましくは１〜１５個、より好ましくは１〜７個の水素原子又は全ての水素原子が同一又は異なるハロゲン原子（フッ素原子、塩素原子、臭素原子、ヨウ素原子）で置換された炭素数１〜５０、好ましくは１〜１８、より好ましくは１〜８のハロアルキル基；ハロゲン原子（フッ素原子、塩素原子、臭素原子、ヨウ素原子）；シアノ基；ニトロ基；炭素数１〜５０、好ましくは１〜１８、より好ましくは１〜８のアルキル基及び環形成炭素数６〜５０、好ましくは６〜２５、より好ましくは６〜１８のアリール基から選ばれる置換基を有するスルホニル基；炭素数１〜５０、好ましくは１〜１８、より好ましくは１〜８のアルキル基及び環形成炭素数６〜５０、好ましくは６〜２５、より好ましくは６〜１８のアリール基から選ばれる置換基を有するジ置換ホスホリル基；アルキルスルホニルオキシ基；アリールスルホニルオキシ基；アルキルカルボニルオキシ基；アリールカルボニルオキシ基；ホウ素含有基；亜鉛含有基；スズ含有基；ケイ素含有基；マグネシウム含有基；リチウム含有基；ヒドロキシ基；アルキル置換又はアリール置換カルボニル基；カルボキシル基；ビニル基；（メタ）アクリロイル基；エポキシ基；並びにオキセタニル基からなる群より選ばれる少なくとも１つが好ましい。
上記置換基の中でも、より好ましくは、置換もしくは無置換の炭素数１〜５０、好ましくは１〜１８、より好ましくは１〜８のアルキル基；置換もしくは無置換の環形成炭素数３〜５０、好ましくは３〜１０、より好ましくは３〜８、さらに好ましくは５又は６のシクロアルキル基；置換もしくは無置換の環形成炭素数６〜５０、好ましくは６〜２５、より好ましくは６〜１８のアリール基；置換もしくは無置換の炭素数１〜５０、好ましくは１〜１８、より好ましくは１〜８のアルキル基及び置換もしくは無置換の環形成炭素数６〜５０、好ましくは６〜２５、より好ましくは６〜１８のアリール基から選ばれる置換基を有するモノ置換又はジ置換アミノ基；置換もしくは無置換の環形成原子数５〜５０、好ましくは５〜２４、より好ましくは５〜１３のヘテロアリール基；ハロゲン原子；及びシアノ基である。
上記任意の置換基は、さらに上述の任意の置換基により置換されていてもよい。また、任意の置換基同士が結合して環を形成していてもよい。
【００２５】
本発明の一態様において、下記式（１）で表される化合物（化合物（１））が提供される。
【化１１】
0006589241.tif 000012
【００２６】
本発明の一態様において、化合物（１）は好ましくは下記式（１ａ）、（１ｂ）又は（１ｃ）で表され、より好ましくは式（１ａ）又は（１ｃ）で表される。
【化１２】
0006589241.tif 000013
【００２７】
Ｒ１は水素原子又は置換基を表す。
Ｒ１が表す置換基は、ハロゲン原子、シアノ基、ニトロ基、置換もしくは無置換の炭素数１〜５０、好ましくは１〜１８、より好ましくは１〜８のアルキル基、置換もしくは無置換の環形成炭素数３〜５０、好ましくは３〜１０、より好ましくは３〜８のシクロアルキル基、置換もしくは無置換の環形成炭素数６〜６０、好ましくは６〜２５、より好ましくは６〜１８のアリール基、環形成炭素数６〜５０、好ましくは６〜２５、より好ましくは６〜１８のアリール基を有する炭素数７〜５１、好ましくは７〜３０、より好ましくは７〜２０のアラルキル基、アミノ基、置換もしくは無置換の炭素数１〜５０、好ましくは１〜１８、より好ましくは１〜８のアルキル基及び置換もしくは無置換の環形成炭素数６〜６０、好ましくは６〜２５、より好ましくは６〜１８のアリール基から選ばれる置換基を有するモノ置換又はジ置換アミノ基、置換もしくは無置換の炭素数１〜５０、好ましくは１〜１８、より好ましくは１〜８のアルコキシ基、置換もしくは無置換の環形成炭素数３〜５０、好ましくは３〜１０、より好ましくは３〜８のシクロアルコキシ基、置換もしくは無置換の環形成炭素数６〜６０、好ましくは６〜２５、より好ましくは６〜１８のアリールオキシ基、置換もしくは無置換の炭素数１〜５０、好ましくは１〜１８、より好ましくは１〜８のアルキルチオ基、置換もしくは無置換の環形成炭素数６〜６０、好ましくは６〜２５、より好ましくは６〜１８のアリールチオ基、シリル基、置換もしくは無置換の炭素数１〜５０、好ましくは１〜１８、より好ましくは１〜８のアルキル基及び置換もしくは無置換の環形成炭素数６〜６０、好ましくは６〜２５、より好ましくは６〜１８のアリール基から選ばれる置換基を有するモノ置換、ジ置換又はトリ置換シリル基、置換もしくは無置換の環形成原子数５〜６０、好ましくは５〜３０、より好ましくは５〜２６のヘテロアリール基、及び、置換もしくは無置換の炭素数１〜５０、好ましくは１〜１８、より好ましくは１〜８のハロアルキル基から選ばれる。
【００２８】
前記ハロゲン原子としては、例えば、フッ素原子、塩素原子、臭素原子、及びヨウ素原子が挙げられ、フッ素原子が好ましい。
【００２９】
前記アルキル基としては、例えば、メチル基、エチル基、ｎ−プロピル基、イソプロピル基、ｎ−ブチル基、イソブチル基、ｓ−ブチル基、ｔ−ブチル基、ペンチル基、ヘキシル基、ヘプチル基、オクチル基、ノニル基、デシル基、ウンデシル基、及びドデシル基、トリデシル基、テトラデシル基、オクタデシル基、テトラコサニル基、及びテトラコンタニル基が挙げられる。前記各基は、存在する場合には、異性体基を含む。
好ましくは、メチル基、エチル基、ｎ−プロピル基、イソプロピル基、ｎ−ブチル基、イソブチル基、ｓ−ブチル基、ｔ−ブチル基、ペンチル基、ヘキシル基、ヘプチル基、オクチル基、ノニル基、デシル基、ウンデシル基、ドデシル基、トリデシル基、テトラデシル基、及びオクタデシル基であり、より好ましくはメチル基、エチル基、ｎ−プロピル基、イソプロピル基、ｎ−ブチル基、イソブチル基、ｓ−ブチル基、ｔ−ブチル基、ペンチル基、ヘキシル基、ヘプチル基、及びオクチル基である。前記各基は、存在する場合には、異性体基を含む。
【００３０】
前記シクロアルキル基としては、例えば、シクロプロピル基、シクロブチル基、シクロペンチル基、シクロヘキシル基、シクロヘプチル基、シクロオクチル基、及びアダマンチル基が挙げられ、好ましくは、シクロペンチル基及びシクロヘキシル基である。
【００３１】
前記アリール基としては、例えば、フェニル基、１−ナフチル基、２−ナフチル基、ナフチルフェニル基、ビフェニリル基、ターフェニリル基、クアテルフェニリル基、キンクフェニリル基、アセナフチレニル基、アントリル基、ベンゾアントリル基、アセアントリル基、フェナントリル基、ベンゾフェナントリル基、フェナレニル基、フルオレニル基、９，９’−スピロビフルオレニル基、ベンゾフルオレニル基、ジベンゾフルオレニル基、ピセニル基、ペンタフェニル基、ペンタセニル基、ピレニル基、クリセニル基、ベンゾクリセニル基、ｓ−インダニル基、ａｓ−インダニル基、フルオランテニル基、ベンゾフルオランテニル基、テトラセニル基、トリフェニレニル基、ベンゾトリフェニレニル基、ペリレニル基、コロニル基、ジベンゾアントリル基、９，９−ジメチルフルオレニル基、及び９，９−ジフェニルフルオレニル基が挙げられる。前記各基は、存在する場合には、異性体基を含む。
好ましくは、フェニル基、１−ナフチル基、２−ナフチル基、ビフェニリル基、ターフェニリル基、フェナントリル基、ベンゾフェナントリル基、フルオレニル基、９，９’−スピロビフルオレニル基、ベンゾフルオレニル基、ジベンゾフルオレニル基、クリセニル基、ベンゾクリセニル基、ｓ−インダニル基、ａｓ−インダニル基、トリフェニレニル基、ベンゾトリフェニレニル基、アントリル基、９，９−ジメチルフルオレニル基、及び９，９−ジフェニルフルオレニル基であり、より好ましくは、フェニル基、ビフェニリル基、ターフェニリル基、１−ナフチル基、２−ナフチル基、フェナントリル基、フルオレニル基、９，９’−スピロビフルオレニル基、クリセニル基、トリフェニレニル基、９，９−ジメチルフルオレニル基、及び９，９−ジフェニルフルオレニル基である。
【００３２】
前記アラルキル基のアリール部分の具体例、好ましい例及びより好ましい例は上記アリール基と同様である。アルキル部分の具体例、好ましい例及びより好ましい例は上記アルキル基と同様である。
【００３３】
前記モノ置換又はジ置換アミノ基のアルキル基の具体例、好ましい例及びより好ましい例、及び、アリール基の具体例、好ましい例及びより好ましい例は、上記アルキル基及びアリール基とそれぞれ同様である。
【００３４】
前記アルコキシ基のアルキル部分の具体例、好ましい例及びより好ましい例は上記アルキル基と同様である。
【００３５】
前記シクロアルコキシ基のシクロアルキル部分の具体例、好ましい例及びより好ましい例は上記シクロアルキルと同様である。
【００３６】
前記アリールオキシ基のアリール部分の具体例、好ましい例及びより好ましい例は上記アリール基と同様である。
【００３７】
前記アルキルチオ基のアルキル部分の具体例、好ましい例及びより好ましい例は上記アルキル基と同様である。
【００３８】
前記アリールチオ基のアリール部分の具体例、好ましい例及びより好ましい例は上記アリール基と同様である。
【００３９】
前記モノ置換、ジ置換又はトリ置換シリル基は、モノアルキルシリル基、ジアルキルシリル基、トリアルキルシリル基、モノアリールシリル基、ジアリールシリル基、トリアリールシリル基、アルキルジアリールシリル基、及びジアルキルアリールシリル基を含み、好ましくはモノアルキルシリル基、ジアルキルシリル基、トリアルキルシリル基、モノアリールシリル基、ジアリールシリル基、及びトリアリールシリル基であり、より好ましくはトリアルキルシリル基、及びトリアリールシリル基である。
アルキル基の具体例、好ましい例及びより好ましい例、及び、アリール基の具体例、好ましい例及びより好ましい例は、上記アルキル基及びアリール基とそれぞれ同様である。
より具体的には、トリメチルシリル基、トリエチルシリル基、t-ブチルジメチルシリル基、プロピルジメチルシリル基、イソプロピルジメチルシリル基、トリフェニルシリル基、フェニルジメチルシリル基、t-ブチルジフェニルシリル基、及びトリトリルシリル基が挙げられ、好ましくはトリメチルシリル基、トリエチルシリル基、トリフェニルシリル基、及びフェニルジメチルシリル基であり、より好ましくはトリメチルシリル基、及びトリフェニルシリル基である。
【００４０】
前記ヘテロアリール基は少なくとも１個、好ましくは１〜５個、より好ましくは１〜３個、さらに好ましくは１〜２個の同一又は異なるヘテロ原子、例えば、窒素原子、硫黄原子、酸素原子、リン原子を含む。
該へテロアリール基としては、例えば、ピローリル基、フリル基、チエニル基、ピリジル基、ピリダジニル基、ピリミジニル基、ピラジニル基、トリアジニル基、イミダゾリル基、オキサゾリル基、チアゾリル基、ピラゾリル基、イソオキサゾリル基、イソチアゾリル基、オキサジアゾリル基、チアジアゾリル基、トリアゾーリル基、テトラゾリル基、インドリル基、イソインドリル基、ベンゾフラニル基、イソベンゾフラニル基、ベンゾチオフェニル基、イソベンゾチオフェニル基、インドリジニル基、キノリジニル基、キノリル基、イソキノリル基、シンノリル基、フタラジニル基、キナゾリニル基、キノキサリニル基、ベンゾイミダゾリル基、ベンゾオキサゾリル基、ベンゾチアゾリル基、インダゾリル基、ベンゾイソキサゾリル基、ベンゾイソチアゾリル基、ジベンゾフラニル基、ジベンゾチオフェニル基、カルバゾリル基、ビスカルバゾリル基、フェナントリジニル基、アクリジニル基、フェナントロリニル基、フェナジニル基、フェノチアジニル基、フェノキサジニル基、アザトリフェニレニル基、ジアザトリフェニレニル基、キサンテニル基、アザカルバゾリル基、アザジベンゾフラニル基、アザジベンゾチオフェニル基、ベンゾフラノベンゾチオフェニル基、ベンゾチエノベンゾチオフェニル基、ジベンゾフラノナフチル基、ジベンゾチエノナフチル基、ジナフトチエノチオフェニル基、及びジナフト［2’,3’:2,3:2’,3’:6,7］カルバゾリル基が挙げられる。
好ましくは、ピリジル基、ピリダジニル基、ピリミジニル基、ピラジニル基、トリアジニル基、イミダゾリル基、インドリル基、イソインドリル基、ベンゾフラニル基、イソベンゾフラニル基、ベンゾチオフェニル基、イソベンゾチオフェニル基、インドリジニル基、キノリジニル基、キノリル基、イソキノリル基、キナゾリニル基、キノキサリニル基、ベンズイミダゾリル基、ベンズオキサゾリル基、ベンズチアゾリル基、ベンズイソキサゾリル基、ベンズイソチアゾリル基、ジベンゾフラニル基、ジベンゾチオフェニル基、カルバゾリル基、ビカルバゾリル基、フェナントリジニル基、アクリジニル基、フェナントロリニル基、アザトリフェニレニル基、ジアザトリフェニレニル基、キサンテニル基、アザカルバゾリル基、アザジベンゾフラニル基、及びアザジベンゾチオフェニル基であり、より好ましくは、ピリジル基、ピリミジニル基、トリアジニル基、ベンゾフラニル基、イソベンゾフラニル基、キノリル基、イソキノリル基、キナゾリニル基、ベンゾチオフェニル基、イソベンゾチオフェニル基、インドリジニル基、ジベンゾフラニル基、ジベンゾチオフェニル基、カルバゾリル基、ビカルバゾリル基、アザトリフェニレニル基、ジアザトリフェニレニル基、キサンテニル基、アザカルバゾリル基、アザジベンゾフラニル基、及びアザジベンゾチオフェニル基である。
【００４１】
本発明において、置換もしくは無置換のカルバゾリル基は、下記のカルバゾリル基、
【化１３】
0006589241.tif 000014
及び上記した任意の置換基を有する置換カルバゾリル基に加えて、例えば、下記の置換カルバゾリル基も含む。
【化１４】
0006589241.tif 000015
【００４２】
本発明において、置換もしくは無置換のジベンゾフラニル基及び置換もしくは無置換のジベンゾチオフェニル基は、下記のジベンゾフラニル基及びジベンゾチオフェニル基、
【化１５】
0006589241.tif 000016
及び上記した任意の置換基を有する置換ジベンゾフラニル基及び置換ジベンゾチオフェニル基に加えて、例えば、下記の置換ジベンゾフラニル基及び置換ジベンゾチオフェニル基も含む。
【化１６】
0006589241.tif 000017
（式中、Ｘは酸素原子又は硫黄原子を表し、Ｙは酸素原子、硫黄原子、ＮＨ、ＮＲｂ（Ｒｂはアルキル基又はアリール基）、ＣＨ２、又は、ＣＲｃ２（Ｒｃはアルキル基又はアリール基）を表す。）
【００４３】
前記ハロアルキル基は、アルキル基の１個以上、好ましくは１〜１５個、より好ましくは１〜７個の水素原子又は全ての水素原子を同一又は異なるハロゲン原子（フッ素原子、塩素原子、臭素原子、ヨウ素原子）で置換した基である。該アルキル基の具体例、好ましい例及びより好ましい例は上記アルキル基と同様である。具体的にはトリフルオロメチル基、ペンタフルオロエチル基、ヘプタフルオロプロピル基が挙げられる。
【００４４】
Ｒ１は、水素原子、前記置換もしくは無置換のアルキル基、前記置換もしくは無置換のアリール基、又は、前記置換もしくは無置換のヘテロアリール基であることが好ましく、水素原子、前記置換もしくは無置換のアリール基、又は、前記置換もしくは無置換のヘテロアリール基であることがより好ましく、水素原子、フェニル基、ナフチル基（異性基を含む）、ビフェニル基（異性基を含む）、ターフェニル基（異性基を含む）、フェニルターフェニル基（異性基を含む）、ジベンゾフラニル基（異性基を含む）、又は、ジベンゾチオフェニル基（異性基を含む）であることがさらに好ましく、フェニル基であることが特に好ましい。
【００４５】
Ｘ１はＮ又はＣＲ２を表す。
Ｒ２は水素原子又は置換基を表し、Ｒ２はＲ１と結合して環を形成してもよい。
Ｒ２が表す置換基、その具体例、好ましい例、及びより好ましい例は、Ｒ１に関して記載した置換基、その具体例、好ましい例、及びより好ましい例から選択される。
Ｒ２は、水素原子、置換もしくは無置換のアルキル基、置換もしくは無置換のアリール基、置換もしくは無置換のヘテロアリール基であることが好ましく、水素原子、置換もしくは無置換のアルキル基、又は、置換もしくは無置換のアリール基であることがより好ましく、水素原子であることが特に好ましい。
【００４６】
Ｒ２は、Ｒ１と結合して環を形成してもよい。このような環としては、縮合もしくは非縮合の環形成炭素数６〜５０の芳香族環、部分的に水素化された縮合もしくは非縮合の環形成炭素数６〜５０の芳香族環、縮合もしくは非縮合の環形成原子数５〜５０の芳香族複素環、部分的に水素化された縮合もしくは非縮合の環形成原子数５〜５０の芳香族複素環などが挙げられ、ベンゼン環、ナフタレン環、アントラセン環、フェナントレン環、ピリジン環、ピリミジン環、キノリン環、キナゾリン環、カルバゾール環、ジベンゾフラン環、又は、ジベンゾチオフェン環が好ましく、ベンゼン環、ナフタレン環、ピリジン環、又はピリミジン環がより好ましく、ベンゼン環が特に好ましい。これらの環は、上記した任意の置換基で置換されていてもよい。
【００４７】
本発明の一態様において、＊ｂが炭素原子＊ｃ２に結合し、Ｘ１がＣＲ２を表し、かつ、Ｒ２がＲ１に結合して環を形成する場合、―Ｒ１−Ｒ２は−Ｘａ＝Ｘｂ−Ｘｃ＝Ｘｄ−を表わすことが好ましい。
【００４８】
Ｘａ〜Ｘｄは、それぞれ独立して、Ｎ又はＣＲａ、好ましくはＣＲａを表す。Ｒａは水素原子又は置換基を表し、隣接する２個のＲａは互いに結合して環を形成してもよい。
Ｒａが表す置換基、その具体例、好ましい例、及びより好ましい例は、Ｒ１に関して記載した置換基、その具体例、好ましい例、及びより好ましい例から選択される。
【００４９】
Ｒａは、水素原子、前記置換もしくは無置換のアルキル基、前記置換もしくは無置換のアリール基、又は、前記置換もしくは無置換のヘテロアリール基であることが好ましく、水素原子、前記置換もしくは無置換のアリール基、又は、前記置換もしくは無置換のヘテロアリール基であることがより好ましく、水素原子、フェニル基、ナフチル基（異性基を含む）、ビフェニル基（異性基を含む）、ターフェニル基（異性基を含む）、フェニルターフェニル基（異性基を含む）、ジベンゾフラニル基（異性基を含む）、又は、ジベンゾチオフェニル基（異性基を含む）であることがさらに好ましく、水素原子又はフェニル基であることがさらに好ましく、水素原子であることが特に好ましい。
【００５０】
隣接する２個のＲａは互いに結合して環を形成してもよい。このような環の具体例、好ましい例、より好ましい例、特に好ましい例は、Ｒ１とＲ２が結合して形成する環に関して記載したとおりである。
【００５１】
＊ｂが炭素原子＊ｃ２に結合し、Ｘ１がＣＲ２を表し、かつ、Ｒ２がＲ１に結合して環を形成する場合、化合物（１）は上記式（１ｃ）で表され、式（１ｃ）の下記式
【化１７】
0006589241.tif 000018
で表される構造は、好ましくは、
【化１８】
0006589241.tif 000019
であり、より好ましくは、
【化１９】
0006589241.tif 000020
である。
【００５２】
＊ｂが炭素原子＊ｃ１に結合する場合、式（１）は式（１ａ）で表され、Ｌ１は、好ましくは置換もしくは無置換のアリーレン基又はＲ２と結合して環を形成する原子群を表す。該アリーレン基の環形成炭素数は好ましくは６〜５０、より好ましくは６〜２５、さらに好ましくは６〜１８である。
該アリーレン基は、Ｒ１に関して記載したアリール基の具体例、好ましい例及びより好ましい例から１個の水素原子を除くことによって得られるアリーレン基から選ばれ、フェニレン基が好ましく、ｍ−フェニレン基及びｐ−フェニレン基が特に好ましい。
【００５３】
Ｌ１がＲ２と結合して環を形成する原子群を表す場合、化合物（１）及び（１ａ）は下記式（１’）で表される。
【化２０】
0006589241.tif 000021
（式中、Ｒ１、Ｌ２、及びｎは式（１）で定義したとおりであり、環Ａは式（１）のＬ１とＲ２が互いに結合して形成する環であり、Ａ１及びＡ２は後述する。）
【００５４】
環Ａとしては、縮合もしくは非縮合の環形成炭素数６〜５０の芳香族環、部分的に水素化された縮合もしくは非縮合の環形成炭素数６〜５０の芳香族環、縮合もしくは非縮合の環形成原子数５〜５０の芳香族複素環、部分的に水素化された縮合もしくは非縮合の環形成原子数５〜５０の芳香族複素環などが挙げられ、ベンゼン環、ナフタレン環、アントラセン環、フェナントレン環、ピリジン環、ピリミジン環、キノリン環、キナゾリン環、カルバゾール環、ジベンゾフラン環、又は、ジベンゾチオフェン環が好ましく、ベンゼン環、ナフタレン環、ピリジン環、又はピリミジン環がより好ましく、ベンゼン環が特に好ましい。これらの環は、上記した任意の置換基で置換されていてもよい。
Ｌ２（ｎが１〜３の整数の場合）又はＡ２（ｎが０でありＬ２が単結合を表す場合）が環Ａに結合する位置は特に限定されない。
【００５５】
＊ｂが炭素原子＊ｃ２に結合する場合、式（１）は式（１ｂ）又は（１ｃ）で表され、Ｌ１は好ましくは２価の連結基を表す。該２価の連結基は、置換もしくは無置換の炭素数１〜５０、好ましくは１〜１８、より好ましくは１〜８のアルキレン基、置換もしくは無置換の環形成炭素数３〜５０、好ましくは３〜１０、より好ましくは３〜８のシクロアルキレン基、置換もしくは無置換の環形成炭素数６〜６０、好ましくは６〜２５、より好ましくは６〜１８のアリーレン基、及び、置換もしくは無置換の環形成原子数５〜６０、好ましくは５〜３０、より好ましくは５〜２６のヘテロアリーレン基から選ばれる。
上記アルキレン基、シクロアルキレン基、アリーレン基、及びヘテロアリーレン基の具体例、好ましい例及びより好ましい例は、Ｒ１に関して記載したアルキル基、シクロアルキル基、アリール基、及びヘテロアリール基の具体例、好ましい例及びより好ましい例から１個の水素原子を除くことにより得られる基である。
Ｌ１は、好ましくは前記置換もしくは無置換の炭素数１〜５０のアルキレン基又は前記置換もしくは無置換の環形成炭素数６〜６０のアリーレン基であり、より好ましくは前記置換もしくは無置換の環形成炭素数６〜６０のアリーレン基、さらに好ましくはフェニレン基、特に好ましくはｍ−フェニレン基又はｐ−フェニレン基である。
【００５６】
Ｌ２が表す２価の連結基は、置換もしくは無置換の炭素数１〜５０、好ましくは１〜１８、より好ましくは１〜８のアルキレン基、置換もしくは無置換の環形成炭素数３〜５０、好ましくは３〜１０、より好ましくは３〜８のシクロアルキレン基、置換もしくは無置換の環形成炭素数６〜６０、好ましくは６〜２５、より好ましくは６〜１８のアリーレン基、及び、置換もしくは無置換の環形成原子数５〜６０、好ましくは５〜３０、より好ましくは５〜２６のヘテロアリーレン基から選ばれる。
上記アルキレン基、シクロアルキレン基、アリーレン基、及びヘテロアリーレン基の具体例、好ましい例及びより好ましい例は、Ｒ１に関して記載したアルキル基、シクロアルキル基、アリール基、及びヘテロアリール基の具体例、好ましい例及びより好ましい例から１個の水素原子を除くことにより得られる基である。
Ｌ２は、好ましくは単結合、前記置換もしくは無置換の炭素数１〜５０のアルキレン基又は前記置換もしくは無置換の環形成炭素数６〜６０のアリーレン基であり、より好ましくは前記置換もしくは無置換の環形成炭素数６〜６０のアリーレン基、さらに好ましくはフェニレン基、特に好ましくはｍ−フェニレン基又はｐ−フェニレン基である。
【００５７】
ｎは０〜３の整数を表し、特に好ましくは０である。ｎが０の場合、Ｌ２は単結合を表す。
ｎが１である場合、Ｌ１とＬ２は同一でも異なっていてもよく、Ｌ１とＬ２は互いに架橋されていてもよい。例えば、Ｌ１が置換もしくは無置換の環形成炭素数６〜５０のアリーレン基であり、かつ、ｎが１である場合、Ｌ１とＬ２は同一でも異なっていてもよく、Ｌ１とＬ２は互いに架橋されていてもよい。
ｎが２又は３である場合、Ｌ１と２又は３個のＬ２は同一でも異なっていてもよく、Ｌ１とＬ２及び２個のＬ２は、互いに架橋されていてもよい。例えば、Ｌ１が置換もしくは無置換の環形成炭素数６〜５０のアリーレン基であり、かつ、ｎが２又は３である場合、Ｌ１と２又は３個のＬ２は同一でも異なっていてもよく、Ｌ１とＬ２及び２個のＬ２は、互いに架橋されていてもよい。
架橋基としては、メチレン基、ジメチルメチレン基、ジフェニルメチレン基、イミノ基（＞ＮＨ）、フェニルイミノ基、−Ｏ−、−Ｓ−などが挙げられる。
【００５８】
Ａ１及びＡ２は互いに異なり、下記式（２）、（２’）、（３）、（３’）、（３’’）、及び（４）のいずれかで表される基である。
【００５９】
【化２１】
0006589241.tif 000022
【００６０】
式（２）において、＊２は式（１）の炭素原子＊ｃ１、炭素原子＊ｃ２、Ｌ１（ｎが０である場合）、又は、Ｌ２（ｎが１〜３の整数である場合）に結合し、
Ｘ７〜Ｘ１１の１つは＊３に結合する炭素原子であり、
Ｘ１２〜Ｘ１６の１つは＊４に結合する炭素原子であり、
他のＸ７〜Ｘ１１、他のＸ１２〜Ｘ１６、Ｘ２〜Ｘ６、及びＸ１７〜Ｘ２１はそれぞれ独立にＮ又はＣＲ３、好ましくはＣＲ３を表す。Ｘ６とＸ１１は互いに結合する炭素原子であることが好ましく、Ｘ１６とＸ２１は互いに結合する炭素原子であることが好ましい。
Ｒ３は水素原子又は置換基を表し、複数のＲ３は互いに結合して環を形成してもよい。
Ｒ３が表す置換基、その具体例、好ましい例、及びより好ましい例は、Ｒ１に関して記載した置換基、その具体例、好ましい例、及びより好ましい例から選択される。
Ｒ３は好ましくは水素原子である。
【００６１】
本発明の一態様において、Ｘ２〜Ｘ６の１つ、好ましくはＸ３又はＸ４はＣＲ３を表し、Ｒ３はカルバゾリル基又はＮ−置換カルバゾリル基（好ましくはＮ−フェニルカルバゾリル基）である。
【００６２】
Ｘ２２は、ＮＲ４、ＣＲ５Ｒ６、Ｏ、Ｓ、Ｓｅ、又はＳｉＲ７Ｒ８を表す。
Ｒ４〜Ｒ８はそれぞれ独立に水素原子又は置換基を表す。Ｒ５とＲ６又はＲ７とＲ８は互いに結合して環を形成してもよい。
Ｒ４〜Ｒ８が表す置換基は、ハロゲン原子、シアノ基、ニトロ基、置換もしくは無置換の炭素数１〜５０、好ましくは１〜１８、より好ましくは１〜８のアルキル基、置換もしくは無置換の環形成炭素数３〜５０、好ましくは３〜１０、より好ましくは３〜８のシクロアルキル基、置換もしくは無置換の環形成炭素数６〜６０、好ましくは６〜２５、より好ましくは６〜１８のアリール基、環形成炭素数６〜５０、好ましくは６〜２５、より好ましくは６〜１８のアリール基を有する炭素数７〜５１、好ましくは７〜３０、より好ましくは７〜２０のアラルキル基、アミノ基、置換もしくは無置換の炭素数１〜５０、好ましくは１〜１８、より好ましくは１〜８のアルキル基及び置換もしくは無置換の環形成炭素数６〜６０、好ましくは６〜２５、より好ましくは６〜１８のアリール基から選ばれる置換基を有するモノ置換又はジ置換アミノ基、置換もしくは無置換の炭素数１〜５０、好ましくは１〜１８、より好ましくは１〜８のアルコキシ基、置換もしくは無置換の環形成炭素数３〜５０、好ましくは３〜１０、より好ましくは３〜８のシクロアルコキシ基、置換もしくは無置換の環形成炭素数６〜６０、好ましくは６〜２５、より好ましくは６〜１８のアリールオキシ基、置換もしくは無置換の炭素数１〜５０、好ましくは１〜１８、より好ましくは１〜８のアルキルチオ基、置換もしくは無置換の環形成炭素数６〜６０、好ましくは６〜２５、より好ましくは６〜１８のアリールチオ基、シリル基、置換もしくは無置換の炭素数１〜５０、好ましくは１〜１８、より好ましくは１〜８のアルキル基及び置換もしくは無置換の環形成炭素数６〜６０、好ましくは６〜２５、より好ましくは６〜１８のアリール基から選ばれる置換基を有するモノ置換、ジ置換又はトリ置換シリル基、置換もしくは無置換の環形成原子数５〜６０、好ましくは５〜３０、より好ましくは５〜２６のヘテロアリール基、及び、置換もしくは無置換の炭素数１〜５０、好ましくは１〜１８、より好ましくは１〜８のハロアルキル基から選ばれる。
Ｒ４〜Ｒ８が表す置換基の具体例、好ましい例、及びより好ましい例は、Ｒ１に関して記載した置換基の具体例、好ましい例、及びより好ましい例から選択される。
Ｘ２２はイミノ基（＞ＮＨ）、フェニルイミノ基、メチレン基、ジメチルメチレン基、ジフェニルメチレン基、９，９−ジメチルフルオレニルイミノ基、ビフェニルイミノ基、ナフチルイミノ基、−Ｏ−、−Ｓ−、−Ｓｅ−、シリレン（＞ＳｉＨ２）、又はジメチルシリレン基であることが好ましく、イミノ基、フェニルイミノ基、ジメチルメチレン基、９，９−ジメチルフルオレニルイミノ基、ビフェニルイミノ基、ナフチルイミノ基、−Ｏ−、又は−Ｓ−であることがより好ましい。
【００６３】
【化２２】
0006589241.tif 000023
【００６４】
式（２’）において、
＊２、Ｘ７〜Ｘ１１、Ｘ１２〜Ｘ１６、Ｘ１７〜Ｘ２１、及びＸ２２は式（２）で定義したとおりであり、
Ｘ２’〜Ｘ６’の１つは＊３’に結合する炭素原子であり、
Ｘ１２’〜Ｘ１６’の１つは＊４’に結合する炭素原子であり、
他のＸ２’〜Ｘ６’、他のＸ１２’〜Ｘ１６’、及びＸ１７’〜Ｘ２１’はそれぞれ独立にＮ又はＣＲ３、好ましくはＣＲ３を表す。Ｘ６’とＸ１１は互いに結合する炭素原子であることが好ましく、Ｘ１６とＸ２１は互いに結合する炭素原子であることが好ましく、Ｘ１６’とＸ２１’は互いに結合する炭素原子であることが好ましい。
Ｒ３は式（２）で定義したとおりであり、好ましくは水素原子である。
Ｘ２２’は、ＮＲ４、ＣＲ５Ｒ６、Ｏ、Ｓ、Ｓｅ、又はＳｉＲ７Ｒ８を表す。
Ｒ４〜Ｒ８は式（２）で定義したとおりである。
【００６５】
【化２３】
0006589241.tif 000024
【００６６】
式（３）において、＊５は式（１）の炭素原子＊ｃ１、炭素原子＊ｃ２、Ｌ１（ｎが０である場合）、又は、Ｌ２（ｎが１〜３の整数である場合）に結合し、
Ｘ３７〜Ｘ４１の１つは＊６に結合する炭素原子であり、
他のＸ３７〜Ｘ４１、Ｘ３２〜Ｘ３６、及びＸ４２〜Ｘ５１はそれぞれ独立にＮ又はＣＲ９、好ましくはＣＲ９を表す。Ｘ３６とＸ４１は互いに結合する炭素原子であることが好ましく、Ｘ４６とＸ５１は互いに結合する炭素原子であることが好ましい。
Ｒ９は水素原子又は置換基を表し複数のＲ９は互いに結合して環を形成してもよい。
Ｒ９が表す置換基、その具体例、好ましい例、及びより好ましい例は、Ｒ１に関して記載した置換基、その具体例、好ましい例、及びより好ましい例から選択される。
複数のＲ９が互いに結合して形成する環は、Ｒ１に関して記載したものと同様である。
Ｒ９は好ましくは水素原子である。
【００６７】
本発明の一態様において、Ｘ３２〜Ｘ３６の１つ、好ましくはＸ３４はＣＲ９を表し、Ｒ９は、Ｎ−カルバゾリル基を表す。
【００６８】
【化２４】
0006589241.tif 000025
【００６９】
式（３’）において、
＊５、Ｘ３７〜Ｘ４１、及びＸ４２〜Ｘ５１は式（３）で定義したとおりであり、
Ｘ３２’〜Ｘ３６’の１つは＊６’に結合する炭素原子であり、
他のＸ３２’〜Ｘ３６’及びＸ４２’〜Ｘ５１’はそれぞれ独立にＮ又はＣＲ９を表す。
Ｒ９は式（３）で定義したとおりであり、好ましくは水素原子である。
Ｘ３６’とＸ４１は互いに結合する炭素原子であることが好ましく、Ｘ４６とＸ５１は互いに結合する炭素原子であることが好ましく、Ｘ４６’とＸ５１’は互いに結合する炭素原子であることが好ましい。
【００７０】
【化２５】
0006589241.tif 000026
【００７１】
式（３’’）において、
＊５、Ｘ３７〜Ｘ４１、及びＸ４２〜Ｘ５１式（３）で定義したとおりであり、
Ｘ３２’’〜Ｘ３６’’の１つは＊３’’に結合する炭素原子であり、
Ｘ１２’’〜Ｘ１６’’の１つは＊４’’に結合する炭素原子であり、
他のＸ１２’’〜Ｘ１６’’及びＸ１７’’〜Ｘ２１’’はそれぞれ独立にＮ又はＣＲ３、好ましくはＣＲ３を表す。他のＸ３２’’〜Ｘ３６’’はＮ又はＣＲ９、好ましくはＣＲ９を表す。
Ｒ３は式（２）で定義したとおりであり、好ましくは水素原子である。Ｒ９は式（３）で定義したとおりであり、好ましくは水素原子である。
Ｘ３６’’とＸ４１は互いに結合する炭素原子であることが好ましく、Ｘ４６とＸ５１は互いに結合する炭素原子であることが好ましく、Ｘ１６’’とＸ２１’’は互いに結合する炭素原子であることが好ましい。
Ｘ２２’’は、ＮＲ４、ＣＲ５Ｒ６、Ｏ、Ｓ、Ｓｅ、又はＳｉＲ７Ｒ８を表し、
Ｒ４〜Ｒ８は式（２）で定義したとおりである。
【００７２】
【化２６】
0006589241.tif 000027
【００７３】
式（４）において、＊７は式（１）の炭素原子＊ｃ１、炭素原子＊ｃ２、Ｌ１（ｎが０である場合）、又は、Ｌ２（ｎが１〜３の整数である場合）に結合する。
Ｘ６７〜Ｘ７１から選ばれる1つの隣接する対において、一方は＊８に結合する炭素原子を表し、他方は＊９に結合する炭素原子を表す。
他のＸ６７〜Ｘ７１、Ｘ６２〜Ｘ６６及びＸ７２〜Ｘ７５はそれぞれ独立にＮ又はＣＲ１０、好ましくはＣＲ１０を表す。Ｘ６６とＸ７１は互いに結合する炭素原子であることが好ましい。
Ｒ１０は水素原子又は置換基を表し、複数のＲ１０は互いに結合して環を形成してもよい。
Ｒ１０が表す置換基、その具体例、好ましい例、及びより好ましい例は、Ｒ１に関して記載した置換基、その具体例、好ましい例、及びより好ましい例から選択される。
複数のＲ１０が互いに結合して形成する環は、Ｒ１に関して記載したものと同様である。
Ｒ１０は好ましくは水素原子である。
【００７４】
Ｘ７６は、ＮＲ１１、ＣＲ１２Ｒ１３、Ｏ、Ｓ、Ｓｅ、又はＳｉＲ１４Ｒ１５を表す。
Ｒ１１〜Ｒ１５はそれぞれ独立に水素原子又は置換基を表す。Ｒ１２とＲ１３又はＲ１４とＲ１５は互いに結合して環を形成してもよい。
Ｒ１１〜Ｒ１５が表す置換基、その具体例、好ましい例、及びより好ましい例は、Ｒ４〜Ｒ８に関して記載した置換基、その具体例、好ましい例、及びより好ましい例から選択される。
Ｘ７６は、イミノ基（＞ＮＨ）、フェニルイミノ基、メチレン基、ジメチルメチレン基、ジフェニルメチレン基、−Ｏ−、−Ｓ−、−Ｓｅ−、シリレン（＞ＳｉＨ２）、又はジメチルシリレン基であることが好ましく、イミノ基、フェニルイミノ基、ジメチルメチレン基、−Ｏ−、又は−Ｓ−であることがより好ましい。
【００７５】
化合物（１）において、「Ａ１とＡ２が異なる」とは以下を意味する。
（１）Ａ１とＡ２の一方が式（２）、（２’）、（３）、（３’）、（３’’）、及び（４）のいずれか１つの式から選ばれ、他方が残りの式から選ばれる。
（２）Ａ１とＡ２が共に式（２）から選ばれ、
（２ａ）＊３と＊４の少なくとも一方の結合位置が異なる、
（２ｂ）Ｘ２〜Ｘ２１の少なくとも１つが異なる、又は
（２ｃ）Ｘ２２が異なる。
（３）Ａ１とＡ２が共に式（２’）から選ばれ、
（３ａ）＊３、＊３’、＊４及び＊４’の少なくとも１つの結合位置が異なる、
（３ｂ）Ｘ７〜Ｘ２１、Ｘ２’〜Ｘ６’、及びＸ１２’〜Ｘ２１’の少なくとも１つが異なる、又は
（３ｃ）Ｘ２２及びＸ２２’の少なくとも一方が異なる。
（４）Ａ１とＡ２が共に式（３）から選ばれ、
（４ａ）＊６の結合位置が異なる、又は
（４ｂ）Ｘ３２〜Ｘ５１の少なくとも１つが異なる。
（５）Ａ１とＡ２が共に式（３’）から選ばれ、
（５ａ）＊６及び＊６’の少なくとも一方の結合位置が異なる、又は
（５ｂ）Ｘ３７〜Ｘ５１、Ｘ３２’〜Ｘ３６’、及びＸ４２’〜Ｘ５１’の少なくとも１つが異なる。
（６）Ａ１とＡ２が共に式（３’’）から選ばれ、
（６ａ）＊６、＊３’’及び＊４’’の少なくとも一方の結合位置が異なる、
（６ｂ）Ｘ３７〜Ｘ５１、Ｘ３２’’〜Ｘ３６’’、及びＸ１２’’〜Ｘ２１’’の少なくとも１つが異なる、又は
（６ｃ）Ｘ２２’’が異なる。
（７）Ａ１とＡ２が共に式（４）から選ばれ、
（７ａ）＊８と＊９の少なくとも一方の結合位置が異なる、
（７ｂ）Ｘ６２〜Ｘ７５の少なくとも１つが異なる、又は
（７ｃ）Ｘ７６が異なる。
Ａ１とＡ２は（１）、（２ａ）、（２ｃ）、（３ａ）、（３ｃ）、（４ａ）、（５ａ）、（６ａ）、（６ｃ）、（７ａ）、又は（７ｃ）により異なることが好ましく、（１）、（２ａ）、（３ａ）、（４ａ）、（５ａ）、（６ａ）、又は（７ａ）により異なることがより好ましい。
【００７６】
式（２）で表される基は、好ましくは下記式（２ａ）〜（２ｃ）で表される。
【化２７】
0006589241.tif 000028
（式中、＊２及びＸ２〜Ｘ２２は前記と同様である。）
【００７７】
式（２ａ）で表される基は、好ましくは下記式（２ａ−１）〜（２ａ−３）で表される。
【化２８】
0006589241.tif 000029
（式中、＊２及び各Ｘ基は前記と同様である。）
【００７８】
式（２ｂ）で表される基は、好ましくは下記式（２ｂ−１）〜（２ｂ−３）で表される。
【化２９】
0006589241.tif 000030
（式中、＊２及び各Ｘ基は前記と同様である。）
【００７９】
式（２ｃ）で表される基は、好ましくは下記式（２ｃ−１）〜（２ｃ−３）で表される。
【化３０】
0006589241.tif 000031
（式中、＊２及び各Ｘ基は前記と同様である。）
【００８０】
式（２’）で表される基は、好ましくは下記式（２’ａ）〜（２’ｉ）で表される。
【化３１】
0006589241.tif 000032
【化３２】
0006589241.tif 000033
（式中、＊２、Ｘ７〜Ｘ２２、Ｘ２’〜Ｘ６’、及びＸ１２’〜Ｘ２２’は前記と同様である。）
【００８１】
式（２’ａ）で表される基は、好ましくは下記式（２’ａ−１）〜（２’ａ−５）で表される。
【化３３】
0006589241.tif 000034
（式中、＊２及び各Ｘ基は前記と同様である。）
【００８２】
式（２’ｂ）で表される基は、好ましくは下記式（２’ｂ−１）〜（２’ｂ−７）で表される。
【化３４】
0006589241.tif 000035
【化３５】
0006589241.tif 000036
（式中、＊２及び各Ｘ基は前記と同様である。）
【００８３】
式（２’ｃ）で表される基は、好ましくは下記式（２’ｃ−１）〜（２’ｃ−７）で表される。
【化３６】
0006589241.tif 000037
【化３７】
0006589241.tif 000038
（式中、＊２及び各Ｘ基は前記と同様である。）
【００８４】
式（２’ｄ）で表される基は、好ましくは下記式（２’ｄ−１）〜（２’ｄ−５）で表される。
【化３８】
0006589241.tif 000039
（式中、＊２及び各Ｘ基は前記と同様である。）
【００８５】
式（２’ｅ）で表される基は、好ましくは下記式（２’ｅ−１）〜（２’ｅ−７）で表される。
【化３９】
0006589241.tif 000040
【化４０】
0006589241.tif 000041
（式中、＊２及び各Ｘ基は前記と同様である。）
【００８６】
式（２’ｆ）で表される基は、好ましくは下記式（２’ｆ−１）〜（２’ｆ−７）で表される。
【化４１】
0006589241.tif 000042
【化４２】
0006589241.tif 000043
（式中、＊２及び各Ｘ基は前記と同様である。）
【００８７】
式（２’ｇ）で表される基は、好ましくは下記式（２’ｇ−１）〜（２’ｇ−５）で表される。
【化４３】
0006589241.tif 000044
（式中、＊２及び各Ｘ基は前記と同様である。）
【００８８】
式（２’ｈ）で表される基は、好ましくは下記式（２’ｈ−１）〜（２’ｈ−７）で表される。
【化４４】
0006589241.tif 000045
【化４５】
0006589241.tif 000046
（式中、＊２及び各Ｘ基は前記と同様である。）
【００８９】
式（２’ｉ）で表される基は、好ましくは下記式（２’ｉ−１）〜（２’ｉ−７）で表される。
【化４６】
0006589241.tif 000047
【化４７】
0006589241.tif 000048
（式中、＊２及び各Ｘ基は前記と同様である。）
【００９０】
式（３）で表される基は、好ましくは下記式（３ａ）又は（３ｂ）で表される。
【化４８】
0006589241.tif 000049
（式中、＊５及びＸ３２〜Ｘ５１は前記と同様である。）
【００９１】
式（３ａ）で表される基は、好ましくは下記式（３ａ−１）〜（３ａ−３）で表される。
【化４９】
0006589241.tif 000050
（式中、＊５及び各Ｘ基は前記と同様である。）
【００９２】
式（３ｂ）で表される基は、好ましくは下記式（３ｂ−１）〜（３ｂ−３）で表される。
【化５０】
0006589241.tif 000051
（式中、＊５及び各Ｘ基は前記と同様である。）
【００９３】
式（３’）で表される基は、好ましくは下記式（３’ａ）〜（３’ｃ）で表される。
【化５１】
0006589241.tif 000052
（式中、５＊、Ｘ３７〜Ｘ５１、Ｘ３２’〜Ｘ３６’、及びＸ４２’〜Ｘ５１’は前記と同様である。）
【００９４】
式（３’ａ）で表される基は、好ましくは下記式（３’ａ−１）〜（３’ａ−５）で表される。
【化５２】
0006589241.tif 000053
【化５３】
0006589241.tif 000054
（式中、＊５及び各Ｘ基は前記と同様である。）
【００９５】
式（３’ｂ）で表される基は、好ましくは下記式（３’ｂ−１）〜（３’ｂ−７）で表される。
【化５４】
0006589241.tif 000055
【化５５】
0006589241.tif 000056
（式中、＊５及び各Ｘ基は前記と同様である。）
【００９６】
式（３’ｃ）で表される基は、好ましくは下記式（３’ｃ−１）〜（３’ｃ−５）で表される。
【化５６】
0006589241.tif 000057
（式中、＊５及び各Ｘ基は前記と同様である。）
【００９７】
式（３’’）で表される基は、好ましくは下記式（３’’ａ）〜（３’’ｆ）で表される。
【化５７】
0006589241.tif 000058
【化５８】
0006589241.tif 000059
（式中、５＊、Ｘ３７〜Ｘ５１、Ｘ３２’’〜Ｘ３６’’、及びＸ１２’’〜Ｘ２２’’は前記と同様である。）
【００９８】
式（３’’ａ）で表される基は、好ましくは下記式（３’’ａ−１）〜（３’’ａ−７）で表される。
【化５９】
0006589241.tif 000060
【化６０】
0006589241.tif 000061
（式中、＊５及び各Ｘ基は前記と同様である。）
【００９９】
式（３’’ｂ）で表される基は、好ましくは下記式（３’’ｂ−１）〜（３’’ｂ−７）で表される。
【化６１】
0006589241.tif 000062
【化６２】
0006589241.tif 000063
（式中、＊５及び各Ｘ基は前記と同様である。）
【０１００】
式（３’’ｃ）で表される基は、好ましくは下記式（３’’ｃ−１）〜（３’’ｃ−７）で表される。
【化６３】
0006589241.tif 000064
【化６４】
0006589241.tif 000065
（式中、＊５及び各Ｘ基は前記と同様である。）
【０１０１】
式（３’’ｄ）で表される基は、好ましくは下記式（３’’ｄ−１）〜（３’’ｄ−７）で表される。
【化６５】
0006589241.tif 000066
【化６６】
0006589241.tif 000067
（式中、＊５及び各Ｘ基は前記と同様である。）
【０１０２】
式（３’’ｅ）で表される基は、好ましくは下記式（３’’ｅ−１）〜（３’’ｅ−７）で表される。
【化６７】
0006589241.tif 000068
【化６８】
0006589241.tif 000069
（式中、＊５及び各Ｘ基は前記と同様である。）
【０１０３】
式（３’’ｆ）で表される基は、好ましくは下記式（３’’ｆ−１）〜（３’’ｆ−７）で表される。
【化６９】
0006589241.tif 000070
【化７０】
0006589241.tif 000071
（式中、＊５及び各Ｘ基は前記と同様である。）
【０１０４】
式（４）で表される基は、好ましくは下記式（４ａ）〜（４ｆ）で表される。
【化７１】
0006589241.tif 000072
【化７２】
0006589241.tif 000073
（式中、＊７及びＸ６２〜Ｘ７６は前記と同様。）
【０１０５】
式（４ａ）〜（４ｆ）で表される基は、好ましくはそれぞれ下記式（４ａ−１）〜（４ｆ−１）で表される。
【化７３】
0006589241.tif 000074
（式中、＊７及び各Ｘ基は前記と同様。）
【０１０６】
化合物（１）の製造方法を以下に説明する。
通常、２つの活性部位を有する出発化合物の１つの活性部位に第１の置換基を導入し、他方の活性部位に第１の置換基とは異なる第２の置換基を導入する場合、２つの活性部位の双方に第１の置換基が導入されないように反応を制御する必要がある。
例えば、ハロゲン化アリールとアミンのカップリングに汎用されているウルマン反応やブッフバルト反応では、２つの活性部位の双方に第１の置換基が導入されないように反応を制御することが難しく、２つの活性部位に異なる置換基がそれぞれ導入された化合物を簡便かつ収率良く得ることは難しかった。
【０１０７】
本発明者等は上記問題を解決する合成方法について検討を重ねた結果、例えば、下記のジハライド：
【化７４】
0006589241.tif 000075
（式中、Ｈａｌ１及びＨａｌ２は同一又は異なるハロゲン原子を表す。）
では、特定の反応条件において、Ｈａｌ２のアミン化合物及びカルバゾール化合物に対する反応活性がＨａｌ１のそれより著しく低く、Ｈａｌ１が結合する炭素原子のみに第１の置換基を選択的に導入できることを見出した。この知見に基づいて、本発明者等は、（１）前記特定の反応条件において、Ｈａｌ１が結合する炭素原子のみに第１の置換基を選択的に導入し、次いで、（２）Ｈａｌ２のアミン化合物及びカルバゾール化合物に対する反応活性が高くなる条件、例えば、ブッフバルト反応の条件で第１の置換基とは異なる第２の置換基をＨａｌ２が結合する炭素原子に導入することにより、異なる置換基が導入された化合物を収率良く合成出来ることを見出した。
【０１０８】
例えば、化合物（１）は以下のようにして製造することが出来る。
合成方法１
【化７５】
0006589241.tif 000076
【０１０９】
合成方法２
【化７６】
0006589241.tif 000077
【０１１０】
以下、化合物（１）の製造方法をより詳しく説明する。
第１の反応
第１の反応では、下記式（Ｉ）で表される化合物（化合物（Ｉ）と記載することもある）
【化７７】
0006589241.tif 000078
（式中、Ｒ１、Ｘ１、Ｌ１、及びｎは式（１）で定義したとおりであり、
＊ｃ及び＊ｄの一方は炭素原子＊ｃ１に結合し、他方は炭素原子＊ｃ２に結合し、
Ｈａｌ１及びＨａｌ２は同一又は異なるハロゲン原子を表し、フッ素、塩素、臭素、及びヨウ素から選ばれる、
ｎが０である場合、Ｌ１は１個、又は、同一又は異なる複数のハロゲン原子で置換されていてもよく、
ｎが１〜３の整数である場合、Ｌ２は１個、又は、同一又は異なる複数のハロゲン原子で置換されていてもよい。）
と下記式（II）、（II’）、（III）、（III’）、（III’’）、及び（IV）のいずれかで表されるアミン化合物を反応させる。
【０１１１】
【化７８】
0006589241.tif 000079
（式中、Ｘ２〜Ｘ２２は式（２）で定義したとおりであり、Ｈ＊は式（Ｉ）のＨａｌ１と反応する水素原子である。）
【０１１２】
【化７９】
0006589241.tif 000080
（式中、Ｘ７〜Ｘ２２、Ｘ２’〜Ｘ６’、及びＸ１２’〜Ｘ２２’は式（２’）で定義したとおりであり、Ｈ＊は式（Ｉ）のＨａｌ１と反応する水素原子である。）
【０１１３】
【化８０】
0006589241.tif 000081
（式中、Ｘ３２〜Ｘ５１は式（３）で定義したとおりであり、Ｈ＊は式（Ｉ）のＨａｌ１と反応する水素原子である。）
【０１１４】
【化８１】
0006589241.tif 000082
（式中、Ｘ３７〜Ｘ５１、Ｘ３２’〜Ｘ３６’、及びＸ４２’〜Ｘ５１’は式（３’）で定義したとおりであり、Ｈ＊は式（Ｉ）のＨａｌ１と反応する水素原子である。）
【０１１５】
【化８２】
0006589241.tif 000083
（式中、Ｘ３７〜Ｘ５１、Ｘ３２’〜Ｘ３６’、及びＸ１２’〜Ｘ２２’は式（３’’）で定義したとおりであり、Ｈ＊は式（Ｉ）のＨａｌ１と反応する水素原子である。）
【０１１６】
【化８３】
0006589241.tif 000084
（式中、Ｘ６２〜Ｘ７６は式（４）で定義したとおりであり、Ｈ＊は式（Ｉ）のＨａｌ１と反応する水素原子である。）
【０１１７】
第１の反応は、塩基性触媒の存在下かつ遷移金属触媒の不存在下、有機溶媒中、好ましくは非プロトン性極性有機溶媒中で行う。
塩基性触媒は、式（II）、（II’）、（III）、（III’）、（III’’）、及び（IV）のＨ＊の引き抜きを触媒するが、ハロゲン化芳香族炭素原子に対する求核性が低い触媒であることが好ましい。そのような塩基性触媒としては、Ｋ２ＣＯ３、Ｎａ２Ｃｏ３等のアルカリ金属炭酸塩類；ＫＨＣＯ３、ＮａＨＣＯ3等のアルカリ金属炭酸水素塩類；ＣａＣＯ3、ＣｓＣＯ3等のアルカリ土類金属炭酸塩類；Ｋ３ＰＯ４等の金属りん酸塩類；ＫＨ，ＮａＨ，ＬｉＨ等のアルカリ金属ヒドリド類；ＬＤＡ（リチウムジイソプロピルアミド）等の金属アミド類等が挙げられるが、特にＫ２ＣＯ３、Ｎａ２ＣＯ３，ＣａＣＯ3、ＣｓＣＯ3、ＫＨ，ＮａＨ，ＬｉＨ、ＬＤＡ等が好ましい。
第１の反応に使用する有機溶媒は、上記の塩基性触媒と反応しない溶媒であれば制限はないが、例えば、ジメチルホルムアミド、ジメチルアセトアミド、Ｎ−メチルピロリドン等アミド系溶媒、ジメチルスルホキシドなどの非プロトン性極性有機溶媒が塩基性触媒の溶解性の点から好ましい。さらには非プロトン性極性有機溶媒とベンゼン、トルエン、キシレン等の芳香族溶媒とを混合して用いても良い。
【０１１８】
式（II）、（II’）、（III）、（III’）、（III’’）、及び（IV）のいずれかで表されるアミン化合物は、化合物（Ｉ）のアジン環に直結したＨａｌ１の１モルに対して１〜２モル使用するのが好ましい。塩基性触媒の使用量は化合物（Ｉ）のアジン環に直結したＨａｌ１の１モルに対して１〜１０当量であるのが好ましい。有機溶媒の使用量は化合物（Ｉ）の溶解度によるが、概ねその濃度が０．０１〜２．０モル／Ｌになるように用いるのが好ましい。
反応温度は室温〜２００℃が好ましい。反応時間は使用する化合物（Ｉ）、アミン化合物、塩基性触媒の種類、使用量などにより異なるが、通常１〜２４時間である。
【０１１９】
第１の反応により、下記式（Ｖ）で表されるハロゲン化物（化合物（Ｖ）と記載することもある）が得られる。
【化８４】
0006589241.tif 000085
（式中、＊ｃ、＊ｄ、Ａ１、Ｒ１、Ｘ１、Ｌ１、及びｎは式（１）で定義したとおりであり、Ｈａｌ２は式（Ｉ）で定義したとおりである。）
【０１２０】
第１の反応を上記反応条件で行うことにより、目的化合物（Ｖ）が５０〜１００％の高収率で得られる。
また、第１の反応をパラジウム、銅、白金、ロジウム、ルテニウム、ニッケル、鉄等の遷移金属触媒の存在下で行うと、式（Ｉ）のＨａｌ２の反応活性が高くなり、Ｈａｌ１が結合する炭素原子だけでなく、Ｈａｌ２が結合する炭素原子にも前記アミン化合物（II）、（II’）、（III）、（III’）、（III’’）、及び（IV）が導入されてしまう場合がある。従って、第１の反応は遷移金属触媒の不存在下で行うことが望ましい。
例えば、第１の反応をＰｄ２（ｄｂａ）３（トリス（ジベンジリデンアセトン）ジパラジウム（０））等の遷移金属触媒及びｔＢｕＯＮａ（ナトリウムｔ−ブトキシド）等の強塩基の存在下で行うと、Ｈａｌ１、Ｈａｌ２双方のハロゲン原子がカルバゾール化合物で置換された化合物、一方のハロゲン原子がカルバゾール化合物で置換され、他方のハロゲン原子がｔＢｕＯで置換された化合物、一方のハロゲン原子がｔＢｕＯで置換された化合物などが副成し、分離、精製操作が煩雑になるだけでなく、式（Ｖ）で表される目的化合物を工業的実施に十分な程度の収率で得ることが出来ない。
【０１２１】
第２の反応
第２の反応では、化合物（Ｖ）と前記式（II）、（II’）、（III）、（III’）、（III’’）、及び（IV）のいずれかで表されるアミン化合物、ただし、第１の反応で用いたアミン化合物とは異なる、を反応させて前記化合物（１）を合成する。
【０１２２】
第２の反応は、Ｈａｌ２の反応活性が第１の反応のときより高くなる条件、例えば、ブッフバルト反応、ウルマン反応などのアミノ化反応条件で行われる。
すなわち、第２の反応は、パラジウム、銅、白金、ロジウム、ルテニウム、ニッケル、鉄等から選ばれる遷移金属触媒と、モノホスフィン類、ジホスフィン類、ジアミン類、ピリジン類、キノリン類等の配位子と、また必要に応じてアルコキシド類、炭酸塩類、燐酸塩類等の塩基の存在下、有機溶媒中で行う。
ブッフバルト反応の場合、パラジウム触媒としては、Ｐｄ２（ｄｂａ）３（トリス（ジベンジリデンアセトン）ジパラジウム（０））、Ｐｄ（ＯＡｃ）２（酢酸パラジウム）等が通常用いられる。配位子としては、各種ホスフィン類が主に用いられ、例えばＰ（ｏＴｏｌ）３（トリ（オルトトリル）ホスフィン）、ＰｔＢｕ３（トリ（ｔ−ブチル）ホスフィン）、ＢＩＮＡＰ（ビス(ジフェニルホスフィノ)−１，１’−ビナフチル），ＤＰＰＦ（ビス（ジフェニルホスフィノ）フェロセン），ＸａｎｔＰｈｏｓ（４，５−ビス(ジフェニルホスフィノ)−９，９−ジメチルキサンテン）、ＤＰＥＰｈｏｓ（オキシジ−２，１−フェニレン)ビス(ジフェニルホスフィン）、ＪｈｏｎＰｈｏｓ（２−(ジターシャリーブチルホスフィノ)ビフェニル）、ＤａｖｅＰｈｏｓ（２−ジシクロヘキシルホスフィノー２’−（Ｎ，Ｎ−ジメチルアミノ)ビフェニル）、Ｘ−Ｐｈｏｓ（２−ジシクロヘキシルホスフィノ−２’，４’、６’−トリイソプロピルビフェニル）、ＡｍＰｈｏｓ（Ｎ，Ｎ−ジメチル−４−（ジターシャリーブチルホスフィノ）アニリン）等が好適に用いることができる。また、あらかじめパラジウムにホスフィンが配位した錯体、例えばＰｄＣｌ２（Ｐ（ｏＴｏｌ）３）２、ＰｄＣｌ２（ｄｐｐｆ）等も好ましく用いることができる。塩基としてはｔＢｕＯＮａ（ナトリウムターシャリーブトキシド）等の強塩基性のアルコキド類が最も好ましく用いられるが、強塩基と反応しやすい官能基が存在する場合等にはＣｓＣＯ３、Ｋ３ＰＯ４等の弱塩基を用いることも可能である。
ウルマン反応の場合、銅触媒としては、銅金属、塩化第一銅、臭化第一銅、沃化第一銅、酸化第一銅、酸化第二銅等が用いられ、配位子としては、テトラメチルエチレンジアミン、１，２−ビスジメチルアミノシクロヘキサン等のジアミン類、ピリジン類、キノリン類等が好適に用いられる。
いずれの反応に於いても有機溶媒としては一般的にはベンゼン、トルエン、キシレン、メシチレン等の芳香族炭化水素溶媒が好適に用いられるが、テトラヒドロフラン、１，２−ジメトキシエタン、１，４−ジオキサン、アニソール等のエーテル系溶媒、ジメチルホルムアミド、ジメチルアセトアミド等のアミド系溶媒も単独または共溶媒として用いることができる。
【０１２３】
式（II）、（II’）、（III）、（III’）、（III’’）、及び（IV）のいずれかで表されるアミン化合物は、化合物（Ｖ）のＨａｌ２の１モルに対して、１〜１．５モル使用するのが好ましい。遷移金属触媒の使用量は、Ｈａｌ２の１モルに対して０．０１〜１００モル、好ましくは０．５〜１０モルであり、配位子の使用量は遷移金属触媒に対して１〜５当量であり、塩基の使用量はＨａｌ２の１モルに対して１〜２０当量であるのが好ましい。有機溶媒の使用量は化合物（Ｖ）の溶解度によるが、概ねその濃度が０．０１〜２．０モル／Ｌになるように用いるのが好ましい。
【０１２４】
第２の反応は室温〜２００℃で行うことが好ましい。反応時間は使用する化合物（Ｖ）、アミン化合物、遷移金属触媒、配位子、塩基の種類、使用量などにより異なるが、通常１〜２４時間である。
【０１２５】
第２の反応により、化合物（Ｖ）のハロゲン原子と式（II）、（II’）、（III）、（III’）、（III’’）、及び（IV）のいずれかで表されるアミン化合物の水素原子Ｈ＊が脱離して、前記化合物（１）が得られる。得られた化合物（１）は公知の分離操作、抽出操作、精製操作などにより反応混合物から単離される。第１の反応と第２の反応により得られる化合物（１）の全収率は、化合物（Ｉ）に基づいて、約５０〜９５％である。
【０１２６】
以上の製造方法により、式（２）、（２’）、（３）、（３’）、（３’’）、及び（４）から選ばれる異なる複数の置換基が含窒素複素環に導入された化合物（１）が高収率で得られる。このように異なる複数の置換基が導入されているので、同一の複数の置換基が含窒素複素環に導入された化合物と比較して、化合物（１）は特性の多様性が飛躍的に向上する。
有機ＥＬ素子においては、例えば、蒸着法や塗布法などの層形成方法の違い、蛍光発光層、燐光発光層、電子輸送層、正孔輸送層などの材料が使用される層の違い、発光層であっても発光色の違いなどにより、材料に求められる特性は異なる。化合物（１）はこのような多様な特性要求に応え得る化合物であり、上記製造方法によれば化合物（１）をより簡便な方法で高収率で提供することができる。
【０１２７】
以下に化合物（１）の具体例を示すが、これらに限定されるものではない。
【０１２８】
【化８５】
0006589241.tif 000086
【０１２９】
【化８６】
0006589241.tif 000087
【０１３０】
【化８７】
0006589241.tif 000088
【０１３１】
【化８８】
0006589241.tif 000089
【０１３２】
【化８９】
0006589241.tif 000090
【０１３３】
【化９０】
0006589241.tif 000091
【０１３４】
【化９１】
0006589241.tif 000092
【０１３５】
【化９２】
0006589241.tif 000093
【０１３６】
【化９３】
0006589241.tif 000094
【０１３７】
【化９４】
0006589241.tif 000095
【０１３８】
【化９５】
0006589241.tif 000096
【０１３９】
有機ＥＬ素子
次に、本発明の一態様の有機ＥＬ素子について説明する。
有機ＥＬ素子は、陰極と陽極の間に一層以上の有機薄膜層を有する。この有機薄膜層は発光層を含み、有機薄膜層の少なくとも１層が前記式（１）で表される化合物（化合物（１））を含む。
前記化合物（１）が含まれる有機薄膜層の例としては、陽極と発光層との間に設けられる陽極側有機薄膜層（正孔輸送層、正孔注入層等）、発光層、陰極と発光層との間に設けられる陰極側有機薄膜層（電子輸送層、電子注入層等）、スペース層、障壁層等が挙げられるが、これらに限定されるものではない。前記化合物（１）は、上記いずれの層に含まれていてもよく、例えば、蛍光発光ユニットの発光層におけるホスト材料やドーパント材料、燐光発光ユニットの発光層におけるホスト材料、発光ユニットの正孔輸送層材料、電子輸送層材料等として用いることができる。
【０１４０】
本発明の一態様において、有機ＥＬ素子は、蛍光又は燐光発光型の単色発光素子であっても、蛍光／燐光ハイブリッド型の白色発光素子であってもよいし、単独の発光ユニットを有するシンプル型であっても、複数の発光ユニットを有するタンデム型であってもよく、中でも、燐光発光型であることが好ましい。ここで、「発光ユニット」とは、一層以上の有機層を含み、そのうちの一層が発光層であり、注入された正孔と電子が再結合することにより発光することができる最小単位をいう。
【０１４１】
従って、シンプル型有機ＥＬ素子の代表的な素子構成としては、以下の素子構成を挙げることができる。
（１）陽極／発光ユニット／陰極
また、上記発光ユニットは、燐光発光層や蛍光発光層を複数有する積層型であってもよく、その場合、各発光層の間に、燐光発光層で生成された励起子が蛍光発光層に拡散することを防ぐ目的で、スペース層を有していてもよい。発光ユニットの代表的な層構成を以下に示す。
（ａ）正孔輸送層／発光層（／電子輸送層）
（ｂ）正孔輸送層／第一燐光発光層／第二燐光発光層（／電子輸送層）
（ｃ）正孔輸送層／燐光発光層／スペース層／蛍光発光層（／電子輸送層）
（ｄ）正孔輸送層／第一燐光発光層／第二燐光発光層／スペース層／蛍光発光層（／電子輸送層）
（ｅ）正孔輸送層／第一燐光発光層／スペース層／第二燐光発光層／スペース層／蛍光発光層（／電子輸送層）
（ｆ）正孔輸送層／燐光発光層／スペース層／第一蛍光発光層／第二蛍光発光層（／電子輸送層）
（ｇ）正孔輸送層／電子障壁層／発光層（／電子輸送層）
（ｈ）正孔輸送層／発光層／正孔障壁層（／電子輸送層）
（ｉ）正孔輸送層／蛍光発光層／トリプレット障壁層（／電子輸送層）
【０１４２】
上記各燐光又は蛍光発光層は、それぞれ互いに異なる発光色を示すものとすることができる。具体的には、上記積層発光ユニット（ｄ）において、正孔輸送層／第一燐光発光層（赤色発光）／第二燐光発光層（緑色発光）／スペース層／蛍光発光層（青色発光）／電子輸送層といった層構成等が挙げられる。
なお、各発光層と正孔輸送層あるいはスペース層との間には、適宜、電子障壁層を設けてもよい。また、各発光層と電子輸送層との間には、適宜、正孔障壁層を設けてもよい。電子障壁層や正孔障壁層を設けることで、電子又は正孔を発光層内に閉じ込めて、発光層における電荷の再結合確率を高め、発光効率を向上させることができる。
【０１４３】
タンデム型有機ＥＬ素子の代表的な素子構成としては、以下の素子構成を挙げることができる。
（２）陽極／第一発光ユニット／中間層／第二発光ユニット／陰極
ここで、上記第一発光ユニット及び第二発光ユニットとしては、例えば、それぞれ独立に上述の発光ユニットと同様のものを選択することができる。
上記中間層は、一般的に、中間電極、中間導電層、電荷発生層、電子引抜層、接続層、中間絶縁層とも呼ばれ、第一発光ユニットに電子を、第二発光ユニットに正孔を供給する、公知の材料構成を用いることができる。
【０１４４】
図１に、前記有機ＥＬ素子の一例の概略構成を示す。有機ＥＬ素子１は、基板２、陽極３、陰極４、及び該陽極３と陰極４との間に配置された発光ユニット１０とを有する。発光ユニット１０は、燐光ホスト材料と燐光ドーパント材料（燐光発光材料）を含む少なくとも１つの燐光発光層を含む発光層５を有する。発光層５と陽極３との間に正孔注入・輸送層（陽極側有機薄膜層）６等、発光層５と陰極４との間に電子注入・輸送層（陰極側有機薄膜層）７等を形成してもよい。また、発光層５の陽極３側に電子障壁層（図示せず）を、発光層５の陰極４側に正孔障壁層（図示せず）を、それぞれ設けてもよい。これにより、電子や正孔を発光層５に閉じ込めて、発光層５における励起子の生成確率をさらに高めることができる。
【０１４５】
なお、本発明において、蛍光ドーパント材料（蛍光発光材料）と組み合わされたホスト材料を蛍光ホスト材料と称し、燐光ドーパント材料と組み合わされたホスト材料を燐光ホスト材料と称する。蛍光ホスト材料と燐光ホスト材料は分子構造のみにより区分されるものではない。すなわち、燐光ホスト材料とは、燐光ドーパント材料を含有する燐光発光層を形成する材料を意味し、蛍光発光層を形成する材料として利用できないことを意味しているわけではない。蛍光ホスト材料についても同様である。
【０１４６】
基板
本発明の一態様において、有機ＥＬ素子は透光性基板上に作製する。透光性基板は有機ＥＬ素子を支持する基板であり、４００ｎｍ〜７００ｎｍの可視領域の光の透過率が５０％以上で平滑な基板が好ましい。具体的には、ガラス板、ポリマー板等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を原料として用いてなるものを挙げられる。またポリマー板としては、ポリカーボネート、アクリル、ポリエチレンテレフタレート、ポリエーテルサルファイド、ポリサルフォン等を原料として用いてなるものを挙げることができる。
また、可撓性基板を用いてもよい。可撓性基板とは、折り曲げることができる（フレキシブル）基板のことであり、例えば、ポリカーボネート、ポリ塩化ビニルからなるプラスチック基板等が挙げられる。
【０１４７】
陽極
基板上に形成される陽極は、正孔を正孔輸送層又は発光層に注入する役割を担うものであり、４．０ｅＶ以上、好ましくは４．５ｅＶ以上の仕事関数を有する金属、合金、電気伝導性化合物、およびこれらの混合物などを用いることが効果的である。陽極材料の具体例としては、酸化インジウム錫合金（ＩＴＯ）、珪素若しくは酸化珪素を含有する酸化インジウム錫合金、酸化錫（ＮＥＳＡ）、酸化インジウム亜鉛酸化物、酸化タングステン、グラフェン、金、銀、白金、銅、金属の窒化物（例えば、窒化チタン）等が挙げられる。陽極はこれらの電極物質を蒸着法やスパッタリング法等の方法で薄膜を形成させることにより作製することができる。発光層からの発光を陽極から取り出す場合、陽極の可視領域の光の透過率を１０％より大きくすることが好ましい。また、陽極のシート抵抗は、数百Ω／□以下が好ましい。陽極の膜厚は、材料にもよるが、通常１０ｎｍ〜１μｍ、好ましくは１０ｎｍ〜２００ｎｍの範囲で選択される。
【０１４８】
陰極
陰極は電子注入層、電子輸送層又は発光層に電子を注入する役割を担うものであり、仕事関数の小さい（具体的には３．８ｅＶ以下）材料、例えば、金属、合金、電気伝導性化合物、およびこれらの混合物により形成するのが好ましい。陰極材料は特に限定されないが、具体的には、元素周期表の第１族または第２族に属する元素、すなわちリチウムやセシウム等のアルカリ金属、マグネシウム等のアルカリ土類金属、希土類金属等の金属、及びこれらの金属を含む合金など、例えば、インジウム、アルミニウム、マグネシウム、マグネシウム−インジウム合金、マグネシウム−アルミニウム合金、アルミニウム−リチウム合金、アルミニウム−スカンジウム−リチウム合金、マグネシウム−銀合金等が使用できる。陰極も、陽極と同様に、蒸着法やスパッタリング法等の方法で薄膜を形成させることにより作製することができる。また、必要に応じて、陰極側から発光を取り出してもよい。
【０１４９】
発光層
発光機能を有する有機層であって、ドーピングシステムを採用する場合、ホスト材料とドーパント材料（発光性の高い物質）を含んでいる。ドーパント材料としては、例えば、蛍光発光材料や燐光発光材料を用いることができる。蛍光発光材料は一重項励起状態から発光可能な化合物であり、燐光性化合物は三重項励起状態から発光可能な化合物である。ホスト材料は、主に電子と正孔の再結合を促し、励起子を発光層内に閉じ込める機能を有し、ドーパント材料は、再結合で得られた励起子を効率的に発光させる機能を有する。
燐光素子の場合、ホスト材料は主にドーパント材料で生成された励起子を発光層内に閉じ込める機能を有する。
【０１５０】
ここで、上記発光層は、例えば、電子輸送性のホスト材料と正孔輸送性のホスト材料を組み合わせるなどして、発光層内のキャリアバランスを調整するダブルホスト（ホスト・コホストともいう）を採用してもよい。
また、量子収率の高いドーパント材料を二種類以上入れることによって、それぞれのドーパント材料が発光するダブルドーパントを採用してもよい。具体的には、ホスト材料、赤色ドーパント材料及び緑色ドーパント材料を共蒸着することによって、発光層を共通化して黄色発光を実現する態様が挙げられる。
【０１５１】
上記発光層は、複数の発光層を積層した積層体とすることで、発光層界面に電子と正孔を蓄積させて、再結合領域を発光層界面に集中させて、量子効率を向上させることができる。
発光層への正孔の注入し易さと電子の注入し易さは異なっていてもよく、また、発光層中での正孔と電子の移動度で表される正孔輸送能と電子輸送能が異なっていてもよい。
【０１５２】
発光層を形成する燐光ドーパント材料（燐光発光材料）は三重項励起状態から発光することのできる化合物であり、三重項励起状態から発光する限り特に限定されないが、Ｉｒ，Ｐｔ，Ｏｓ，Ａｕ，Ｃｕ，Ｒｅ及びＲｕから選択される少なくとも一つの金属と配位子とを含む有機金属錯体であることが好ましい。例えば、青色系の燐光ドーパント材料として、イリジウム錯体、オスミウム錯体、白金錯体等の金属錯体、緑色系の燐光ドーパント材料としてイリジウム錯体等、赤色系の燐光ドーパント材料として、イリジウム錯体、白金錯体、テルビウム錯体、ユーロピウム錯体等の金属錯体が使用される。
前記配位子は、オルトメタル結合を有することが好ましい。燐光量子収率が高く、発光素子の外部量子効率をより向上させることができるという点で、Ｉｒ，Ｏｓ及びＰｔから選ばれる金属原子を含有する金属錯体が好ましく、イリジウム錯体、オスミウム錯体、白金錯体等の金属錯体、特にオルトメタル化錯体がより好ましく、イリジウム錯体及び白金錯体がさらに好ましく、オルトメタル化イリジウム錯体が特に好ましい。
【０１５３】
燐光ドーパント材料の発光層における含有量は特に制限はなく目的に応じて適宜選択することができるが、例えば、０．１〜７０質量％が好ましく、１〜３０質量％がより好ましい。燐光ドーパント材料の含有量が０．１質量％以上であると十分な発光が得られ、７０質量％以下であると濃度消光を避けることができる。
【０１５４】
燐光ドーパント材料として好ましい有機金属錯体の具体例を、以下に示す。
【化９６】
0006589241.tif 000097
【０１５５】
【化９７】
0006589241.tif 000098
【０１５６】
【化９８】
0006589241.tif 000099
【０１５７】
さらに、燐光ドーパント材料として、下記式（Ｘ）又は（Ｙ）で表される錯体が好ましい。
【化９９】
0006589241.tif 000100
式（Ｘ）、（Ｙ）において、Ｒ１０は、水素原子又は置換基であり、ｋは、１〜４の整数である。Ｍは、Ｉｒ、Ｏｓ、又はＰｔである。
Ｒ１０の示す置換基としては、上記式（１）のＲ０〜Ｒ８等で例示した置換基と同様のものが挙げられる。
【０１５８】
本発明の一態様において、有機ＥＬ素子は蛍光発光材料を含有する発光層、つまり蛍光発光層を有していてもよい。蛍光発光層としては、公知の蛍光発光材料を使用できる。
本発明の一態様においては、青色系の蛍光発光材料として、ピレン誘導体、スチリルアミン誘導体、クリセン誘導体、フルオランテン誘導体、フルオレン誘導体、ジアミン誘導体、トリアリールアミン誘導体等、緑色系の蛍光発光材料として、芳香族アミン誘導体等、赤色系の蛍光発光材料として、テトラセン誘導体、ジアミン誘導体等が使用される。
本発明の他の態様においては、該蛍光発光材料としては、アントラセン誘導体、フルオランテン誘導体、スチリルアミン誘導体及びアリールアミン誘導体から選択される少なくとも１種が好ましく、アントラセン誘導体、アリールアミン誘導体がより好ましい。特に、ホスト材料としてはアントラセン誘導体が好ましく、ドーパント材料としてはアリールアミン誘導体が好ましい。具体的には、国際公開第２０１０／１３４３５０号や国際公開第２０１０／１３４３５２号に記載する好適な材料が選択される。前記化合物（１）及び前記有機ＥＬ素子用材料は、蛍光発光層の蛍光発光材料として用いてもよく、蛍光発光層のホスト材料として用いてもよい。
【０１５９】
上述した発光性の高い物質（ドーパント材料）を他の物質（ホスト材料）に分散させてもよい。ホスト材料としては、各種のものを用いることができ、ドーパント材料よりも最低空軌道準位（ＬＵＭＯ準位）が高く、最高被占有軌道準位（ＨＯＭＯ準位）が低い物質を用いることが好ましい。
本発明の一態様において、ホスト材料としては、（１）アルミニウム錯体、ベリリウム錯体、亜鉛錯体等の金属錯体、（２）オキサジアゾール誘導体、ベンゾイミダゾール誘導体、フェナントロリン誘導体等の複素環化合物、（３）カルバゾール誘導体、アントラセン誘導体、フェナントレン誘導体、ピレン誘導体、クリセン誘導体等の縮合芳香族化合物、（４）トリアリールアミン誘導体、縮合多環芳香族アミン誘導体等の芳香族アミン化合物が使用される。
【０１６０】
燐光ホストは、燐光ドーパントの三重項エネルギーを効率的に発光層内に閉じ込めることにより、燐光ドーパントを効率的に発光させる機能を有する化合物である。前記化合物（１）及び該化合物（１）を含む有機ＥＬ素子用材料は燐光ホストとして有用であるが、前記化合物（１）以外の化合物も、燐光ホストとして、目的に応じて適宜選択することができる。また、前記化合物（１）及び有機ＥＬ素子用材料は、燐光ホストへの適用に限定されない。
前記化合物（１）とそれ以外の化合物を同一の発光層内の燐光ホスト材料として併用してもよいし、複数の発光層がある場合には、そのうちの一つの発光層の燐光ホスト材料として前記化合物（１）を用い、別の一つの発光層の燐光ホスト材料として前記化合物（１）以外の化合物を用いてもよい。また、前記化合物（１）は発光層以外の有機層にも使用しうるものであり、その場合には発光層の燐光ホストとして、前記化合物（１）以外の化合物を用いてもよい。
【０１６１】
前記化合物（１）以外の化合物で、燐光ホストとして好適な化合物の具体例としては、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三アミン化合物、スチリルアミン化合物、芳香族ジメチリデン系化合物、ポルフィリン系化合物、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレンペリレン等の複素環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体ポリシラン系化合物、ポリ（Ｎ−ビニルカルバゾール）誘導体、アニリン系共重合体、チオフェンオリゴマー、ポリチオフェン等の導電性高分子オリゴマー、ポリチオフェン誘導体、ポリフェニレン誘導体、ポリフェニレンビニレン誘導体、ポリフルオレン誘導体等の高分子化合物等が挙げられる。燐光ホストは単独で使用しても良いし、２種以上を併用しても良い。具体例としては、以下のような化合物が挙げられる。
【０１６２】
【化１００】
0006589241.tif 000101
【０１６３】
電子供与性ドーパント
本発明の一態様において、陰極と発光ユニットとの界面領域に電子供与性ドーパントを有することも好ましい。このような構成によれば、有機ＥＬ素子における発光輝度の向上や長寿命化が図られる。ここで、電子供与性ドーパントとは、仕事関数３．８ｅＶ以下の金属を含有するものをいい、その具体例としては、アルカリ金属、アルカリ金属錯体、アルカリ金属化合物、アルカリ土類金属、アルカリ土類金属錯体、アルカリ土類金属化合物、希土類金属、希土類金属錯体、及び希土類金属化合物等から選ばれた少なくとも一種類が挙げられる。
【０１６４】
アルカリ金属としては、Ｎａ（仕事関数：２．３６ｅＶ）、Ｋ（仕事関数：２．２８ｅＶ）、Ｒｂ（仕事関数：２．１６ｅＶ）、Ｃｓ（仕事関数：１．９５ｅＶ）等が挙げられ、仕事関数が２．９ｅＶ以下のものが特に好ましい。これらのうち好ましくはＫ、Ｒｂ、Ｃｓ、さらに好ましくはＲｂ又はＣｓであり、最も好ましくはＣｓである。アルカリ土類金属としては、Ｃａ（仕事関数：２．９ｅＶ）、Ｓｒ（仕事関数：２．０ｅＶ〜２．５ｅＶ）、Ｂａ（仕事関数：２．５２ｅＶ）等が挙げられ、仕事関数が２．９ｅＶ以下のものが特に好ましい。希土類金属としては、Ｓｃ、Ｙ、Ｃｅ、Ｔｂ、Ｙｂ等が挙げられ、仕事関数が２．９ｅＶ以下のものが特に好ましい。
【０１６５】
アルカリ金属化合物としては、Ｌｉ２Ｏ、Ｃｓ２Ｏ、Ｋ２Ｏ等のアルカリ酸化物、ＬｉＦ、ＮａＦ、ＣｓＦ、ＫＦ等のアルカリハロゲン化物等が挙げられ、ＬｉＦ、Ｌｉ２Ｏ、ＮａＦが好ましい。アルカリ土類金属化合物としては、ＢａＯ、ＳｒＯ、ＣａＯ及びこれらを混合したＢａｘＳｒ１−ｘＯ（０＜ｘ＜１）、ＢａｘＣａ１−ｘＯ（０＜ｘ＜１）等が挙げられ、ＢａＯ、ＳｒＯ、ＣａＯが好ましい。希土類金属化合物としては、ＹｂＦ３、ＳｃＦ３、ＳｃＯ３、Ｙ２Ｏ３、Ｃｅ２Ｏ３、ＧｄＦ３、ＴｂＦ３等が挙げられ、ＹｂＦ３、ＳｃＦ３、ＴｂＦ３が好ましい。
【０１６６】
アルカリ金属錯体、アルカリ土類金属錯体、希土類金属錯体としては、それぞれ金属イオンとしてアルカリ金属イオン、アルカリ土類金属イオン、希土類金属イオンの少なくとも一つ含有するものであれば特に限定はない。また、配位子にはキノリノール、ベンゾキノリノール、アクリジノール、フェナントリジノール、ヒドロキシフェニルオキサゾール、ヒドロキシフェニルチアゾール、ヒドロキシジアリールオキサジアゾール、ヒドロキシジアリールチアジアゾール、ヒドロキシフェニルピリジン、ヒドロキシフェニルベンゾイミダゾール、ヒドロキシベンゾトリアゾール、ヒドロキシフルボラン、ビピリジル、フェナントロリン、フタロシアニン、ポルフィリン、シクロペンタジエン、β−ジケトン類、アゾメチン類、及びそれらの誘導体などが好ましいが、これらに限定されるものではない。
【０１６７】
電子供与性ドーパントは界面領域に層状又は島状に形成するのが好ましい。形成方法としては、抵抗加熱蒸着法により電子供与性ドーパントを蒸着しながら、界面領域を形成する有機化合物（発光材料や電子注入材料）を同時に蒸着させ、有機化合物に電子供与性ドーパントを分散する方法が好ましい。分散濃度はモル比で前記有機化合物：電子供与性ドーパント＝１００：１〜１：１００、好ましくは５：１〜１：５である。
【０１６８】
電子供与性ドーパントを層状に形成する場合は、界面領域を形成する有機化合物（発光材料や電子注入材料）を層状に形成した後に、電子供与性ドーパントを単独で抵抗加熱蒸着法により蒸着し、好ましくは層の厚み０．１ｎｍ〜１５ｎｍで形成する。電子供与性ドーパントを島状に形成する場合は、界面領域を形成する有機化合物（発光材料や電子注入材料）を島状に形成した後に、電子供与性ドーパントを単独で抵抗加熱蒸着法により蒸着し、好ましくは島の厚み０．０５ｎｍ〜１ｎｍで形成する。
前記有機化合物と電子供与性ドーパントの割合は、モル比で５：１〜１：５であると好ましく、２：１〜１：２であるとさらに好ましい。
【０１６９】
電子注入層
電子注入層は、電子注入性の高い物質を含む層である。電子注入層には、リチウム（Ｌｉ）、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、またはそれらの化合物を用いることができる。
【０１７０】
電子輸送層
電子輸送層は、発光層と陰極との間に形成される有機層であって、電子を陰極から発光層へ輸送する機能を有する。電子輸送層が複数層で構成される場合、陰極に近い有機層を電子注入層と定義することがある。電子注入層は、陰極から電子を効率的に有機層ユニットに注入する機能を有する。前記化合物（１）及び前記有機ＥＬ素子用材料は、電子輸送層に含有される電子輸送材料として用いることもできる。
【０１７１】
電子輸送層に用いることができる他の電子輸送性材料としては、（１）アルミニウム錯体、ベリリウム錯体、亜鉛錯体等の金属錯体、（２）イミダゾール誘導体、ベンゾイミダゾール誘導体、アジン誘導体、カルバゾール誘導体、フェナントロリン誘導体等の複素芳香族化合物、（３）高分子化合物を使用することができる。
【０１７２】
また、電子輸送層に用いる他の電子輸送性材料としては、分子内にヘテロ原子を１個以上含有する芳香族ヘテロ環化合物が好ましく用いられ、特に含窒素環誘導体が好ましい。また、含窒素環誘導体としては、含窒素６員環もしくは５員環骨格を有する芳香族環、又は含窒素６員環もしくは５員環骨格を有する縮合芳香族環化合物が好ましい。
この含窒素環誘導体としては、例えば、下記式（Ａ）で表される含窒素環金属キレート錯体が好ましい。
【０１７３】
【化１０１】
0006589241.tif 000102
【０１７４】
式（Ａ）におけるＲ１０１〜Ｒ１０６は、それぞれ独立に、水素原子、ハロゲン原子、ヒドロキシル基、アミノ基、炭素数１〜４０（好ましくは１〜２０、より好ましくは１〜１０、さらに好ましくは１〜５）の炭化水素基、炭素数１〜４０（好ましくは１〜２０、より好ましくは１〜１０、さらに好ましくは１〜５）のアルコキシ基、環形成炭素数６〜５０（好ましくは６〜２０、より好ましくは６〜１２）のアリールオキシ基、炭素数２〜４０（好ましくは２〜２０、より好ましくは２〜１０、さらに好ましくは２〜５）のアルコキシカルボニル基又は環形成原子数５〜５０（好ましくは５〜３０、より好ましくは５〜２０）の芳香族複素環基であり、これらは置換されていてもよい。
【０１７５】
ハロゲン原子としては、例えば、フッ素、塩素、臭素、ヨウ素等が挙げられる。
置換されていてもよいアミノ基の例としては、アルキルアミノ基、アリールアミノ基、アラルキルアミノ基が挙げられる。
アルキルアミノ基及びアラルキルアミノ基は−ＮＱ１Ｑ２と表される。Ｑ１及びＱ２は、それぞれ独立に、炭素数１〜２０のアルキル基又は炭素数１〜２０のアラルキル基を表す。Ｑ１及びＱ２の一方は水素原子であってもよい。
アリールアミノ基は−ＮＡｒ１’Ａｒ２’と表され、Ａｒ１’及びＡｒ２’は、それぞれ独立に、炭素数６〜５０の非縮合芳香族炭化水素基又は縮合芳香族炭化水素基を表す。Ａｒ１’及びＡｒ２’の一方は水素原子であってもよい。
【０１７６】
炭素数１〜４０の炭化水素基はアルキル基、アルケニル基、シクロアルキル基、アリール基、及びアラルキル基を含む。
アルコキシカルボニル基は−ＣＯＯＹ’と表され、Ｙ’は炭素数１〜２０のアルキル基を表す。
Ｍは、アルミニウム（Ａｌ）、ガリウム（Ｇａ）又はインジウム（Ｉｎ）であり、Ｉｎであると好ましい。
Ｌ１００は、下記式（Ａ’）又は（Ａ”）で表される基である。
【０１７７】
【化１０２】
0006589241.tif 000103
【０１７８】
式（Ａ’）中、Ｒ１０７〜Ｒ１１１は、それぞれ独立に、水素原子、又は置換もしくは無置換の炭素数１〜４０（好ましくは１〜２０、より好ましくは１〜１０、さらに好ましくは１〜５）の炭化水素基であり、Ｒ１０７〜Ｒ１１１の２つ以上が結合して環状構造を形成していてもよい。また、前記式（Ａ”）中、Ｒ１１２〜Ｒ１２６は、それぞれ独立に、水素原子又は置換もしくは無置換の炭素数１〜４０（好ましくは１〜２０、より好ましくは１〜１０、さらに好ましくは１〜５）の炭化水素基であり、Ｒ１１２〜Ｒ１２６の２つ以上が結合して環状構造を形成していてもよい。
【０１７９】
式（Ａ’）及び式（Ａ”）のＲ１０７〜Ｒ１２６が示す炭素数１〜４０の炭化水素基は、前記式（Ａ）中のＲ１０１〜Ｒ１０６が示す炭化水素基と同様である。また、Ｒ１０７〜Ｒ１１１の２つ以上、又は、Ｒ１１２〜Ｒ１２６の２つ以上が結合して環状構造を形成した場合の２価の基としては、テトラメチレン基、ペンタメチレン基、ヘキサメチレン基、ジフェニルメタン−２，２’−ジイル基、ジフェニルエタン−３，３’−ジイル基、ジフェニルプロパン−４，４’−ジイル基等が挙げられる。
【０１８０】
電子輸送層に用いられる電子伝達性化合物としては、８−ヒドロキシキノリン又はその誘導体の金属錯体、オキサジアゾール誘導体、含窒素複素環誘導体が好適である。上記８−ヒドロキシキノリン又はその誘導体の金属錯体の具体例としては、オキシン（一般に８−キノリノール又は８−ヒドロキシキノリン）のキレートを含む金属キレートオキシノイド化合物、例えばトリス（８−キノリノール）アルミニウムを用いることができる。そして、オキサジアゾール誘導体としては、下記のものを挙げることができる。
【０１８１】
【化１０３】
0006589241.tif 000104
【０１８２】
前記式中、Ａｒ１７、Ａｒ１８、Ａｒ１９、Ａｒ２１、Ａｒ２２及びＡｒ２５は、それぞれ置換もしくは無置換の炭素数６〜５０の芳香族炭化水素基又は縮合芳香族炭化水素基を示し、Ａｒ１７とＡｒ１８、Ａｒ１９とＡｒ２１、Ａｒ２２とＡｒ２５は、たがいに同一でも異なっていてもよい。芳香族炭化水素基又は縮合芳香族炭化水素基としては、フェニル基、ナフチル基、ビフェニル基、アントラニル基、ペリレニル基、ピレニル基などが挙げられる。これらの置換基としては炭素数１〜１０のアルキル基、炭素数１〜１０のアルコキシ基又はシアノ基等が挙げられる。
【０１８３】
Ａｒ２０、Ａｒ２３及びＡｒ２４は、それぞれ置換もしくは無置換の炭素数６〜６０の２価の芳香族炭化水素基又は縮合芳香族炭化水素基を示し、Ａｒ２３とＡｒ２４は、たがいに同一でも異なっていてもよい。２価の芳香族炭化水素基又は縮合芳香族炭化水素基としては、フェニレン基、ナフチレン基、ビフェニレン基、アントラニレン基、ペリレニレン基、ピレニレン基などが挙げられる。これらの置換基としては炭素数１〜１０のアルキル基、炭素数１〜１０のアルコキシ基又はシアノ基等が挙げられる。
【０１８４】
これらの電子伝達性化合物は、薄膜形成性の良好なものが好ましく用いられる。そして、これら電子伝達性化合物の具体例としては、下記のものを挙げることができる。
【０１８５】
【化１０４】
0006589241.tif 000105
【０１８６】
電子伝達性化合物としての含窒素複素環誘導体は、以下の式を有する有機化合物からなる含窒素複素環誘導体であって、金属錯体でない含窒素化合物が挙げられる。例えば、下記式（Ｂ）に示す骨格を含有する５員環もしくは６員環や、下記式（Ｃ）に示す構造のものが挙げられる。
【０１８７】
【化１０５】
0006589241.tif 000106
【０１８８】
前記式（Ｃ）中、Ｘ１は炭素原子もしくは窒素原子を表す。Ｚ１ならびにＺ２は、それぞれ独立に含窒素ヘテロ環を形成可能な原子群を表す。
【０１８９】
含窒素複素環誘導体は、さらに好ましくは、５員環もしくは６員環からなる含窒素芳香多環族を有する有機化合物である。さらには、このような複数窒素原子を有する含窒素芳香多環族の場合は、上記式（Ｂ）と（Ｃ）もしくは上記式（Ｂ）と下記式（Ｄ）を組み合わせた骨格を有する含窒素芳香多環有機化合物が好ましい。
【０１９０】
【化１０６】
0006589241.tif 000107
【０１９１】
前記の含窒素芳香多環有機化合物の含窒素基は、例えば、以下の式で表される含窒素複素環基から選択される。
【０１９２】
【化１０７】
0006589241.tif 000108
【０１９３】
前記各式中、Ｒ’’’は、環形成炭素数６〜４０（好ましくは６〜３０、より好ましくは６〜２０、さらに好ましくは６〜１２）の芳香族炭化水素基又は環形成炭素数６〜４０（好ましくは６〜３０、より好ましくは６〜２０、さらに好ましくは６〜１２）の縮合芳香族炭化水素基、環形成原子数５〜４０（好ましくは５〜３０、より好ましくは５〜２０、さらに好ましくは５〜１２）の芳香族複素環基又は環形成原子数５〜４０（好ましくは５〜３０、より好ましくは５〜２０、さらに好ましくは５〜１２）縮合芳香族複素環基、炭素数１〜２０（好ましくは１〜１０、より好ましくは１〜５）のアルキル基、又は炭素数１〜２０（好ましくは１〜１０、より好ましくは１〜５）のアルコキシ基である。
ｎ１は０〜５の整数であり、ｎ１が２以上の整数であるとき、複数のＲ’’’は互いに同一又は異なっていてもよい。
【０１９４】
さらに、好ましい具体的な化合物として、下記式（Ｄ１）で表される含窒素複素環誘導体が挙げられる。
ＨＡｒ−Ｌ１０１−Ａｒ１０１−Ａｒ１０２    （Ｄ１）
前記式（Ｄ１）中、ＨＡｒは、置換もしくは無置換の環形成原子数５〜４０（好ましくは５〜３０、より好ましくは５〜２０、さらに好ましくは５〜１２）の含窒素複素環基であり、
Ｌ１０１は単結合、置換もしくは無置換の環形成炭素数６〜４０（好ましくは６〜３０、より好ましくは６〜２０、さらに好ましくは６〜１２）の芳香族炭化水素基又は縮合芳香族炭化水素基、置換もしくは無置換の環形成原子数５〜４０（好ましくは５〜３０、より好ましくは５〜２０、さらに好ましくは５〜１２）の芳香族複素環基又は置換もしくは無置換の環形成炭素数６〜４０（好ましくは６〜３０、より好ましくは６〜２０、さらに好ましくは６〜１２）の縮合芳香族複素環基である。
Ａｒ１０１は置換もしくは無置換の環形成炭素数６〜４０（好ましくは６〜３０、より好ましくは６〜２０、さらに好ましくは６〜１２）の２価の芳香族炭化水素基であり、Ａｒ１０２は置換もしくは無置換の環形成炭素数６〜４０（好ましくは６〜３０、より好ましくは６〜２０、さらに好ましくは６〜１４）の芳香族炭化水素基、置換もしくは無置換の環形成炭素数６〜４０（好ましくは６〜３０、より好ましくは６〜２０、さらに好ましくは６〜１２）の縮合芳香族炭化水素基、置換もしくは無置換の環形成原子数５〜４０（好ましくは５〜３０、より好ましくは５〜２０、さらに好ましくは５〜１２）の芳香族複素環基又は置換もしくは無置換の環形成原子数５〜４０（好ましくは５〜３０、より好ましくは５〜２０、さらに好ましくは５〜１２）の縮合芳香族複素環基である。
【０１９５】
ＨＡｒは、例えば、下記の群から選択される。
【化１０８】
0006589241.tif 000109
【０１９６】
Ｌ１０１は、例えば、下記の群から選択される。
【化１０９】
0006589241.tif 000110
【０１９７】
Ａｒ１０１は、例えば、下記式（Ｄ２）、式（Ｄ３）ので表される基から選択される。
【化１１０】
0006589241.tif 000111
【０１９８】
前記式（Ｄ２）、式（Ｄ３）中、Ｒ２０１〜Ｒ２１４は、それぞれ独立して、水素原子、ハロゲン原子、置換もしくは無置換の炭素数１〜２０（好ましくは１〜１０、より好ましくは１〜５）のアルキル基、置換もしくは無置換の炭素数１〜２０（好ましくは１〜１０、より好ましくは１〜５）のアルコキシ基、置換もしくは無置換の環形成炭素数６〜４０（好ましくは６〜３０、より好ましくは６〜２０、さらに好ましくは６〜１２）のアリールオキシ基、置換もしくは無置換の環形成炭素数６〜４０（好ましくは６〜３０、より好ましくは６〜２０、さらに好ましくは６〜１２）の芳香族炭化水素基、置換もしくは無置換の環形成炭素数６〜４０（好ましくは６〜３０、より好ましくは６〜２０、さらに好ましくは６〜１２）の縮合芳香族炭化水素基、置換もしくは無置換の環形成原子数５〜４０（好ましくは５〜３０、より好ましくは５〜２０、さらに好ましくは５〜１２）の芳香族複素環基又は置換もしくは無置換の環形成原子数５〜４０（好ましくは５〜３０、より好ましくは５〜２０、さらに好ましくは５〜１２）の縮合芳香族複素環基である。
Ａｒ１０３は、置換もしくは無置換の環形成炭素数６〜４０（好ましくは６〜３０、より好ましくは６〜２０、さらに好ましくは６〜１２）の芳香族炭化水素基、置換もしくは無置換の環形成炭素数６〜４０（好ましくは６〜３０、より好ましくは６〜２０、さらに好ましくは６〜１２）の縮合芳香族炭化水素基、置換もしくは無置換の環形成原子数５〜４０（好ましくは５〜３０、より好ましくは５〜２０、さらに好ましくは５〜１２）の芳香族複素環基又は置換もしくは無置換の環形成原子数５〜４０（好ましくは５〜３０、より好ましくは５〜２０、さらに好ましくは５〜１２）の縮合芳香族複素環基である。
【０１９９】
Ａｒ１０２は、例えば、下記の群から選択される。
【化１１１】
0006589241.tif 000112
【０２００】
電子伝達性化合物としての含窒素芳香多環有機化合物には、この他、下記の化合物も好適に用いられる。
【０２０１】
【化１１２】
0006589241.tif 000113
【０２０２】
前記式（Ｄ４）中、Ｒ２３１〜Ｒ２３４は、それぞれ独立に、水素原子、置換もしくは無置換の炭素数１〜２０の脂肪族基、置換もしくは無置換の炭素数３〜２０の脂肪族式環基、置換もしくは無置換の炭素数６〜５０の芳香族環基、置換もしくは無置換の炭素数３〜５０の複素環基を表し、Ｘ２１、Ｘ２２は、それぞれ独立に、酸素原子、硫黄原子、又はジシアノメチレン基を表す。
【０２０３】
また、電子伝達性化合物として、下記の化合物も好適に用いられる。
【化１１３】
0006589241.tif 000114
【０２０４】
前記式（Ｄ５）中、Ｒ２２１、Ｒ２２２、Ｒ２２３及びＲ２２４は互いに同一の又は異なる基であって、下記式（Ｄ６）で表される芳香族炭化水素基又は縮合芳香族炭化水素基である。
【化１１４】
0006589241.tif 000115
【０２０５】
前記式（Ｄ６）中、Ｒ２２５、Ｒ２２６、Ｒ２２７、Ｒ２２８及びＲ２２９は互いに同一又は異なる基であって、水素原子、飽和もしくは不飽和の炭素数１〜２０のアルコキシル基、飽和もしくは不飽和の炭素数１〜２０のアルキル基、アミノ基、又は炭素数１〜２０のアルキルアミノ基である。Ｒ２２５、Ｒ２２６、Ｒ２２７、Ｒ２２８及びＲ２２９の少なくとも１つは水素原子以外の基である。
【０２０６】
さらに、電子伝達性化合物は、該含窒素複素環基又は含窒素複素環誘導体を含む高分子化合物であってもよい。
【０２０７】
本発明の一態様において、有機ＥＬ素子の電子輸送層は下記式（Ｅ）〜（Ｇ）で表される含窒素複素環誘導体を少なくとも１種含むことが特に好ましい。
【化１１５】
0006589241.tif 000116
【０２０８】
（式（Ｅ）〜式（Ｇ）中、Ｚ２０１、Ｚ２０２及びＺ２０３は、それぞれ独立に、窒素原子又は炭素原子である。
Ｒ３０１及びＲ３０２は、それぞれ独立に、置換もしくは無置換の環形成炭素数６〜５０（好ましくは６〜３０、より好ましくは６〜２０、さらに好ましくは６〜１２）のアリール基、置換もしくは無置換の環形成原子数５〜５０（好ましくは５〜３０、より好ましくは５〜２０、さらに好ましくは５〜１２）のヘテロアリール基、置換もしくは無置換の炭素数１〜２０のアルキル基、置換もしくは無置換の炭素数１〜２０のハロアルキル基又は置換もしくは無置換の炭素数１〜２０のアルコキシ基である。
ｖは、０〜５の整数であり、ｖが２以上の整数であるとき、複数のＲ３０１は互いに同一でも異なっていてもよい。また、複数のＲ３０１同士が互いに結合して、置換もしくは無置換の炭化水素環を形成していてもよい。
Ａｒ２０１は、置換もしくは無置換の環形成炭素数６〜５０（好ましくは６〜３０、より好ましくは６〜２０、さらに好ましくは６〜１２）のアリール基又は置換もしくは無置換の環形成原子数５〜５０（好ましくは５〜３０、より好ましくは５〜２０、さらに好ましくは５〜１２）のヘテロアリール基である。
Ａｒ２０２は、水素原子、置換もしくは無置換の炭素数１〜２０（好ましくは１〜１０、より好ましくは１〜５）のアルキル基、置換もしくは無置換の炭素数１〜２０（好ましくは１〜１０、より好ましくは１〜５）のハロアルキル基、置換もしくは無置換の炭素数１〜２０のアルコキシ基、置換もしくは無置換の環形成炭素数６〜５０（好ましくは６〜３０、より好ましくは６〜２０、さらに好ましくは６〜１２）のアリール基又は置換もしくは無置換の環形成原子数５〜５０（好ましくは５〜３０、より好ましくは５〜２０、さらに好ましくは５〜１２）のヘテロアリール基である。
但し、Ａｒ２０１、Ａｒ２０２のいずれか一方は、置換もしくは無置換の環形成炭素数１０〜５０（好ましくは１０〜３０、より好ましくは１０〜２０）の縮合芳香族炭化水素環基又は置換もしくは無置換の環形成原子数９〜５０（好ましくは９〜３０、より好ましくは９〜２０）の縮合芳香族複素環基である。
Ａｒ２０３は、置換もしくは無置換の環形成炭素数６〜５０（好ましくは６〜３０、より好ましくは６〜２０、さらに好ましくは６〜１２）のアリーレン基又は置換もしくは無置換の環形成原子数５〜５０（好ましくは５〜３０、より好ましくは５〜２０、さらに好ましくは５〜１２）のヘテロアリーレン基である。
Ｌ２０１、Ｌ２０２及びＬ２０３は、それぞれ独立に、単結合、置換もしくは無置換の環形成炭素数６〜５０（好ましくは６〜３０、より好ましくは６〜２０、さらに好ましくは６〜１２）のアリーレン基、又は置換もしくは無置換の環形成原子数９〜５０（好ましくは９〜３０、より好ましくは９〜２０）の２価の縮合芳香族複素環基である。）
【０２０９】
環形成炭素数６〜５０のアリール基としては、フェニル基、ナフチル基、アントリル基、フェナントリル基、ナフタセニル基、クリセニル基、ピレニル基、ビフェニル基、ターフェニル基、トリル基、フルオランテニル基、フルオレニル基などが挙げられる。
環形成原子数５〜５０のヘテロアリール基としては、ピローリル基、フリル基、チエニル基、シローリル基、ピリジル基、キノリル基、イソキノリル基、べンゾフリル基、イミダゾリル基、ピリミジル基、カルバゾリル基、セレノフェニル基、オキサジアゾリル基、トリアゾーリル基、ピラジニル基、ピリダジニル基、トリアジニル基、キノキサリニル基、アクリジニル基、イミダゾ［１，２−ａ］ピリジニル基、イミダゾ［１，２−ａ］ピリミジニル基などが挙げられる。
炭素数１〜２０のアルキル基としては、メチル基、エチル基、プロピル基、ブチル基、ペンチル基、へキシル基などが挙げられる。
炭素数１〜２０のハロアルキル基としては、前記アルキル基の１又は２以上の水素原子をフッ素、塩素、ヨウ素及び臭素から選ばれる少なくとも１のハロゲン原子で置換して得られる基が挙げられる。
炭素数１〜２０のアルコキシ基としては、前記アルキル基をアルキル部位としては有する基が挙げられる。
環形成炭素数６〜５０のアリーレン基としては、前記アリール基から水素原子１個を除去して得られる基が挙げられる。
環形成原子数９〜５０の２価の縮合芳香族複素環基としては、前記ヘテロアリール基として記載した縮合芳香族複素環基から水素原子１個を除去して得られる基が挙げられる。
【０２１０】
電子輸送層の膜厚は、特に限定されないが、好ましくは１ｎｍ〜１００ｎｍである。
また、電子輸送層に隣接して設けることができる電子注入層の構成成分として、含窒素環誘導体の他に無機化合物として、絶縁体又は半導体を使用することが好ましい。電子注入層が絶縁体や半導体で構成されていれば、電流のリークを有効に防止して、電子注入性を向上させることができる。
【０２１１】
このような絶縁体としては、アルカリ金属カルコゲニド、アルカリ土類金属カルコゲニド、アルカリ金属のハロゲン化物及びアルカリ土類金属のハロゲン化物からなる群から選択される少なくとも一つの金属化合物を使用するのが好ましい。電子注入層がこれらのアルカリ金属カルコゲニド等で構成されていれば、電子注入性をさらに向上させることができる点で好ましい。具体的に、好ましいアルカリ金属カルコゲニドとしては、例えば、Ｌｉ２Ｏ、Ｋ２Ｏ、Ｎａ２Ｓ、Ｎａ２Ｓｅ及びＮａ２Ｏが挙げられ、好ましいアルカリ土類金属カルコゲニドとしては、例えば、ＣａＯ、ＢａＯ、ＳｒＯ、ＢｅＯ、ＢａＳ及びＣａＳｅが挙げられる。また、好ましいアルカリ金属のハロゲン化物としては、例えば、ＬｉＦ、ＮａＦ、ＫＦ、ＬｉＣｌ、ＫＣｌ及びＮａＣｌ等が挙げられる。また、好ましいアルカリ土類金属のハロゲン化物としては、例えば、ＣａＦ２、ＢａＦ２、ＳｒＦ２、ＭｇＦ２及びＢｅＦ２等のフッ化物や、フッ化物以外のハロゲン化物が挙げられる。
【０２１２】
また、半導体としては、Ｂａ、Ｃａ、Ｓｒ、Ｙｂ、Ａｌ、Ｇａ、Ｉｎ、Ｌｉ、Ｎａ、Ｃｄ、Ｍｇ、Ｓｉ、Ｔａ、Ｓｂ及びＺｎの少なくとも一つの元素を含む酸化物、窒化物又は酸化窒化物等の一種単独又は二種以上の組み合わせが挙げられる。また、電子注入層を構成する無機化合物が、微結晶又は非晶質の絶縁性薄膜であることが好ましい。電子注入層がこれらの絶縁性薄膜で構成されていれば、より均質な薄膜が形成されるために、ダークスポット等の画素欠陥を減少させることができる。なお、このような無機化合物としては、アルカリ金属カルコゲニド、アルカリ土類金属カルコゲニド、アルカリ金属のハロゲン化物及びアルカリ土類金属のハロゲン化物等が挙げられる。
【０２１３】
このような絶縁体又は半導体を使用する場合、その層の好ましい厚みは、０．１ｎｍ〜１５ｎｍ程度である。また、本発明の一態様において、電子注入層は前述の電子供与性ドーパントを含有していても好ましい。
【０２１４】
正孔注入層
正孔注入層は、正孔注入性の高い物質を含む層である。正孔注入性の高い物質としては、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物、芳香族アミン化合物、又は高分子化合物（オリゴマー、デンドリマー、ポリマー等）等も使用できる。
【０２１５】
正孔輸送層
発光層と陽極との間に形成される有機層であって、正孔を陽極から発光層へ輸送する機能を有する。正孔輸送層が複数層で構成される場合、陽極に近い有機層を正孔注入層と定義することがある。正孔注入層は、陽極から正孔を効率的に有機層ユニットに注入する機能を有する。本発明の一態様において、前記化合物（１）及び前記有機ＥＬ素子用材料は、正孔輸送層を形成する材料（正孔輸送層材料）として用いることもできる。
【０２１６】
正孔輸送層を形成する他の材料としては、芳香族アミン化合物、カルバゾール誘導体、アントラセン誘導体、ポリ（Ｎ−ビニルカルバゾール）（略称：ＰＶＫ）やポリ（４−ビニルトリフェニルアミン）（略称：ＰＶＴＰＡ）等の高分子化合物を用いることができる。電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０２１７】
正孔輸送層を形成する他の材料としては、芳香族アミン化合物、例えば、下記式（Ｈ）で表される芳香族アミン誘導体が好適に用いられる。
【化１１６】
0006589241.tif 000117
【０２１８】
前記式（Ｈ）において、Ａｒ２１１〜Ａｒ２１４は、それぞれ独立に、置換もしくは無置換の環形成炭素数６〜５０（好ましくは６〜３０、より好ましくは６〜２０、さらに好ましくは６〜１２）の芳香族炭化水素基又は置換もしくは無置換の環形成炭素数６〜５０（好ましくは６〜３０、より好ましくは６〜２０、さらに好ましくは６〜１２）の縮合芳香族炭化水素基、置換もしくは無置換の環形成原子数５〜５０（好ましくは５〜３０、より好ましくは５〜２０、さらに好ましくは５〜１２）の芳香族複素環基又は置換もしくは無置換の環形成原子数５〜５０（好ましくは５〜３０、より好ましくは５〜２０、さらに好ましくは５〜１２）の縮合芳香族複素環基、又は、それら芳香族炭化水素基又は縮合芳香族炭化水素基と芳香族複素環基又は縮合芳香族複素環基が結合した基を表す。Ａｒ２１１とＡｒ２１２、Ａｒ２１３とＡｒ２１４は互いに結合して飽和もしくは不飽和の環構造を形成してもよい。
また、前記式（Ｈ）において、Ｌ２１１は、置換もしくは無置換の環形成炭素数６〜５０（好ましくは６〜３０、より好ましくは６〜２０、さらに好ましくは６〜１２）の芳香族炭化水素基又は置換もしくは無置換の環形成炭素数６〜５０（好ましくは６〜３０、より好ましくは６〜２０、さらに好ましくは６〜１２）の縮合芳香族炭化水素基、又は置換もしくは無置換の環形成原子数５〜５０（好ましくは５〜３０、より好ましくは５〜２０、さらに好ましくは５〜１２）の芳香族複素環基又は置換もしくは無置換の環形成原子数５〜５０（好ましくは５〜３０、より好ましくは５〜２０、さらに好ましくは５〜１２）の縮合芳香族複素環基を表す。
【０２１９】
式（Ｈ）の化合物の具体例を以下に記す。
【０２２０】
【化１１７】
0006589241.tif 000118
【化１１８】
0006589241.tif 000119
【０２２１】
また、下記式（Ｊ）の芳香族アミンも正孔輸送層の形成に好適に用いられる。
【化１１９】
0006589241.tif 000120
【０２２２】
前記式（Ｊ）において、Ａｒ２２１〜Ａｒ２２３の定義は前記式（Ｈ）のＡｒ２１１〜Ａｒ２１４の定義と同様である。以下に式（Ｊ）の化合物の具体例を記すがこれらに限定されるものではない。
【０２２３】
【化１２０】
0006589241.tif 000121
【０２２４】
【化１２１】
0006589241.tif 000122
【０２２５】
【化１２２】
0006589241.tif 000123
【０２２６】
また、Ｎ，Ｎ，Ｎ’，Ｎ’−テトラフェニル−４，４’−ジアミノフェニル；Ｎ，Ｎ’−ジフェニル−Ｎ，Ｎ’−ビス（３−メチルフェニル）−〔１，１’−ビフェニル〕−４，４’−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ’，Ｎ’−テトラ−ｐ−トリル−４，４’−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ’−ジフェニル−Ｎ，Ｎ’−ジ（４−メトキシフェニル）−４，４’−ジアミノビフェニル；Ｎ，Ｎ，Ｎ’，Ｎ’−テトラフェニル−４，４’−ジアミノジフェニルエーテル；４，４’−ビス（ジフェニルアミノ）クオードリフェニル；Ｎ，Ｎ，Ｎ−トリ（ｐ−トリル）アミン；４−（ジ−ｐ−トリルアミノ）−４’−〔４−（ジ−ｐ−トリルアミノ）スチリル〕スチルベン；４−Ｎ，Ｎ−ジフェニルアミノ−（２−ジフェニルビニル）ベンゼン；３−メトキシ−４’−Ｎ，Ｎ−ジフェニルアミノスチルベンゼン；Ｎ−フェニルカルバゾール；２個の縮合芳香族環を分子内に有するもの、例えば、４，４’−ビス〔Ｎ−（１−ナフチル）−Ｎ−フェニルアミノ〕ビフェニル（ＮＰＤ）；トリフェニルアミンユニットが３つスターバースト型に連結された４，４’，４”−トリス〔Ｎ−（３−メチルフェニル）−Ｎ−フェニルアミノ〕トリフェニルアミン（ＭＴＤＡＴＡ）から選ばれる芳香族第３級アミン化合物及びスチリルアミン化合物を正孔輸送層に用いてもよい。
【０２２７】
本発明の一態様において、正孔輸送層は正孔輸送層材料と溶剤を含有する正孔輸送層用組成物を用いて形成してもよい。
正孔輸送層材料は重合体などの高分子化合物であっても、単量体などの低分子化合物であってもよい。また、電荷注入障壁の観点から４．５ｅＶ〜６．０ｅＶのイオン化ポテンシャルを有する化合物が好ましい。正孔輸送層材料の例としては、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。
【０２２８】
ここで誘導体とは、例えば、芳香族アミン誘導体を例にするならば、芳香族アミンそのもの及び芳香族アミンを主骨格とする化合物を含むものであり、重合体であっても、単量体であってもよい。
上記例示した中でも非晶質性、可視光の透過率の点から、芳香族アミン化合物が好ましく、特に芳香族三級アミン化合物が好ましい。ここで、芳香族三級アミン化合物とは、芳香族三級アミン構造を有する化合物であって、芳香族三級アミン由来の基を有する化合物も含む。
芳香族三級アミン化合物の種類は特に制限されないが、表面平滑化効果による均一な発光の点から、重量平均分子量が１０００以上、１００００００以下の高分子化合物（繰り返し単位が連なる重合型化合物）がさらに好ましい。芳香族三級アミン高分子化合物の好ましい例として、下記式（Ｉ）で表される繰り返し単位を有する高分子化合物が挙げられる。
【０２２９】
【化１２３】
0006589241.tif 000124
【０２３０】
式（Ｉ）中、Ａｒ１およびＡｒ２は、それぞれ独立して、置換もしくは無置換の芳香族炭化水素基または置換もしくは無置換の芳香族複素環基を表す。Ａｒ３〜Ａｒ５は、それぞれ独立して、置換もしくは無置換の芳香族炭化水素基または置換もしくは無置換の芳香族複素環基を表す。また、Ａｒ１〜Ａｒ５のうち、同一のＮ原子に結合する二つの基は互いに結合して環を形成してもよい。Ｙは、下記から選ばれる連結基を表す。
【０２３１】
【化１２４】
0006589241.tif 000125
【０２３２】
上記各式中、Ａｒ６〜Ａｒ１６は、それぞれ独立して、置換もしくは無置換の芳香族炭化水素基または置換もしくは無置換の芳香族複素環基を表す。Ｒ１およびＲ２は、それぞれ独立して、水素原子または置換基を表す。
Ａｒ１〜Ａｒ１６の芳香族炭化水素基および芳香族複素環基としては、高分子化合物の溶解性、耐熱性、正孔注入・輸送性の点から、ベンゼン環、ナフタレン環、フェナントレン環、チオフェン環、及びピリジン環から選ばれる環を有する基が好ましく、ベンゼン環及びナフタレン環から選ばれる環を有する基がさらに好ましい。
【０２３３】
Ａｒ１〜Ａｒ１６の芳香族炭化水素基および芳香族複素環基の任意の置換基の分子量は、通常４００以下、中でも２５０以下程度が好ましい。置換基としては、アルキル基、アルケニル基、アルコキシ基、芳香族炭化水素基、芳香族複素環基などが好ましい。
Ｒ１およびＲ２が表す置換基としては、アルキル基、アルケニル基、アルコキシ基、シリル基、シロキシ基、芳香族炭化水素基、芳香族複素環基などが挙げられる。
【０２３４】
正孔輸送層材料としては、ポリチオフェンの誘導体である３，４−エチレンジオキシチオフェン）を高分子量ポリスチレンスルホン酸中で重合してなる導電性ポリマー（ＰＥＤＯＴ／ＰＳＳ）もまた好ましい。また、このポリマーの末端をメタクリレート等でキャップしたものであってもよい。
【０２３５】
正孔輸送層用組成物中の正孔輸送層材料の濃度は任意であるが、膜厚の均一性の点で通常０．０１質量％以上、好ましくは０．１質量％以上、さらに好ましくは０．５質量％以上、また、通常７０質量％以下、好ましくは６０質量％以下、さらに好ましくは５０質量％以下である。この範囲であれば、膜厚ムラが生じたり、正孔輸送層に欠陥が生じることが無い。
【０２３６】
上記正孔輸送層用組成物は、電子受容性化合物を含有しても良い。
電子受容性化合物とは、酸化力を有し、上述の正孔輸送層材料から一電子受容する能力を有する化合物が好ましく、具体的には、電子親和力が４ｅＶ以上である化合物が好ましく、５ｅＶ以上の化合物である化合物がさらに好ましい。
【０２３７】
このような電子受容性化合物としては、例えば、トリアリールホウ素化合物、ハロゲン化金属、ルイス酸、有機酸、オニウム塩、アリールアミンとハロゲン化金属との塩、アリールアミンとルイス酸との塩よりなる群から選ばれる１種または２種以上の化合物等が挙げられる。さらに具体的には、４−イソプロピル−４’−メチルジフェニルヨードニウムテトラキス（ペンダフルオロフェニル）ボラート、トリフェニルスルホニウムテトラフルオロボラート等の有機基を有するオニウム塩；塩化鉄（III）、ペルオキソ二硫酸アンモニウム等の高原子価の無機化合物；テトラシアノエチレン等のシアノ化合物、トリス（ペンダフルオロフェニル）ボラン等の芳香族ホウ素化合物；フラーレン誘導体；ヨウ素；ポリスチレンスルホン酸イオン、アルキルベンゼンスルホン酸イオン、ショウノウスルホン酸イオン等のスルホン酸イオン等が挙げられる。
【０２３８】
これらの電子受容性化合物は、正孔輸送材料を酸化することにより正孔輸送層の導電率を向上させることができる。
正孔輸送層用組成物中の電子受容性化合物の正孔輸送材料に対する含有量は、通常０．１モル％以上、好ましくは１モル％以上である。但し、通常１００モル％以下、好ましくは４０モル％以下である。
【０２３９】
上述の正孔輸送層材料や電子受容性化合物に加えて、さらに、その他の成分を正孔輸送層用組成物に含有させてもよい。その他の成分の例としては、各種の発光材料、電子輸送性化合物、バインダー樹脂、塗布性改良剤などが挙げられる。なお、その他の成分は、１種のみを用いてもよく、２種以上を任意の組み合わせおよび比率で併用してもよい。
【０２４０】
本発明の一態様において、塗布法に適した正孔輸送層材料が好ましく用いられる。このような正孔輸送層材料としては、ポリビニルカルバゾール若しくはその誘導体、ポリシラン若しくはその誘導体、側鎖若しくは主鎖に芳香族アミン残基を有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリピロール若しくはその誘導体、ポリアリールアミン若しくはその誘導体、ポリ（ｐ−フェニレンビニレン）若しくはその誘導体、ポリフルオレン誘導体、芳香族アミン残基を有する高分子化合物、およびポリ（２，５−チエニレンビニレン）若しくはその誘導体が挙げられる。
【０２４１】
前記正孔輸送層材料は高分子化合物、例えば重合体であることが好ましい。高分子化合物であると成膜性が向上し、有機ＥＬ素子の発光性を均一にすることができるからである。例えば、このような正孔輸送層材料の標準ポリスチレンで検量した数平均分子量は、１００００以上であり、好ましくは３．０×１０４〜５．０×１０５であり、より好ましくは６．０×１０４〜１．２×１０５である。また、正孔輸送層材料の重量平均分子量は、１．０×１０４以上であり、好ましくは５．０×１０４〜１．０×１０６であり、より好ましくは１．０×１０５〜６．０×１０５である。
【０２４２】
前記正孔輸送層材料としては、ポリビニルカルバゾール若しくはその誘導体、ポリシラン若しくはその誘導体、側鎖若しくは主鎖に芳香族アミン残基を有するポリシロキサン誘導体、ポリアニリン若しくはその誘導体、ポリチオフェン若しくはその誘導体、ポリフルオレン誘導体、芳香族アミン残基を有する高分子化合物、ポリ（ｐ−フェニレンビニレン）若しくはその誘導体、およびポリ（２，５−チエニレンビニレン）若しくはその誘導体等の高分子化合物が好ましく、さらに好ましくはポリビニルカルバゾール若しくはその誘導体、ポリシラン若しくはその誘導体、側鎖若しくは主鎖に芳香族アミン残基を有するポリシロキサン誘導体、ポリフルオレン誘導体、芳香族アミン残基を有する高分子化合物である。正孔輸送層材料が低分子である場合には、高分子バインダーに分散させて用いることが好ましい。
【０２４３】
前記ポリビニルカルバゾール若しくはその誘導体は、例えばビニルモノマーをカチオン重合するか、またはラジカル重合することによって得られる。
【０２４４】
ポリシロキサン若しくはその誘導体としては、シロキサン骨格構造には正孔輸送性がほとんどないので、側鎖または主鎖に上記低分子正孔輸送層材料の残基を有する化合物が好適に用いられる。特に正孔輸送性の芳香族アミン残基を側鎖または主鎖に有する化合物が挙げられる。
【０２４５】
正孔輸送層材料としては、下記式（Ｊ）で表されるフルオレンジイルユニットを有する重合体が好ましい。縮合環または複数の芳香環を有する有機化合物と接触させて有機ＥＬ素子の正孔輸送層とした場合に、正孔注入効率が向上し、駆動時の電流密度が大きくなるからである。
【０２４６】
【化１２５】
0006589241.tif 000126
【０２４７】
式（Ｊ）中、Ｒ１、Ｒ２は同一であっても異なっていてもよく、それぞれ独立に水素原子、アルキル基、アルコキシ基、アリール基、１価の複素環基を表す。アルキル基としては、炭素原子数が１〜１０の基が挙げられる。アルコキシ基としては炭素原子数が１〜１０の基が挙げられる。アリール基の例としてはフェニル基、ナフチル基等が挙げられる。１価の複素環基の例としてはピリジル基等が挙げられる。アリール基、１価の複素環基は置換基を有していてもよく、置換基の例としては、高分子化合物の溶解性向上の観点から、炭素原子数が１〜１０のアルキル基、炭素原子数が１〜１０のアルコキシ基等が挙げられる。
【０２４８】
式（Ｊ）において、アリール基、１価の複素環基は架橋性基を有していてもよい。架橋基の例としては、ビニル基、エチニル基、ブテニル基、アクリル構造を有する基、アクリレート構造を有する基、アクリルアミド構造を有する基、メタクリル構造を有する基、メタクリレート構造を有する基、メタクリルアミド構造を有する基、ビニルエーテル構造を有する基、ビニルアミノ基、シラノール構造を有する基、小員環（例えばシクロプロパン、シクロブタン、エポキシド、オキセタン、ジケテン、エピスルフィド等）を有する基等が挙げられる。
【０２４９】
好ましいフルオレンジイルユニットの具体例を以下に示す。
【化１２６】
0006589241.tif 000127
【０２５０】
特に好ましい正孔輸送層材料は、繰り返し単位として上記フルオレンジイルユニットと芳香族３級アミン化合物ユニットとを含む重合体、例えばポリアリールアミン重合体である。
【０２５１】
芳香族３級アミン化合物ユニットとしては、下記式（Ｋ）で表される繰り返し単位が挙げられる。
【化１２７】
0006589241.tif 000128
【０２５２】
式（Ｋ）中、Ａｒ１、Ａｒ２、Ａｒ３およびＡｒ４は、それぞれ独立に、アリーレン基または２価の複素環基を表す。Ａｒ５、Ａｒ６およびＡｒ７は、それぞれ独立に、アリール基または１価の複素環基を表す。あるいは、Ａｒ６とＡｒ７は、Ａｒ６とＡｒ７が結合する窒素原子とともに環を形成していてもよい。ｍおよびｎは、それぞれ独立に、０または１を表す。
アリーレン基の例としては、フェニレン基等が挙げられる。２価の複素環基の例としては、ピリジンジイル基等が挙げられる。これらの基は置換基を有していてもよい。
アリール基の例としては、フェニル基、ナフチル基等が挙げられる。１価の複素環基の例としては、ピリジル基等が挙げられる。これらの基は置換基を有していてもよい。
１価の複素環基の例としては、チエニル基、フリル基、ピリジル基等が挙げられる。
【０２５３】
アリーレン基、アリール基、２価の複素環基、１価の複素環基の任意の置換基としては、高分子化合物の溶解性の観点からは、アルキル基、アルコキシ基、アリール基が好ましく、アルキル基がより好ましい。アルキル基としては、炭素原子数が１〜１０の基が挙げられる。アルコキシ基としては、炭素原子数が１〜１０の基が挙げられる。アリール基の例としては、フェニル基、ナフチル基等が挙げられる。
【０２５４】
また置換基は、架橋性基を有していてもよい。架橋性基の例としては、ビニル基、エチニル基、ブテニル基、アクリル構造を有する基、アクリレート構造を有する基、アクリルアミド構造を有する基、メタクリル構造を有する基、メタクリレート構造を有する基、メタクリルアミド構造を有する基、ビニルエーテル構造を有する基、ビニルアミノ基、シラノール構造を有する基、小員環（例えばシクロプロパン、シクロブタン、エポキシド、オキセタン、ジケテン、エピスルフィド等）を有する基等が挙げられる。
【０２５５】
式（Ｋ）において、Ａｒ１、Ａｒ２、Ａｒ３およびＡｒ４は、アリーレン基であることが好ましく、フェニレン基であることがより好ましい。Ａｒ５、Ａｒ６およびＡｒ７はアリール基であることが好ましく、フェニル基であることがより好ましい。
さらにＡｒ２中の炭素原子とＡｒ３中の炭素原子とが直接結合するか、または−Ｏ−、−Ｓ−等の２価の基を介して結合していてもよい。
モノマーの合成し易さの観点からは、ｍおよびｎが０であることが好ましい。
【０２５６】
式（Ｋ）で表される繰り返し単位の具体例としては、下記式で表される繰り返し単位等が挙げられる。
【化１２８】
0006589241.tif 000129
【０２５７】
正孔輸送層材料が架橋性基を有しない場合には、架橋性基を有する架橋剤を用いることが好ましい。架橋剤の例としては、ビニル基、アセチル基、ブテニル基、アクリル基、アクリルアミド基、メタクリル基、メタクリルアミド基、ビニルエーテル基、ビニルアミノ基、シラノール基、シクロプロピル基、シクロブチル基、エポキシ基、オキセタン基、ジケテン基、エピスルフィド基、ラクトン基、及びラクタム基からなる群から選ばれる重合可能な置換基を有する化合物を挙げることができる。架橋剤としては、例えば多官能アクリレートが好ましく、ジペンタエリスリトールヘキサアクリレート（ＤＰＨＡ）、トリスペンタエリスリトールオクタアクリレート（ＴＰＥＡ）などが挙げられる。
このように架橋性基を有する材料を用いるか、または架橋剤を用いることにより、下層（正孔輸送層）上にさらに別の機能層（上層）を塗布法により形成したとしても、上層形成用の溶媒等による下層の溶解を効果的に抑制することができる。
【０２５８】
本発明の一態様において、正孔輸送部位を有し、架橋性基を有する正孔輸送層材料が好ましく用いられる。正孔輸送部位としては、例えばトリアリールアミン構造、フルオレン環、アントラセン環、ピレン環、カルバゾール環、ジベンゾフラン環、ジベンゾチオフェン環、フェノキサジン環、フェナントロリン環などの３環以上の芳香族環構造、チオフェン環、シロール環などの芳香族複素環構造、及び金属錯体構造が挙げられる。
【０２５９】
中でも、電気化学的安定性及び正孔輸送能を向上させる点で、正孔輸送部位としてトリアリールアミン構造を有することが好ましい。
また、架橋反応によって有機溶剤に不溶になりやすい点で、重合体であることが好ましい。特に、電気化学的安定性及び正孔輸送能を向上させる点で、下記式（Ｌ）で表される繰り返し単位を含む重合体であることが好ましい。
【０２６０】
【化１２９】
0006589241.tif 000130
【０２６１】
式（Ｌ）中、ｍは０〜３の整数を表し、Ａｒ１及びＡｒ２は、各々独立して、単結合、置換もしくは無置換の芳香族炭化水素基又は置換もしくは無置換の芳香族複素環基を表し、Ａｒ３〜Ａｒ５は、各々独立に、置換もしくは無置換の芳香族炭化水素基又は置換もしくは無置換の芳香族複素環基を表す。但し、Ａｒ１及びＡｒ２が同時に、単結合であることはない。
【０２６２】
前記芳香族炭化水素基としては、例えば、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの、６員環の単環又は２〜５個の６員環を含む縮合環の一価の基が挙げられる。
前記芳香族複素環基としては、例えばフラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの、５又は６員環の単環又は２〜４個の５又は６員環を含む縮合環の一価の基が挙げられる。
【０２６３】
溶剤に対する溶解性及び耐熱性の点から、Ａｒ１〜Ａｒ５は、各々独立に、ベンゼン環、ナフタレン環、アントラセン環、フェナントレン環、トリフェニレン環、ピレン環、チオフェン環、ピリジン環、フルオレン環からなる群より選ばれる環の一価の基が好ましい。
また、Ａｒ１〜Ａｒ５としては、前記群から選ばれる１種又は２種以上の環を単結合により連結した基も好ましく、ビフェニル基、ビフェニレン基及びターフェニル基、ターフェニレン基がさらに好ましい。
【０２６４】
前記芳香族炭化水素基及び芳香族複素環基の任意の置換基としては、メチル基、エチル基、ｎ−プロピル基、ｉ−プロピル基、ｎ−ブチル基、ｉ−ブチル基、ｓｅｃ−ブチル基、ｔｅｒｔ−ブチル基、ｎ−ヘキシル基、シクロヘキシル基、ドデシル基などの炭素数が１〜２４、好ましくは１〜１２である、直鎖、分岐、又は環状のアルキル基；ビニル基等の炭素数が２〜２４、好ましくは２〜１２であるアルケニル基；エチニル基等の炭素数が２〜２４、好ましくは２〜１２であるアルキニル基；メトキシ基、エトキシ基等の炭素数が１〜２４、好ましくは１〜１２であるアルコキシ基；フェノキシ基、ナフトキシ基、ピリジルオキシ基等の炭素数が４以上、好ましくは５以上であり、３６以下、好ましくは２４であるアリールオキシ基；メトキシカルボニル基、エトキシカルボニル基等の炭素数が２〜２４、好ましくは２〜１２であるアルコキシカルボニル基；ジメチルアミノ基、ジエチルアミノ基等の炭素数が２〜２４、好ましくは２〜１２であるジアルキルアミノ基；ジフェニルアミノ基、ジトリルアミノ基、Ｎ−カルバゾリル基等の炭素数が１０以上、好ましくは１２以上であり、３６以下、好ましくは２４以下のジアリールアミノ基；フェニルメチルアミノ基等の炭素数が７〜３６、好ましくは７〜２４であるアリールアルキルアミノ基；アセチル基、ベンゾイル基等の炭素数が２〜２４、好ましくは２〜１２であるアシル基；フッ素原子、塩素原子等のハロゲン原子；トリフルオロメチル基等の炭素数が１〜１２、好ましくは１〜６のハロアルキル基；メチルチオ基、エチルチオ基等の炭素数が１〜２４、好ましくは１〜１２のアルキルチオ基；フェニルチオ基、ナフチルチオ基、ピリジルチオ基等の炭素数が４以上、好ましくは５以上であり、３６以下、好ましくは２４以下であるアリールチオ基；トリメチルシリル基、トリフェニルシリル基等の炭素数が２以上、好ましくは３以上であり、３６以下、好ましくは２４以下であるシリル基；トリメチルシロキシ基、トリフェニルシロキシ基等の炭素数が２以上、好ましくは３以上であり、３６以下、好ましくは２４以下であるシロキシ基；シアノ基；フェニル基、ナフチル基等の炭素数が６〜３６以下、好ましくは６〜２４である芳香族炭化水素環基；及びチエニル基、ピリジル基等の炭素数が３以上、好ましくは４以上であり、３６以下、好ましくは２４以下である芳香族複素環基が挙げられる。
【０２６５】
上記任意の置換基の中でも、溶解性の点から、炭素数１〜１２のアルキル基及び炭素数１〜１２のアルコキシ基が好ましい。
また、上記各任意の置換基がさらに置換基を有していてもよく、その例としては任意の置換基として上記した基から選択される。
正孔輸送性に優れる点から、Ａｒ１〜Ａｒ５は、置換基を含めて、その炭素数は３以上、好ましくは５以上、さらに好ましくは６以上であり、７２以下、好ましくは４８以下、さらに好ましくは２５以下である。
【０２６６】
式（Ｌ）におけるｍは、０〜３の整数を表し、成膜性が高められる点で、ｍは０であることが好ましい。また、正孔輸送能が向上する点で、ｍは１〜３であることが好ましい。
なお、ｍが２以上である場合、２個以上のＡｒ４及び２個以上のＡｒ５は、それぞれ同じでも異なっていてもよい。さらに、Ａｒ４同士、Ａｒ５同士は、それぞれ互いに直接又は連結基を介して結合して環状構造を形成していてもよい。
【０２６７】
正孔輸送層材料が架橋性基を有すると、熱及び／又は活性エネルギー線の照射により起こる反応（不溶化反応）の前後で、溶媒に対する溶解性を大きく変化させることができる。
架橋性基とは、熱及び／又は活性エネルギー線の照射により近傍に位置するほかの分子の同一又は異なる基と反応して、新規な化学結合を生成する基のことをいう。
架橋性基としては、不溶化がしやすいという点で、例えば、下記の架橋性基が挙げられる。
【０２６８】
【化１３０】
0006589241.tif 000131
【０２６９】
上記式中、Ｒ２１〜Ｒ２３は、各々独立に、水素原子又は置換もしくは無置換のアルキル基を示す。Ａｒ２１は置換もしくは無置換の芳香族基を示す。
Ｘ１、Ｘ２及びＸ３は、各々独立して水素原子又はハロゲン原子を示す。
Ｒ２４は水素原子又はビニル基を示す。
ベンゾシクロブテン環は、置換基を有していてもよく、該置換基同士が、互いに結合して環を形成してもよい。
Ｒ２１〜Ｒ２３のアルキル基としては、例えばメチル基、エチル基等の炭素数が１〜２４、好ましくは１〜１２であるアルキル基等が挙げられる。
【０２７０】
Ａｒ２１の芳香族基としては、前記Ａｒ１〜Ａｒ５が表す芳香族基と同じ基等が挙げられる。
なお、Ｒ２１〜Ｒ２３、及びＡｒ２１の任意の置換基としては、特に制限はないが、例えば、前記した任意の置換基から選ばれる基が挙げられる。
さらに、架橋性基として、エポキシ基、オキセタン基等の環状エーテル基、ビニルエーテル基などのカチオン重合によって不溶化反応する基が、反応性が高く不溶化が容易な点で好ましい。中でも、カチオン重合の速度を制御しやすい点でオキセタン基が特に好ましく、カチオン重合の際に素子の劣化をまねくおそれのあるヒドロキシル基が生成しにくい点でビニルエーテル基が好ましい。
【０２７１】
シンナモイル基などアリールビニルカルボニル基、ベンゾシクロブテン環を有する基などの環化付加反応する基が、電気化学的安定性をさらに向上させる点で好ましい。
又、架橋性基の中でも、不溶化後の構造が特に安定な点で、ベンゾシクロブテン環を有する基が特に好ましい。
具体的には、下記式（Ｍ）で表される基であることが好ましい。
【０２７２】
【化１３１】
0006589241.tif 000132
【０２７３】
式（Ｍ）中のベンゾシクロブテン環は置換基を有していてもよい。又、該置換基同士が互いに結合して環を形成してもよい。
【０２７４】
架橋性基は分子内の１価又は２価の芳香族基に直接結合してもよいが、２価の基を介して結合してもよい。この２価の基としては、−Ｏ−、−Ｃ（＝Ｏ）−、及び置換基を有していてもよい−ＣＨ２−から選ばれる基を任意の順番で１〜３０個連結してなる２価の基が好ましい。これら２価の基を介して結合する架橋性基の具体例を以下に示すが、これらに限定されるものではない。
【０２７５】
【化１３２】
0006589241.tif 000133
【０２７６】
【化１３３】
0006589241.tif 000134
【０２７７】
上記式中、ｍは０〜１２の整数を示し、ｎは１〜１２の整数を示す。
【０２７８】
他の架橋性基を含む基の具体例としては、次のものが挙げられる。
【化１３４】
0006589241.tif 000135
【０２７９】
【化１３５】
0006589241.tif 000136
【０２８０】
さらに、本発明の一態様において、正孔輸送層材料は、導電性ポリマーやオリゴマーを含むことが好ましい。この導電性ポリマーやオリゴマーは、通常、電子供与性化合物、電子受容性化合物、又は酸性化合物との混合物である。混合物は固体状でも液体状でもいいが、塗布法により成膜し、固体膜を得る方法に好適に用いられる溶液、分散液、コロイド、インク、ワニス等が好ましい。また、正孔輸送性の向上のためや、成膜性を向上させることを目的に、該混合物に添加剤を加えてもよい。
以下に本発明の一態様に用いることのできる導電性ポリマーやオリゴマーの例を示す。
前記電子供与性化合物の代表的な例としては、芳香族アミン誘導体、フタロシアニン誘導体、ポルフィリン誘導体、チオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、アニリン誘導体、ピロール誘導体、フェニレンビニレン誘導体、チエニレンビニレン誘導体、キノリン誘導体、キノキサリン誘導体、カーボン等が挙げられる。これらの誘導体は分子量が１０００未満の低分子、分子量が１０００〜１００００のオリゴマー及びデンドリマー、及び分子量が１００００以上の高分子のいずれであってもよい。中でも芳香族アミン誘導体やポリチオフェン誘導体、ポリアニリン誘導体、オリゴアニリン誘導体が好適に用いられる。
【０２８１】
前記電子受容性化合物及び酸性化合物の代表的な例としては、トリアリールホウ素化合物、ハロゲン化金属、ルイス酸、有機酸、オニウム塩、アリールアミンとハロゲン化金属との塩、アリールアミンとルイス酸との塩よりなる群から選ばれる１種又は２種以上の化合物が挙げられる。さらに具体的には、４−イソプロピル−４’−メチルジフェニルヨードニウムテトラキス（ペンダフルオロフェニル）ボラート、トリフェニルスルホニウムテトラフルオロボラート等の有機基を有するオニウム塩；塩化鉄（III）、ペルオキソ二硫酸アンモニウム等の高原子価の無機化合物；テトラシアノエチレン等のシアノ化合物；トリス（ペンタフルオロフェニル）ボラン等の芳香族ホウ素化合物；フラーレン誘導体；ヨウ素；ポリスチレンスルホン酸イオン、アルキルベンゼンスルホン酸イオン、ショウノウスルホン酸イオン等のスルホン酸イオン等が挙げられる。
電子供与性化合物の場合と同様に、これらの誘導体は分子量が１０００未満の低分子、分子量が１０００〜１００００のオリゴマー及びデンドリマー、及び分子量が１００００以上のポリマーのいずれであってもよい。
【０２８２】
これらの電子受容性化合物は、正孔輸送層材料を酸化することにより正孔輸送層の導電率を向上させることができる。正孔輸送層或いは正孔輸送層用組成物中の電子受容性化合物の正孔輸送層材料に対する含有量は、通常０．１モル％以上、好ましくは１モル％以上、通常１００モル％以下、好ましくは４０モル％以下である。
以下、本発明の一態様に用いることができる正孔輸送層材料の代表例（ｉ）〜（ｘ）を示す。なお、これらは単独、あるいは、混合して用いることもできるが、相対的に電子供与性のものと、相対的に電子受容性のものを混合することが望ましい。さらに、電子供与性化合物と電子受容性化合物との間での電荷移動を促進させたり、塗布成膜性を向上させるための添加剤などを第三の成分として添加することもできる。第三の成分は複数用いることもできる。
【０２８３】
【化１３６】
0006589241.tif 000137
【０２８４】
式中、Ｒ１およびＲ１’は、それぞれ独立に、水素原子及び炭素数１〜４のアルキルから選択される。Ｒ１およびＲ１’は互いに結合して、炭素数１〜４のアルキレン鎖を表してもよい。該アルキレン鎖は任意に炭素数１〜１２のアルキル基、炭素数６〜１２の芳香族基、または１，２−シクロヘキシレン基で置換されてもよい。ｎは約６よりも大きい数を表す。
【０２８５】
（ii）及び／又は（iii）のモノマー単位を有するポリアニリン
【化１３７】
0006589241.tif 000138
【０２８６】
上記式中、ｎは、０〜４の整数であり、
ｍ−１は、１〜５の整数で、ｎ＋（ｍ−１）＝５であり、
Ｒ１は、同一又は異なり、それぞれ独立して、アルキル基、アルケニル基、アルコキシ基、シクロアルキル基、シクロアルケニル基、アルカノイル基、アルキルチオ基、アリールオキシ基、アルキルチオアルキル基、アルキルアリール基、アリールアルキル基、アミノ基、アルキルアミノ基、ジアルキルアミノ基、アリール基、アルキルスルフィニル基、アルコキシアルキル基、アルキルスルホニル基、アリールチオ基、アリールスルフィニル基、アルコキシカルボニル基、アリールスルホニル基、カルボキシル基、ハロゲン原子、シアノ基、または１つまたは複数のスルホン酸基、カルボキシル基、ハロゲン原子、ニトロ基、シアノ基もしくはエポキシ基によって置換されたアルキル基から選択される。隣接する２つのＲ１基が互いに結合して、１つまたは複数の二価の窒素原子、イオウ原子または酸素原子を含んでもよい３、４、５、６または７員の芳香族環もしくは脂環式環を完成するアルキレン鎖またはアルケニレン鎖を形成してもよい。
【０２８７】
【化１３８】
0006589241.tif 000139
【０２８８】
上記式中、Ｒ１は、独立して、水素原子、アルキル基、アルケニル基、アルコキシ基、アルカノイル基、アルキルチオ基、アリールオキシ基、アルキルチオアルキル基、アルキルアリール基、アリールアルキル基、アミノ基、アルキルアミノ基、ジアルキルアミノ基、アリール基、アルキルスルフィニル基、アルコキシアルキル基、アルキルスルホニル基、アリールチオ基、アリールスルフィニル基、アルコキシカルボニル基、アリールスルホニル基、アクリル酸基、リン酸基、ホスホン酸基、ハロゲン原子、ニトロ基、シアノ基、ヒドロキシル基、エポキシ基、シリル基、シロキサン基、アルコール基、ベンジル基、カルボキシレート基、エーテル基、エーテルカルボキシレート基、アミドスルホネート基、エーテルスルホネート基、およびウレタン基から選択される。２つのＲ１基は互いに結合して、３員環、４員環、５員環、６員環または７員環の芳香族環または脂環式環を完成するアルキレン鎖またはアルケニレン鎖を形成してもよく、この環は、１個または複数の二価の窒素、硫黄または酸素原子を含んでもよい。
Ｒ２は、独立して、水素原子、アルキル基、アルケニル基、アリール基、アルカノイル基、アルキルチオアルキル基、アルキルアリール基、アリールアルキル基、アミノ基、エポキシ基、シリル基、シロキサン基、アミドスルホネート基、アルコール基、ベンジル基、カルボキシレート基、エーテル基、エーテルカルボキシレート基、アミドスルホネート基、エーテルスルホネート基、およびウレタン基から選択される基である。
【０２８９】
【化１３９】
0006589241.tif 000140
【０２９０】
上記式中、Ｑは、Ｓ、Ｓｅ、およびＴｅからなる群から選択され、Ｒ１は、独立して、水素原子、アルキル基、アルケニル基、アルコキシ基、アルカノイル基、アルキチオ基、アリールオキシ基、アルキルチオアルキル基、アルキルアリール基、アリールアルキル基、アミノ基、アルキルアミノ基、ジアルキルアミノ基、アリール基、アルキルスルフィニル基、アルコキシアルキル基、アルキルスルホニル基、アリールチオ基、アリールスルフィニル基、アルコキシカルボニル基、アリールスルホニル基、アクリル酸基、リン酸基、ホスホン酸基、ハロゲン原子、ニトロ基、シアノ基、ヒドロキシル基、エポキシ基、シリル基、シロキサン基、アルコール基、ベンジル基、カルボキシレート基、エーテル基、エーテルカルボキシレート基、アミドスルホネート基、エーテルスルホネート基、エステルスルホネート基、およびウレタン基から選択される。２つのＲ１基は互いに結合して、３、４、５、６、または７員の芳香環または脂環式環を完成するアルキレン鎖またはアルケニレン鎖を形成してもよく、該環は、１つまたは複数の二価の窒素原子、セレン原子、テルル原子、硫黄原子、または酸素原子を含んでもよい。
【０２９１】
【化１４０】
0006589241.tif 000141
【０２９２】
上記式中、Ｒ１およびＲ２は、それぞれ独立して、水素原子、置換もしくは無置換の一価炭化水素基、ｔ−ブトキシカルボニル基、またはベンジルオキシカルボニル基を示し、Ｒ３〜Ｒ３４は、それぞれ独立して水素原子、水酸基、シラノール基、チオール基、カルボキシル基、リン酸基、リン酸エステル基、エステル基、チオエステル基、アミド基、ニトロ基、置換もしくは無置換の一価炭化水素基、オルガノオキシ基、オルガノアミノ基、オルガノシリル基、オルガノチオ基、アシル基、スルホン基またはハロゲン原子を示し、ｍおよびｎは、それぞれ独立して１以上の整数で、ｍ＋ｎ≦２０を満足する。
【０２９３】
【化１４１】
0006589241.tif 000142
【０２９４】
上記式中、Ｘは、Ｏ、ＳまたはＮＨを表し、Ａは、Ｘおよびｎ個のＳＯ３Ｈ基以外の置換基を有していてもよいナフタレン環またはアントラセン環を表し、Ｂは、置換もしくは無置換の炭化水素基、１，３，５−トリアジン基、または、置換もしくは無置換の下記式（ｖii−１）もしくは（ｖii−２）で示される基（式中、Ｗ１およびＷ２は、それぞれ独立して、Ｏ、Ｓ、Ｓ（Ｏ）、Ｓ（Ｏ２）、または、置換もしくは無置換のＮ、Ｓｉ、Ｐ、Ｐ（Ｏ）を示す）を表し、ｎは１≦ｎ≦４を満たす整数であり、ｑは１≦ｑを満たす整数である。
【化１４２】
0006589241.tif 000143
【０２９５】
Ｂとしては、耐久性向上および電荷輸送性向上を図ることを考慮すると、一つ以上の芳香環を含んでいる２価以上の置換もしくは無置換の炭化水素基、２価もしくは３価の１，３，５−トリアジン基、置換もしくは無置換の２価のジフェニルスルホン基が好ましく、特に、２価もしくは３価の置換もしくは無置換のベンジル基、２価の置換もしくは無置換のｐ−キシリレン基、２価もしくは３価の置換もしくは無置換のナフチル基、２価もしくは３価の１，３，５−トリアジン基、２価の置換もしくは無置換のジフェニルスルホン基、２〜４価のパーフルオロビフェニル基、２価の置換もしくは無置換の２，２−ビス（（ヒドロキシプロポキシ）フェニル）プロピル基、置換もしくは無置換のポリビニルベンジル基が好ましい。
【０２９６】
式（ｖii）で表される化合物は式（ｖii−３）表されることが特に好ましい。
【化１４３】
0006589241.tif 000144
【０２９７】
【化１４４】
0006589241.tif 000145
【０２９８】
式中、Ｒ１、Ｒ２およびＲ３は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ＡおよびＢは、それぞれ独立して、式（ｖiii−１）または（ｖiii−２）で表される二価の基を示す。
【化１４５】
0006589241.tif 000146
【０２９９】
式中、Ｒ４〜Ｒ１１は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示す。ｍおよびｎは、それぞれ独立して、１以上の整数で、ｍ＋ｎ≦２０を満足する。
【０３００】
下記化合物の混合物（ｉｘ）
【化１４６】
0006589241.tif 000147
【０３０１】
下記化合物の混合物（ｘ）
【化１４７】
0006589241.tif 000148
【０３０２】
本発明の一態様において、下記式（Ｘ）のフェニルアミン系ポリマーを正孔輸送層材料として用いることもできる。
【化１４８】
0006589241.tif 000149
ｎは、３以上の整数を表す。
【０３０３】
本発明の一態様において、正孔輸送層は第１正孔輸送層（陽極側）と第２正孔輸送層（陰極側）の２層構造にしてもよい。
正孔輸送層の膜厚は特に限定されないが、１０〜２００ｎｍであるのが好ましい。
【０３０４】
本発明の一態様において、正孔輸送層又は第１正孔輸送層の陽極側にアクセプター材料を含有する層を接合してもよい。これにより駆動電圧の低下及び製造コストの低減が期待される。
前記アクセプター材料としては下記式（Ｋ）で表される化合物が好ましい。
【０３０５】
【化１４９】
0006589241.tif 000150
【０３０６】
（上記式（Ｋ）中、Ｒ３１１〜Ｒ３１６は互いに同一でも異なっていてもよく、それぞれ独立にシアノ基、−ＣＯＮＨ２、カルボキシル基、又は−ＣＯＯＲ３１７（Ｒ３１７は炭素数１〜２０のアルキル基又は炭素数３〜２０のシクロアルキル基を表す）を表す。ただし、Ｒ３１１及びＲ３１２、Ｒ３１３及びＲ３１４、並びにＲ３１５及びＲ３１６の１又は２以上の対が一緒になって−ＣＯ−Ｏ−ＣＯ−で示される基を形成してもよい。）
Ｒ３１７としては、メチル基、エチル基、ｎ−プロピル基、イソプロピル基、ｎ−ブチル基、イソブチル基、ｔ−ブチル基、シクロペンチル基、シクロヘキシル基等が挙げられる。
アクセプター材料を含有する層の膜厚は特に限定されないが、５〜２０ｎｍであるのが好ましい。
前記アクセプター材料として下記の材料を用いてもよい。
【０３０７】
【化１５０】
0006589241.tif 000151
【０３０８】
【化１５１】
0006589241.tif 000152
【０３０９】
【化１５２】
0006589241.tif 000153
【０３１０】
【化１５３】
0006589241.tif 000154
【０３１１】
【化１５４】
0006589241.tif 000155
【０３１２】
【化１５５】
0006589241.tif 000156
【０３１３】
【化１５６】
0006589241.tif 000157
【０３１４】
【化１５７】
0006589241.tif 000158
【０３１５】
【化１５８】
0006589241.tif 000159
【０３１６】
【化１５９】
0006589241.tif 000160
【０３１７】
【化１６０】
0006589241.tif 000161
【０３１８】
【化１６１】
0006589241.tif 000162
【０３１９】
ｎ／ｐドーピング
上述の正孔輸送層や電子輸送層においては、特許第３６９５７１４号明細書に記載されているように、ドナー性材料のドーピング（ｎ）やアクセプター性材料のドーピング（ｐ）により、キャリア注入能を調整することができる。
ｎドーピングの代表例としては、電子輸送材料にＬｉやＣｓ等の金属をドーピングする方法が挙げられ、ｐドーピングの代表例としては、正孔輸送材料にＦ４ＴＣＮＱ（2,3,5,6-Tetrafluoro-7,7,8,8-tetracyanoquinodimethane）等のアクセプター材料をドーピングする方法が挙げられる。
【０３２０】
スペース層
上記スペース層とは、例えば、蛍光発光層と燐光発光層とを積層する場合に、燐光発光層で生成する励起子を蛍光発光層に拡散させない、あるいは、キャリアバランスを調整する目的で、蛍光発光層と燐光発光層との間に設けられる層である。また、スペース層は、複数の燐光発光層の間に設けることもできる。
スペース層は発光層間に設けられるため、電子輸送性と正孔輸送性を兼ね備える材料であることが好ましい。また、隣接する燐光発光層内の三重項エネルギーの拡散を防ぐため、三重項エネルギーが２．６ｅＶ以上であることが好ましい。スペース層に用いられる材料としては、上述の正孔輸送層に用いられるものと同様のものが挙げられる。本発明の一態様において、前記化合物（１）及び前記有機ＥＬ素子用材料をスペース層用の材料として用いることもできる。
【０３２１】
障壁層
本発明の一態様において、電子障壁層、正孔障壁層、トリプレット障壁層などの障壁層を発光層に隣接して設けることが好ましい。ここで、電子障壁層とは、発光層から正孔輸送層へ電子が漏れることを防ぐ層であり、正孔障壁層とは、発光層から電子輸送層へ正孔が漏れることを防ぐ層である。本発明の一態様において、前記化合物（１）及び前記有機ＥＬ素子用材料を正孔障壁層用の材料として用いることもできる。
トリプレット障壁層は、発光層で生成する三重項励起子が、周辺の層へ拡散することを防止し、三重項励起子を発光層内に閉じ込めることによって三重項励起子の発光ドーパント以外の電子輸送層の分子上でのエネルギー失活を抑制する機能を有する。
トリプレット障壁層を設ける場合、燐光素子においては、発光層中の燐光発光性ドーパントの三重項エネルギーをＥＴｄ、トリプレット障壁層として用いる化合物の三重項エネルギーをＥＴＴＢとすると、ＥＴｄ＜ＥＴＴＢのエネルギー大小関係であれば、エネルギー関係上、燐光発光性ドーパントの三重項励起子が閉じ込められ（他分子へ移動できなくなり）、該ドーパント上で発光する以外のエネルギー失活経路が断たれ、高効率に発光することができると推測される。ただし、ＥＴｄ＜ＥＴＴＢの関係が成り立つ場合であってもこのエネルギー差ΔＥＴ＝ＥＴＴＢ−ＥＴｄが小さい場合には、実際の素子駆動環境である室温程度の環境下では、周辺の熱エネルギーにより吸熱的にこのエネルギー差ΔＥＴを乗り越えて三重項励起子が他分子へ移動することが可能であると考えられる。特に燐光発光の場合は蛍光発光に比べて励起子寿命が長いため、相対的に吸熱的励起子移動過程の影響が現れやすくなる。室温の熱エネルギーに対してこのエネルギー差ΔＥＴは大きい程好ましく、０．１ｅＶ以上であるとさらに好ましく、０．２ｅＶ以上であると特に好ましい。本発明の一態様において、前記化合物（１）及び前記有機ＥＬ素子用材料を、国際公開ＷＯ２０１０／１３４３５０Ａ１に記載するＴＴＦ蛍光素子のトリプレット障壁層用の材料として用いることもできる。
【０３２２】
また、トリプレット障壁層を構成する材料の電子移動度は、電界強度０．０４〜０．５ＭＶ／ｃｍの範囲において、１０−６ｃｍ２／Ｖｓ以上であることが望ましい。有機材料の電子移動度の測定方法としては、Ｔｉｍｅ  ｏｆ  Ｆｌｉｇｈｔ法等幾つかの方法が知られているが、ここではインピーダンス分光法で決定される電子移動度をいう。
電子注入層は、電界強度０．０４〜０．５ＭＶ／ｃｍの範囲において、１０−６ｃｍ２／Ｖｓ以上であることが望ましい。これにより陰極からの電子輸送層への電子注入が促進され、ひいては隣接する障壁層、発光層への電子注入も促進し、より低電圧での駆動を可能にするためである。
【０３２３】
本発明の一態様において、有機ＥＬ素子の各層は従来公知の真空蒸着法、スピンコーティング法等により形成することができる。例えば、真空蒸着法、分子線蒸着法（ＭＢＥ法）、あるいは、層を形成する化合物の溶液を用いた、ディッピング法、スピンコーティング法、キャスティング法、バーコート法、ロールコート法等の塗布法による公知の方法で形成することができる。
【０３２４】
各有機層の膜厚は特に制限されないが、一般に膜厚が薄すぎるとピンホール等の欠陥が生じやすく、逆に厚すぎると高い駆動電圧が必要となり効率が悪くなるため、通常は数ｎｍから１μｍの範囲が好ましい。
【０３２５】
前記化合物（１）を含有する層（発光層、正孔輸送層、電子輸送層）は、前記化合物（１）及び必要に応じてドーパント等の他の材料を含む溶液（インク組成物）を用いて上記塗布法により成膜することが好ましい。
【０３２６】
成膜方法としては、公知の塗布法を有効に利用することができ、例えばスピンコート法、キャスティング法、マイクログラビアコート法、グラビアコート法、バーコート法、ロールコート法、スリットコート法、ワイアーバーコート法、ディップコート法、スプレーコート法、スクリーン印刷法、フレキソ印刷法、オフセット印刷法、インクジェット法、ノズルプリンティング法等が挙げられる。パターン形成をする場合には、スクリーン印刷法、フレキソ印刷法、オフセット印刷法、インクジェット印刷法が好ましい。これらの方法による成膜は、当業者に周知の条件により行うことができる。
塗布後は、真空下に加熱（上限２５０℃）乾燥して、溶媒を除去すればよく、光や２５０℃を超える高温加熱による重合反応は不要である。従って、光や２５０℃を超える高温加熱による素子の性能劣化の抑制が可能である。
【０３２７】
成膜用溶液（インク組成物）は、少なくとも１種類の前記化合物（１）を含有していればよく、また公知の正孔輸送材料、電子輸送材料、発光材料、アクセプター材料、安定剤等の添加剤を含んでいてもよい。
成膜用溶液は、粘度及び／又は表面張力を調節するための添加剤、例えば、増粘剤（高分子量化合物等）、粘度降下剤（低分子量化合物等）、界面活性剤等を含有していてもよい。また、保存安定性を改善するために、フェノール系酸化防止剤、リン系酸化防止剤等、有機ＥＬ素子の性能に影響しない酸化防止剤を含有していてもよい。
上記成膜用溶液（インク組成物）中の前記化合物（１）の含有量は、成膜用溶液全体に対して０．１〜１５質量％が好ましく、０．５〜１０質量％がより好ましい。
【０３２８】
増粘剤として使用可能な高分子量化合物としては、ポリスチレン、ポリカーボネート、ポリアリレート、ポリエステル、ポリアミド、ポリウレタン、ポリスルホン、ポリメチルメタクリレート、ポリメチルアクリレート、セルロース等の絶縁性樹脂及びそれらの共重合体、ポリ−Ｎ−ビニルカルバゾール、ポリシラン等の光導電性樹脂、ポリチオフェン、ポリピロール等の導電性樹脂が挙げられる。
【０３２９】
成膜用溶液の溶媒としては、例えば、クロロホルム、塩化メチレン、１，２−ジクロロエタン、１，１，２−トリクロロエタン、クロロベンゼン、ｏ−ジクロロベンゼン等の塩素系溶媒；テトラヒドロフラン、ジオキサン、ジオキソラン、アニソール等のエーテル系溶媒；トルエン、キシレン等の芳香族炭化水素系溶媒；シクロへキサン、メチルシクロへキサン、ｎ−ペンタン、ｎ−へキサン、ｎ−へプタン、ｎ−オクタン、ｎ−ノナン、ｎ−デカン等の脂肪族炭化水素系溶媒；アセトン、メチルエチルケトン、シクロへキサノン、べンゾフェノン、アセトフェノン等のケトン系溶媒；酢酸エチル、酢酸ブチル、エチルセルソルブアセテート、安息香酸メチル、酢酸フェニル等のエステル系溶媒；エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−へキサンジオール等の多価アルコール及びその誘導体；メタノール、エタノール、プロパノール、イソプロパノール、シクロへキサノール等のアルコール系溶媒；ジメチルスルホキシド等のスルホキシド系溶媒；Ｎ−メチル−２−ピロリドン、Ｎ，Ｎ−ジメチルホルムアミド等のアミド系溶媒が挙げられる。また、これらの溶媒は、１種を単独で又は２種以上を併用することができる。
【０３３０】
これらの溶媒のうち、溶解性、成膜の均一性及び粘度特性等の観点から、芳香族炭化水素系溶媒、エーテル系溶媒、脂肪族炭化水素系溶媒、エステル系溶媒、ケトン系溶媒が好ましく、トルエン、キシレン、エチルベンゼン、ジエチルベンゼン、トリメチルベンゼン、ｎ−プロピルベンゼン、イソプロピルベンゼン、ｎ−ブチルベンゼン、イソブチルベンゼン、５−ブチルベンゼン、ｎ−へキシルベンゼン、シクロへキシルベンゼン、１−メチルナフタレン、テトラリン、１，３−ジオキサン、１，４−ジオキサン、１，３−ジオキソラン、アニソール、エトキシベンゼン、シクロへキサン、ビシクロへキシル、シクロヘキセニルシクロヘキサノン、ｎ−ヘプチルシクロへキサン、ｎ−へキシルシクロヘキサン、デカリン、安息香酸メチル、シクロへキサノン、２−プロピルシクロへキサノン、２−へプタノン、３−へプタノン、４−へプタノン、２−オクタノン、２−ノナノン、２−デカノン、ジシクロへキシルケトン、アセトフェノン、ベンゾフェノンがより好ましい。
【０３３１】
本発明の一態様において、有機エレクトロルミネッセンス素子は、有機ＥＬパネルモジュール等の表示部品、テレビ、携帯電話、パーソナルコンピュータ等の表示装置、及び、照明、車両用灯具の発光装置等の電子機器に使用できる。
【実施例】
【０３３２】
以下、実施例を用いて本発明の態様をさらに詳細に説明するが、本発明はそれら実施例に限定されるものではない。【０３３３】
合成実施例１：化合物Ｈ−１の合成
化合物Ｈ−１を以下の合成ルートに従って合成した。
【化１６２】
0006589241.tif 000163
【０３３４】
アルゴン雰囲気下、４−フェニル−２，６−ジクロロピリミジン（９．００ｇ、４０ｍｍｏｌ）、４−クロロフェニルボロン酸（６．２６ｇ、４０ｍｍｏｌ）、ジクロロ（ビストリフェニルホスフィン）パラジウム錯体（０．７０ｇ、１．０ｍｍｏｌ）、１，４−ジオキサン（１６０ｍＬ）、２Ｍ炭酸カリウム水溶液（８０ｍＬ）を順次加えて８時間加熱還流した。室温まで反応液を冷却した後、トルエンを加えて希釈し、水で洗浄し、減圧乾燥した。得られた残渣をシリカゲルカラムクロマトグラフィーにて精製し、ピリミジン中間体Ｂ1（９．７６ｇ，収率８１％）を得た。
アルゴン雰囲気下、ビカルバゾリル中間体Ａ１（１２．２６ｇ、３０ｍｍｏｌ）、ピリミジン中間体Ｂ１（９．０４ｇ、３０ｍｍｏｌ）、炭酸カリウム（４．３５ｇ、３１．５ｍｍｏｌ）を乾燥ＤＭＦ３０ｍＬに加え、１２０℃で８時間加熱撹拌した。室温まで反応液を冷却した後、水３０ｍＬを加え、析出した固体を濾取し、水及びメタノールで洗浄し、減圧乾燥した。得られた残渣をシリカゲルカラムクロマトグラフィーにて精製し、目的とする中間体Ｃ１（１５．１４ｇ，収率７５％）を得た。
アルゴン雰囲気下、中間体Ｃ１（２．０２ｇ、３．０ｍｍｏｌ）、ビカルバゾリル中間体Ａ２（１．２３ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１（２．８６ｇ，収率９１％）を得た。
ＨＰＬＣ：純度９９．１％
ＦＤ−ＭＳ：ｃａｌｃｄ  ｆｏｒ  Ｃ７６Ｈ４８Ｎ６＝１０４５、
ｆｏｕｎｄ  ｍ／ｚ＝１０４５（Ｍ＋，１００）【０３３５】
合成実施例２：化合物Ｈ−２の合成
化合物Ｈ−２を以下の合成ルートに従って合成した。
【化１６３】
0006589241.tif 000164
【０３３６】
アルゴン雰囲気下、４−フェニル−２，６−ジクロロピリミジン（９．００ｇ、４０ｍｍｏｌ）、３−クロロフェニルボロン酸（６．２６ｇ、４０ｍｍｏｌ）、ジクロロ（ビストリフェニルホスフィン）パラジウム錯体（０．７０ｇ、１．０ｍｍｏｌ）、１，４−ジオキサン（１６０ｍＬ）、２Ｍ炭酸カリウム水溶液（８０ｍＬ）を順次加えて８時間加熱還流した。室温まで反応液を冷却した後、トルエンを加えて希釈し、水で洗浄し、減圧乾燥した。得られた残渣をシリカゲルカラムクロマトグラフィーにて精製し、ピリミジン中間体Ｂ２（９．４０ｇ，収率７８％）を得た。
アルゴン雰囲気下、ビカルバゾリル中間体Ａ１（１２．２６ｇ、３０ｍｍｏｌ）、ピリミジン中間体Ｂ２（９．０４ｇ、３０ｍｍｏｌ）、炭酸カリウム（４．３５ｇ、３１．５ｍｍｏｌ）を乾燥ＤＭＦ３０ｍＬに加え、１２０℃で８時間加熱撹拌した。室温まで反応液を冷却した後、水３０ｍＬを加え、析出した固体を濾取し、水及びメタノールで洗浄し、減圧乾燥した。得られた残渣をシリカゲルカラムクロマトグラフィーにて精製し、目的とする中間体Ｃ２（１４．７４ｇ，収率７３％）を得た。
アルゴン雰囲気下、中間体Ｃ２（２．０２ｇ、３．０ｍｍｏｌ）、ビカルバゾリル中間体Ａ２（１．２３ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−２（２．７６ｇ，収率８８％）を得た。
ＨＰＬＣ：純度９９．６％
ＦＤ−ＭＳ：ｃａｌｃｄ  ｆｏｒ  Ｃ７６Ｈ４８Ｎ６＝１０４５、
ｆｏｕｎｄ  ｍ／ｚ＝１０４５（Ｍ＋，１００）【０３３７】
合成実施例３：化合物Ｈ−３の合成
化合物Ｈ−３を以下の合成ルートに従って合成した。
【化１６４】
0006589241.tif 000165
【０３３８】
アルゴン雰囲気下、ビカルバゾリル中間体Ａ２（１２．２６ｇ、３０ｍｍｏｌ）、ピリミジン中間体Ｂ２（９．０４ｇ、３０ｍｍｏｌ）、炭酸カリウム（４．３５ｇ、３１．５ｍｍｏｌ）を乾燥ＤＭＦ３０ｍＬに加え、１２０℃で８時間加熱撹拌した。室温まで反応液を冷却した後、水３０ｍＬを加え、析出した固体を濾取し、水及びメタノールで洗浄し、減圧乾燥した。得られた残渣をシリカゲルカラムクロマトグラフィーにて精製し、目的とする中間体Ｃ３（１３．１３ｇ，収率６５％）を得た。
アルゴン雰囲気下、中間体Ｃ３（２．０２ｇ、３．０ｍｍｏｌ）、ビカルバゾリル中間体Ａ１（１．２３ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−３（２．７０ｇ，収率８６％）を得た。
ＨＰＬＣ：純度９９．８％
ＦＤ−ＭＳ：ｃａｌｃｄ  ｆｏｒ  Ｃ７６Ｈ４８Ｎ６＝１０４５、
ｆｏｕｎｄ  ｍ／ｚ＝１０４５（Ｍ＋，１００）【０３３９】
合成実施例４：化合物Ｈ−４の合成
化合物Ｈ−４を以下の合成ルートに従って合成した。
【化１６５】
0006589241.tif 000166
【０３４０】
アルゴン雰囲気下、中間体Ｃ２（２．０２ｇ、３．０ｍｍｏｌ）、トリカルバゾリル中間体Ａ３（１．９５ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−４（１．８５ｇ，収率４８％）を得た。
ＨＰＬＣ：純度９９．２％
ＦＤ−ＭＳ：ｃａｌｃｄ  ｆｏｒ  Ｃ９４Ｈ５９Ｎ７＝１２８６、
ｆｏｕｎｄ  ｍ／ｚ＝１２８６（Ｍ＋，１００）【０３４１】
合成実施例５：化合物Ｈ−５の合成
化合物Ｈ−５を以下の合成ルートに従って合成した。
【化１６６】
0006589241.tif 000167
【０３４２】
アルゴン雰囲気下、中間体Ｃ２（２．０２ｇ、３．０ｍｍｏｌ）、カルバゾール中間体Ａ４（１．００ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−５（１．８５ｇ，収率８６％）を得た。
ＨＰＬＣ：純度９８．８％
ＦＤ−ＭＳ：ｃａｌｃｄ  ｆｏｒ  Ｃ７０Ｈ４４Ｎ６＝９６９、
ｆｏｕｎｄ  ｍ／ｚ＝９６９（Ｍ＋，１００）【０３４３】
合成実施例６：化合物Ｈ−６の合成
化合物Ｈ−６を以下の合成ルートに従って合成した。
【化１６７】
0006589241.tif 000168
【０３４４】
アルゴン雰囲気下、中間体Ｃ２（２．０２ｇ、３．０ｍｍｏｌ）、カルバゾール中間体Ａ５（０．８５ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−６（１．６９ｇ，収率６１％）を得た。
ＨＰＬＣ：純度９８．９％
ＦＤ−ＭＳ：ｃａｌｃｄ  ｆｏｒ  Ｃ６７Ｈ４５Ｎ５＝９２０、
ｆｏｕｎｄ  ｍ／ｚ＝９２０（Ｍ＋，１００）【０３４５】
合成実施例７：化合物Ｈ−７の合成
化合物Ｈ−７を以下の合成ルートに従って合成した。
【化１６８】
0006589241.tif 000169
【０３４６】
アルゴン雰囲気下、ビカルバゾリル中間体Ａ６（１０．４９ｇ、２０ｍｍｏｌ）、ピリミジン中間体Ｂ２（６．０２ｇ、２０ｍｍｏｌ）、炭酸カリウム（３．３２ｇ、２４ｍｍｏｌ）を乾燥ＤＭＦ２０ｍＬに加え、１２０℃で８時間加熱撹拌した。室温まで反応液を冷却した後、水３０ｍＬを加え、析出した固体を濾取し、水及びメタノールで洗浄し、減圧乾燥した。目的とする中間体Ｃ４（１５．３１ｇ，収率９７％）を得た。
アルゴン雰囲気下、中間体Ｃ４（２．３７ｇ、３．０ｍｍｏｌ）、ビカルバゾリル中間体Ａ１（１．２３ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−７（３．０６ｇ，収率８８％）を得た。
ＨＰＬＣ：純度９９．３％
ＦＤ−ＭＳ：ｃａｌｃｄ  ｆｏｒ  Ｃ８５Ｈ５８Ｎ６＝１１６１、
ｆｏｕｎｄ  ｍ／ｚ＝１１６１（Ｍ＋，１００）【０３４７】
合成実施例８：化合物Ｈ−８の合成
化合物Ｈ−８を以下の合成ルートに従って合成した。
【化１６９】
0006589241.tif 000170
【０３４８】
アルゴン雰囲気下、中間体Ｃ２（２．０２ｇ、３．０ｍｍｏｌ）、カルバゾール中間体Ａ７（１．４６ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−８（２．８１ｇ，収率８３％）を得た。
ＨＰＬＣ：純度９８．９％
ＦＤ−ＭＳ：ｃａｌｃｄ  ｆｏｒ  Ｃ８２Ｈ５４Ｎ６＝１１２３、
ｆｏｕｎｄ  ｍ／ｚ＝１１２３（Ｍ＋，１００）【０３４９】
合成実施例９：化合物Ｈ−９の合成
化合物Ｈ−９を以下の合成ルートに従って合成した。
【化１７０】
0006589241.tif 000171
【０３５０】
アルゴン雰囲気下、中間体Ｃ２（２．０２ｇ、３．０ｍｍｏｌ）、カルバゾール中間体Ａ８（１．３８ｇ、３．０ｍｍｏｌ）、トリス（ジベンジリデンアセトン）ジパラジウム（０．０５５ｇ、０．０６ｍｍｏｌ）、キサントホス（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−９（２．４４ｇ，収率７４％）を得た。
ＨＰＬＣ：純度９９．２％
ＦＤ−ＭＳ：ｃａｌｃｄ  ｆｏｒ  Ｃ８０Ｈ５２Ｎ６＝１０９７、
ｆｏｕｎｄ  ｍ／ｚ＝１０９７（Ｍ＋，１００）【０３５１】
合成実施例１０：化合物Ｈ−１０の合成
化合物Ｈ−１０を以下の合成ルートに従って合成した。
【化１７１】
0006589241.tif 000172
【０３５２】
２−アミノ−４’−クロロベンゾフェノン（２３．１７ｇ、１００ｍｍｏｌ）および尿素（１２．０１ｇ、２００ｍｍｏｌ）を酢酸１００ｍＬに溶解し、８時間加熱還流した。室温まで反応液を冷却した後、水２００ｍＬを加え、析出した固体を濾取し、水およびメタノールで洗浄し、減圧乾燥した。ここに塩化ホスホリル２００ｍＬを加え、３時間加熱還流した。室温まで反応液を冷却した後、反応液を氷水中にそそぎ、塩化メチレンで抽出した。有機層を水洗後、硫酸マグネシウムで乾燥し、有機溶媒を減圧下留去した。得られた残渣をシリカゲルカラムクロマトグラフィーにて精製し、キナゾリン中間体Ｂ４（２０．６ｇ，収率７５％）を得た。
アルゴン雰囲気下、ビカルバゾリル中間体Ａ１（８．５８ｇ、２１．０ｍｍｏｌ）、キナゾリン中間体Ｂ４（５．５０ｇ、２０．０ｍｍｏｌ）、炭酸カリウム（２．７６ｇ、２０．０ｍｍｏｌ）を乾燥ＤＭＦ２０ｍＬに加え、１２０℃で８時間加熱撹拌した。室温まで反応液を冷却した後、水１０ｍＬを加え、析出した固体を濾取し、水及びメタノールで洗浄し、減圧乾燥した。得られた残渣をシリカゲルカラムクロマトグラフィーにて精製し、目的とする中間体Ｃ６（９．０６ｇ，収率７０％）を得た。
アルゴン雰囲気下、中間体Ｃ６（１．９４ｇ、３．０ｍｍｏｌ）、トリカルバゾリル中間体Ａ３（１．９５ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１０（２．７６ｇ，収率７３％）を得た。
ＨＰＬＣ：純度９９．４％
ＦＤ−ＭＳ：ｃａｌｃｄ  ｆｏｒ  Ｃ９２Ｈ５７Ｎ７＝１２６０、
ｆｏｕｎｄ  ｍ／ｚ＝１２６０（Ｍ＋，１００）【０３５３】
合成実施例１１：化合物Ｈ−１１の合成
化合物Ｈ−１１を以下の合成ルートに従って合成した。
【化１７２】
0006589241.tif 000173
【０３５４】
２−アミノ−５−クロロベンゾフェノン（２３．１７ｇ、１００ｍｍｏｌ）および尿素（１２．０１ｇ、２００ｍｍｏｌ）を酢酸１００ｍＬに溶解し、８時間加熱還流した。室温まで反応液を冷却した後、水２００ｍＬを加え、析出した固体を濾取し、水およびメタノールで洗浄し、減圧乾燥した。ここに塩化ホスホリル２００ｍＬを加え、３時間加熱還流した。室温まで反応液を冷却した後、反応液を氷水中にそそぎ、塩化メチレンで抽出した。有機層を水洗後、硫酸マグネシウムで乾燥し、有機溶媒を減圧下留去した。得られた残渣をシリカゲルカラムクロマトグラフィーにて精製し、キナゾリン中間体Ｂ５（１９．３ｇ，収率７０％）を得た。
アルゴン雰囲気下、ビカルバゾリル中間体Ａ１（８．５８ｇ、２１．０ｍｍｏｌ）、キナゾリン中間体Ｂ５（５．５０ｇ、２０．０ｍｍｏｌ）、炭酸カリウム（２．７６ｇ、２０．０ｍｍｏｌ）を乾燥ＤＭＦ２０ｍＬに加え、１２０℃で８時間加熱撹拌した。室温まで反応液を冷却した後、水１０ｍＬを加え、析出した固体を濾取し、水及びメタノールで洗浄し、減圧乾燥した。得られた残渣をシリカゲルカラムクロマトグラフィーにて精製し、目的とする中間体Ｃ７（９．３２ｇ，収率７２％）を得た。
アルゴン雰囲気下、中間体Ｃ７（１．９４ｇ、３．０ｍｍｏｌ）、トリカルバゾリル中間体Ａ９（１．４９ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１１（２．７４ｇ，収率８２％）を得た。
ＨＰＬＣ：純度９９．５％
ＦＤ−ＭＳ：ｃａｌｃｄ  ｆｏｒ  Ｃ８０Ｈ４９Ｎ７＝１１０８、
ｆｏｕｎｄ  ｍ／ｚ＝１１０８（Ｍ＋，１００）【０３５５】
合成実施例１２：化合物Ｈ−１２の合成
化合物Ｈ−１２を以下の合成ルートに従って合成した。
【化１７３】
0006589241.tif 000174
【０３５６】
２−（３−ブロモベンゾイル）−１−ナフトール（１２．４４ｇ、５０ｍｍｏｌ）、水酸化ナトリウム（６．０ｇ，１５０ｍｍｏｌ）をＮ，Ｎ−ジメチルアセトアミド（ＤＭＡ）（７５ｍＬ）に溶解し、室温で１時間攪拌した後、２−ブロモイソブチルアミド（２４．９ｇ、１５０ｍｍｏｌ）を加え、さらに室温で５時間撹拌した。反応液に水酸化ナトリウム（１８．０ｇ，４５０ｍｍｏｌ）を追加し、５０℃に加熱して１時間反応させ、その後水（７５ｍＬ）を加え、さらに温度を上げて１時間加熱還流した。室温まで冷却し、酢酸エチルで抽出し、硫酸マグネシウムで乾燥し、溶媒を溜去した後シリカゲルクロマトグラフィーにて精製し、中間体Ｄ（１３．８６ｇ、収率８５％）を得た。この中間体Ｄ（１３．０５ｇ、４０ｍｍｏｌ）、尿素（４．８０ｇ、４０ｍｍｏｌ）を酢酸(２０ｍＬ）中、加熱還流下５時間反応させた。１００℃以下まで冷却した後に水（８０ｍＬ）を加え、生成した粉末を濾取し、水で洗浄し、真空乾燥した。この粉末をオキシ塩化リン（２０ｍＬ）に加えて、加熱還流下５時間反応させた。室温まで冷却した後、氷水２００ｍＬ中に添加し、生じた粉末を水洗し、シリカゲルカラムクロマトグラフィーにて精製し、ベンゾキナゾリン中間体Ｂ６（９．３１ｇ、収率６３％）を得た。
アルゴン雰囲気下、トリカルバゾリル中間体Ａ３（３．４１ｇ、５．２５ｍｍｏｌ）、キナゾリン中間体Ｂ６（１．８５ｇ、５．００ｍｍｏｌ）、炭酸カリウム（０．８３ｇ、６．０ｍｍｏｌ）を乾燥ＤＭＦ５ｍＬに加え、１２０℃で８時間加熱撹拌した。室温まで反応液を冷却した後、水１０ｍＬを加え、析出した固体を濾取し、水及びメタノールで洗浄し、減圧乾燥した。目的とする中間体Ｃ８（３．９８ｇ，収率８１％）を得た。
アルゴン雰囲気下、中間体Ｃ８（２．９５ｇ、３．０ｍｍｏｌ）、ビカルバゾリル中間体Ａ１（１．２３ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１２（３．３８ｇ，収率８６％）を得た。
ＨＰＬＣ：純度９９．２１％
ＦＤ−ＭＳ：ｃａｌｃｄ  ｆｏｒ  Ｃ９６Ｈ５９Ｎ７＝１３１０、
ｆｏｕｎｄ  ｍ／ｚ＝１３１０（Ｍ＋，１００）【０３５７】
合成実施例１３：化合物Ｈ−１３の合成
【化１７４】
0006589241.tif 000175
【０３５８】
塩化鉄（III）（６．４５ｇ、４０ｍｍｏｌ）を水２００ｍＬに溶解した中に２−アミノベンズアミド（２．７２ｇ、２０ｍｍｏｌ）、３−ブロモベンズアルデヒド（３．７０ｇ、２０ｍｍｏｌ）を順次加え、３時間加熱還流した。室温まで反応液を冷却した後、析出した固体を濾取し、水およびアセトンで洗浄し、減圧乾燥した。ここに塩化ホスホリル２０ｍＬを加え、３時間加熱還流した。室温まで反応液を冷却した後、反応液を氷水中にそそぎ、塩化メチレンで抽出した。有機層を水洗後、硫酸マグネシウムで乾燥し、有機溶媒を減圧下留去した。得られた残渣をシリカゲルカラムクロマトグラフィーにて精製し、中間体Ｂ７（２．８８ｇ，収率４５％）を得た。
アルゴン雰囲気下、中間体Ａ１（２．１４ｇ、５．２５ｍｍｏｌ）、中間体Ｂ７（１．６０ｇ、５．００ｍｍｏｌ）、炭酸カリウム（０．８３ｇ、６．０ｍｍｏｌ）を乾燥ＤＭＦ５ｍＬに加え、１２０℃で８時間加熱撹拌した。室温まで反応液を冷却した後、水１０ｍＬを加え、析出した固体を濾取し、水及びメタノールで洗浄し、減圧乾燥した。目的とする中間体Ｃ９（３．０１ｇ，収率８７％）を得た。
アルゴン雰囲気下、中間体Ｃ９（２．０７ｇ、３．０ｍｍｏｌ）、中間体Ａ２（１．２３ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１３（２．８５ｇ，収率９３％）を得た。
ＨＰＬＣ：純度９９．４％
ＦＤ−ＭＳ：ｃａｌｃｄ  ｆｏｒ  Ｃ７４Ｈ４６Ｎ６＝１０１９
ｆｏｕｎｄ  ｍ／ｚ＝１０１９（Ｍ＋，１００）
ＨＰＬＣ：High performance liquid chromatography
ＦＤ−ＭＳ：Field Desorption Mass Spectrometry【０３５９】
合成実施例１４：化合物Ｈ−１４の合成
【化１７５】
0006589241.tif 000176
【０３６０】
塩化鉄（III）（６．４５ｇ、４０ｍｍｏｌ）を水２００ｍＬに溶解した中に２−アミノベンズアミド（２．７２ｇ、２０ｍｍｏｌ）、４−ブロモベンズアルデヒド（３．７０ｇ、２０ｍｍｏｌ）を順次加え、３時間加熱還流した。室温まで反応液を冷却した後、析出した固体を濾取し、水およびアセトンで洗浄し、減圧乾燥した。ここに塩化ホスホリル２０ｍＬを加え、３時間加熱還流した。室温まで反応液を冷却した後、反応液を氷水中にそそぎ、塩化メチレンで抽出した。有機層を水洗後、硫酸マグネシウムで乾燥し、有機溶媒を減圧下留去した。得られた残渣をシリカゲルカラムクロマトグラフィーにて精製し、中間体Ｂ８（３．２６ｇ，収率５１％）を得た。
アルゴン雰囲気下、中間体Ａ１（２．１４ｇ、５．２５ｍｍｏｌ）、中間体Ｂ８（１．６０ｇ、５．００ｍｍｏｌ）、炭酸カリウム（０．８３ｇ、６．０ｍｍｏｌ）を乾燥ＤＭＦ５ｍＬに加え、１２０℃で８時間加熱撹拌した。室温まで反応液を冷却した後、水１０ｍＬを加え、析出した固体を濾取し、水及びメタノールで洗浄し、減圧乾燥した。目的とする中間体Ｃ１０（２．９４ｇ，収率８５％）を得た。
アルゴン雰囲気下、中間体Ｃ２（２．０７ｇ、３．０ｍｍｏｌ）、中間体Ａ２（１．２３ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１４（２．９０ｇ，収率９５％）を得た。
ＨＰＬＣ：純度９９．３％
ＦＤ−ＭＳ：ｃａｌｃｄ  ｆｏｒ  Ｃ７４Ｈ４６Ｎ６＝１０１９
ｆｏｕｎｄ  ｍ／ｚ＝１０１９（Ｍ＋，１００）【０３６１】
合成実施例１５：化合物Ｈ−１５の合成
【化１７６】
0006589241.tif 000177
【０３６２】
アルゴン雰囲気下、中間体Ｃ９（２．０７ｇ、３．０ｍｍｏｌ）、中間体Ａ３（１．９４ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１５（３．３７ｇ，収率８９％）を得た。
ＨＰＬＣ：純度９９．４％
ＦＤ−ＭＳ：ｃａｌｃｄ  ｆｏｒ  Ｃ９２Ｈ５７Ｎ７＝１２６０
ｆｏｕｎｄ  ｍ／ｚ＝１２６０（Ｍ＋，１００）【０３６３】
合成実施例１５：化合物Ｈ−１５の合成
【化１７７】
0006589241.tif 000178
【０３６４】
アルゴン雰囲気下、中間体Ａ３（２．１４ｇ、５．２５ｍｍｏｌ）、中間体Ｂ８（１．６０ｇ、５．００ｍｍｏｌ）、炭酸カリウム（０．８３ｇ、６．０ｍｍｏｌ）を乾燥ＤＭＦ５ｍＬに加え、１２０℃で８時間加熱撹拌した。室温まで反応液を冷却した後、水１０ｍＬを加え、析出した固体を濾取し、水及びメタノールで洗浄し、減圧乾燥した。目的とする中間体Ｃ１１（４．０１ｇ，収率８６％）を得た。
アルゴン雰囲気下、中間体Ｃ１１（２．８０ｇ、３．０ｍｍｏｌ）、中間体Ａ１（１．２３ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１６（３．４０ｇ，収率９０％）を得た。
ＨＰＬＣ：純度９９．５％
ＦＤ−ＭＳ：ｃａｌｃｄ  ｆｏｒ  Ｃ９２Ｈ５７Ｎ７＝１２６０
ｆｏｕｎｄ  ｍ／ｚ＝１２６０（Ｍ＋，１００）【０３６５】
合成実施例１７：化合物Ｈ−１７の合成
【化１７８】
0006589241.tif 000179
【０３６６】
アルゴン雰囲気下、中間体Ｃ９（２．０７ｇ、３．０ｍｍｏｌ）、中間体Ａ５（０．８５ｇ、３．０ｍｍｏｌ）、トリス（ジベンジリデンアセトン）ジパラジウム（０．０５５ｇ、０．０６ｍｍｏｌ）、キサントホス（４，５−ビス(ジフェニルホスフィノ)−９，９−ジメチルキサンテン）（０．０６９ｇ、０．１２ｍｍｏｌ）、ｔ−ブトキシナトリウム（０．４３ｇ、４．５ｍｍｏｌ）、無水キシレン（６０ｍＬ）を順次加えて８時間加熱還流した。
室温まで反応液を冷却した後、不溶物を濾過して除き、有機溶媒を減圧下留去した。得られた残渣をシリカゲルカラムクロマトグラフィーにて精製し、化合物Ｈ−１７（２．３３ｇ，収率８７％）を得た。
ＨＰＬＣ：純度９９．１％
ＦＤ−ＭＳ：ｃａｌｃｄ  ｆｏｒ  Ｃ６５Ｈ４３Ｎ５＝８９４
ｆｏｕｎｄ  ｍ／ｚ＝８９４（Ｍ＋，１００）【０３６７】
実施例１
（基板の洗浄）
２５ｍｍ×２５ｍｍ×厚さ１．１ｍｍのＩＴＯ透明電極付きガラス基板（ジオマテック株式会社製）をイソプロピルアルコール中で超音波洗浄を５分間行った後、ＵＶオゾン洗浄を５分間行った。
（下地層の形成）
正孔輸送材料としてＨＥＲＡＥＵＳ社製ＣＬＥＶＩＯＵＳ  ＡＩ４０８３（商品名）を３０ｎｍの厚さで前記のＩＴＯ基板上にスピンコート法により成膜した。成膜後、アセトンにより不要部分を除去し、次いで大気中２００℃のホットプレートで１０分間焼成し、下地基板を作製した。
（発光層の形成）
ホスト材料として合成実施例４で得た化合物Ｈ−４、ドーパント材料として下記化合物Ｄ−１を用い、化合物Ｈ−４：化合物Ｄ−１が重量比で９０：１０となるような混合比で、１．６質量％のトルエン溶液を作製した。このトルエン溶液を用い、前記下地基板上にスピンコート法により、５０ｎｍの膜厚になるように塗布積層した。塗布成膜後、不要部分をトルエンにて除去し、１５０℃のホットプレート上で加熱乾燥し、発光層を成膜した塗布積層基板を作製した。なお、発光層の成膜にかかる全ての操作は窒素雰囲気のグローブボックス中で実施した。
（蒸着、封止）
塗布積層基板を蒸着チャンバー中に搬送し、電子輸送層として下記化合物ＥＴ−１を５０ｎｍ蒸着した。さらに、フッ化リチウムを１ｎｍ、アルミニウムを８０ｎｍ蒸着積層した。全ての蒸着工程を完了させた後、窒素雰囲気のグローブボックス中でザグリガラスによる封止を行い、有機ＥＬ素子を製造した。
得られた有機ＥＬ素子を、直流電流駆動により発光させ、電流密度１０ｍＡ／ｃｍ２における外部量子収率（ＥＱＥ）を測定した。測定結果を表１に示す。【０３６８】
実施例２
ドーパント材料として化合物Ｄ−２を用いたこと以外は、実施例１と同様の方法で有機ＥＬ素子を作製した。測定結果を表１に示す。【０３６９】
比較例１
ホスト材料として下記比較化合物Ｈ−ａを用いたこと以外は、実施例１と同様の方法で有機ＥＬ素子を作製した。測定結果を表１に示す。【０３７０】
比較例２
ホスト材料として下記比較化合物Ｈ−ａを用いたこと以外は、実施例２と同様の方法で有機ＥＬ素子を作製した。測定結果を表１に示す。【０３７１】
実施例３
ホスト材料として合成実施例１３で得た化合物Ｈ−１３、ドーパント材料として下記化合物Ｄ−１を用い、化合物Ｈ−１３：化合物Ｄ−１が重量比で９５：５となるような混合比で１．６重量％のトルエン溶液を調製した以外は実施例１と同様の方法で機ＥＬ素子を作製した。測定結果を表１に示す。【０３７２】
実施例４〜７
ホスト材料として合成実施例で得た化合物Ｈ−１４（実施例４）、化合物Ｈ−１５（実施例５）、化合物Ｈ−１６（実施例６）、化合物Ｈ−１７（実施例７）をそれぞれ用いたこと以外は、実施例３と同様の方法で有機ＥＬ素子を作製した。測定結果を表１に示す。【０３７３】
比較例３
ホスト材料としてＷＯ２０１２／０８６１７０に記載の化合物Ｑ−１を用いたこと以外は、実施例３と同様の方法で有機ＥＬ素子を作製した。測定結果を表１に示す。【０３７４】
比較例４
ホスト材料としてＷＯ２０１２／０８６１７０に記載の化合物Ｑ−２を用いたこと以外は、実施例３と同様の方法で有機ＥＬ素子を作製した。測定結果を表１に示す。
【化１７９】
0006589241.tif 000180
【０３７５】
【表１】
0006589241.tif 000181
【０３７６】
本発明の一態様による製造方法によれば、式（１）のＡ１とＡ２が異なる化合物、すなわち、多様な骨格を有する化合物を簡便かつ高収率で製造することができる。その結果、上記のように、異なるドーパント（即ち、異なる発光特性）を用いた有機ＥＬ素子に適用し得る化合物を容易に得ることができる。式（１）のＡ１とＡ２に相当する基が同一である化合物、すなわち、含窒素複素環に同一のビスカルバゾール含有基が複数置換した化合物（例えば比較化合物Ｈ−ａ、Ｑ−１、Ｑ−２）では、上記の効果を得ることは困難である。
【符号の説明】
【０３７７】
１  有機ＥＬ素子
２  基板
３  陽極
４  陰極
５  発光層
６  陽極側有機薄膜層
７  陰極側有機薄膜層
１０  発光ユニット
【図１】
0006589241.tif 000231